(57)【要約】【課題】カラーフィルタなどを製造するのに有用な着色硬化性樹脂組成物の耐熱性および耐光性を改善する。【解決手段】着色硬化性樹脂組成物は、着色剤（Ａ）と、樹脂（Ｂ）と、重合性化合物（Ｃ）と、重合開始剤（Ｄ）とを含み、前記着色剤（Ａ）が式（Ｉ）で表される化合物（Ａ１）と、クロロホルム中における極大吸収波長が５００ｎｍ以上である着色剤（Ａ２）とを含む。    【化１】2018039874.tif 000160【選択図】なし【特許請求の範囲】
【請求項１】
着色剤（Ａ）と、樹脂（Ｂ）と、重合性化合物（Ｃ）と、重合開始剤（Ｄ）とを含み、
前記着色剤（Ａ）が式（Ｉ）で表される化合物（Ａ１）と、クロロホルム中における極大吸収波長が５００ｎｍ以上である着色剤（Ａ２）とを含む着色硬化性樹脂組成物。
【化１】
2018039874.tif 000147
（式中、Ｒ1、Ｒ2、Ｒ3、Ｒ4、Ｒ6及びＲ7は、それぞれ独立に、水素原子、水酸基、ニトロ基、シアノ基、ハロゲン原子、カルボキシル基、スルホン酸基、スルホンアミド基、炭素原子数１〜３０の炭化水素基、複素環を含有する炭素原子数２〜２０の基又はメタロセニル基を表し、
Ｒ5及びＲ9は、それぞれ独立に、水素原子、炭素原子数１〜３０の炭化水素基、又は複素環を含有する炭素原子数２〜２０の基を表し、
Ｒ8は、炭素原子数１〜２０のハロゲン化アルキル基、炭素原子数６〜２０のアリール基、又は、水酸基、ニトロ基、シアノ基、ハロゲン原子、カルボキシル基、スルホン酸基、スルホンアミド基若しくはフッ化アルキル基で置換された炭素原子数６〜２０のアリール基を表し、
Ｘは、＞ＣＲ10Ｒ11、酸素原子、硫黄原子又は＞ＮＲ12を表し、
Ｒ10及びＲ11は、それぞれ独立に、水素原子、炭素原子数１〜３０の炭化水素基、複素環を含有する炭素原子数２〜２０の基又はメタロセニル基を表し、
Ｒ12は、水素原子、炭素原子数１〜３０の炭化水素基、複素環を含有する炭素原子数２〜２０の基を表し、
Ｒ1、Ｒ2、Ｒ3、Ｒ4、Ｒ5、Ｒ6、Ｒ7、Ｒ8、Ｒ9、Ｒ10、Ｒ11及びＲ12で表される基中のメチレン基は、−Ｏ−、−Ｓ−、−ＣＯ−、−ＣＯＯ−、−ＯＣＯ−、−ＣＯＳ−、−ＯＣＳ−、−ＳＯ2−、−ＳＯ3−、−ＮＨ−、−ＣＯＮＨ−、−ＮＨＣＯ−、−ＳＯ2ＮＨ−、−ＮＨ−ＳＯ2−、−Ｎ＝ＣＨ−、−ＣＨ＝ＣＨ―、又はこれらを組み合わせた基によって、酸素原子が隣り合わない条件で、置き換わっている場合もあり、
Ｒ1、Ｒ2、Ｒ3、Ｒ4、Ｒ5、Ｒ6、Ｒ7、Ｒ8、Ｒ9、Ｒ10、Ｒ11及びＲ12で表される基のアルキル部分は、分岐側鎖又は環状アルキルである場合があり、置換基を有する場合もあり、
Ｒ1とＲ2、Ｒ2とＲ3、Ｒ3とＲ4、Ｒ4とＲ5、Ｒ10とＲ11及びＲ12とＲ1は、それぞれ結合して環を形成する場合があり、形成した環は置換基を有する場合もあり、
ｍは１〜６の整数であり、
ｍ≧２の場合、複数存在するＲ1、Ｒ2、Ｒ3、Ｒ4、Ｒ5、Ｒ6、Ｒ7、Ｒ8、Ｒ9及びＸは、それぞれ同一である場合があり、異なる場合もあり、
ｍ＝１の場合、Ａは、存在せず、ｍ≧２のとき、Ａは、直接結合、窒素原子、＞ＮＲ13、酸素原子、硫黄原子、−ＳＯ2−、−ＳＯ−、リン原子、＞ＰＲ13、Ｅm+、Ｌm-又は下記（ｉ）、（ｉｉ）、（ｉｉｉ）、（ｉｖ）若しくは（ｖ）に示すいずれかの連結基を表し、
Ｒ13は、水素原子、又は炭素原子数１〜３０の炭化水素基を表し、
Ｒ13で表される炭素原子数１〜３０の炭化水素基中のメチレン基は、−ＣＯＯ−、−Ｏ−、−ＯＣＯ−、−ＮＨＣＯ−、−ＮＨ−、−ＣＯＮＨ−、又はこれらを組み合わせた基によって、酸素原子が隣り合わない条件で、置き換わっている場合もあり、
Ｅm+はｍ価の陽イオンを表し、Ｌm-はｍ価の陰イオンを表し、
ｍ≧２でＡがＥm+又はＬm-でない場合、Ａは、Ｒ1、Ｒ2、Ｒ3、Ｒ4、Ｒ5、Ｒ6、Ｒ7、Ｒ8又はＲ9で表される基の水素原子に置き換わる形で連結する。）
（ｉ）ｍ＝２のとき、Ａは、下記式（α）で表される連結基である場合がある。
【化２】
2018039874.tif 000148
（式中、Ｘ1は、＞ＮＲ14、炭素原子数１〜３０の炭化水素基、複素環を含有する炭素原子数２〜２０の基又は下記（α−１）、（α−２）若しくは（α−３）で表される基を表し、
Ｚ1及びＺ2は、それぞれ独立に、直接結合、−Ｏ−、−Ｓ−、−ＳＯ2−、−ＳＯ−、＞ＮＲ14、又は＞ＰＲ15を表し、
Ｒ14及びＲ15は、それぞれ独立に、水素原子、又は炭素原子数１〜３０の炭化水素基を表し、
Ｒ14及びＲ15で表される基中のメチレン基は、−ＣＯＯ−、−Ｏ−、−ＯＣＯ−、−ＮＨＣＯ−、−ＮＨ−、−ＣＯＮＨ−、又はこれらを組み合わせた基によって、酸素原子が隣り合わない条件で、置き換わっていてもよい。
但し、上記式（α）で表される基は炭素原子数１〜３５の範囲内であり、式中の＊は、＊部分で、隣接する基と結合することを意味する。）
【化３】
2018039874.tif 000149
（式中、Ｒ21は、炭素原子数１〜３０の炭化水素基又は炭素原子数１〜１０のアルコキシ基により置換されたフェニル基を表し、Ｒ22は炭素原子数１〜１０のアルコキシ基、炭素原子数１〜３０の炭化水素基又はハロゲン原子を表し、
上記の炭素原子数１〜３０の炭化水素基及び炭素原子数１〜１０のアルコキシ基の水素原子はハロゲン原子で置き換わっている場合があり、
ｄは０〜４の整数であり、
式中の＊は、＊部分で、隣接する基と結合することを意味する。）
【化４】
2018039874.tif 000150
（式中の＊は、＊部分で、隣接する基と結合することを意味する。）
【化５】
2018039874.tif 000151
（式中、Ｒ23及びＲ24は、それぞれ独立に、炭素原子数１〜３０の炭化水素基、炭素原子数６〜２０のアリールオキシ基、炭素原子数６〜２０のアリールチオ基、複素環を含有する炭素原子数２〜２０の基又はハロゲン原子を表し、
Ｒ23及びＲ24で表される基中の水素原子は、ハロゲン原子で置き換わっている場合があり、
Ｒ23及びＲ24で表される基中のメチレン基は、不飽和結合、−Ｏ−、−Ｓ−、又はこれらを組み合わせた基によって、酸素原子が隣り合わない条件で、置き換わっている場合があり、
Ｒ23は、隣接するＲ23同士が結合して環を形成する場合があり、
ｅは０〜４の数を表し、ｆは０〜８の数を表し、ｇは０〜４の数を表し、ｈは０〜４の数を表し、ｇとｈの数の合計は２〜４であり、
式中の＊は、＊部分で、隣接する基と結合することを意味する。）
（ｉｉ）ｍ＝３のとき、Ａは、下記式（β）で表される連結基である場合がある。
【化６】
2018039874.tif 000152
（式中、Ｘ2は、炭素原子数１〜３０の炭化水素基又は複素環を含有する炭素原子数２〜２０の基を表し、
Ｘ2で表される基中のメチレン基は、−ＣＯＯ−、−Ｏ−、−ＯＣＯ−、−ＮＨＣＯ−、−ＮＨ−、−ＣＯＮＨ−、−Ｏ−ＣＯＮＨ−、−ＮＨＣＯ−Ｏ−、又はこれらを組み合わせた基によって、酸素原子が隣り合わない条件で、置き換わっている場合もあり、
Ｚ1、Ｚ2及びＺ3は、それぞれ独立に、上記式（α）におけるＺ1及びＺ2で表される基と同じである。
但し、上記一般式（β）で表わされる基は炭素原子数１〜３５の範囲内であり、式中の＊は、＊部分で、隣接する基と結合することを意味する。）
（ｉｉｉ）ｍ＝４のとき、Ａは、下記式（γ）で表される連結基である。
【化７】
2018039874.tif 000153
（式中、Ｘ3は、炭素原子、炭素原子数１〜３０の炭化水素基又は複素環を含有する炭素原子数２〜２０の基を表し、
Ｘ3で表される基中のメチレン基は、−ＣＯＯ−、−Ｏ−、−ＯＣＯ−、−ＮＨＣＯ−、−ＮＨ−、−ＣＯＮＨ−、−Ｏ−ＣＯＮＨ−、−ＮＨＣＯ−Ｏ−、又はこれらを組み合わせた基によって、酸素原子が隣り合わない条件で、置き換わっている場合もあり、
Ｚ1、Ｚ2、Ｚ3及びＺ4は、それぞれ独立に、上記式（α）におけるＺ1及びＺ2で表される基と同じである。
但し、上記一般式（γ）で表される基は炭素原子数１〜３５の範囲内であり、式中の＊は、＊部分で、隣接する基と結合することを意味する。）
（ｉｖ）ｍ＝５のとき、Ａは、下記式（δ）で表される連結基である。
【化８】
2018039874.tif 000154
（式中、Ｘ4は、炭素原子数１〜３０の炭化水素基又は複素環を含有する炭素原子数２〜２０の基を表し、
Ｘ4で表される基中のメチレン基は、−ＣＯＯ−、−Ｏ−、−ＯＣＯ−、−ＮＨＣＯ−、−ＮＨ−、−ＣＯＮＨ−、−Ｏ−ＣＯＮＨ−、−ＮＨＣＯ−Ｏ−、又はこれらを組み合わせた基によって、酸素原子が隣り合わない条件で置き換わっている場合もあり、
Ｚ1、Ｚ2、Ｚ3、Ｚ4及びＺ5は、それぞれ独立に、上記式（α）におけるＺ1及びＺ2で表される基と同じである。
但し、上記一般式（δ）で表される基は炭素原子数２〜３５の範囲内であり、式中の＊は、＊部分で、隣接する基と結合することを意味する。）
（ｖ）ｍ＝６のとき、Ａは、下記式（ε）で表される連結基である。
【化９】
2018039874.tif 000155
（式中、Ｘ5は、炭素原子数１〜３０の炭化水素基又は複素環を含有する炭素原子数２〜２０の基を表し、
Ｘ5で表される基中のメチレン基は、−ＣＯＯ−、−Ｏ−、−ＯＣＯ−、−ＮＨＣＯ−、−ＮＨ−、−ＣＯＮＨ−、−Ｏ−ＣＯＮＨ−、−ＮＨＣＯ−Ｏ−、又はこれらを組み合わせた基によって、酸素原子が隣り合わない条件で、置き換わっている場合もあり、
Ｚ1、Ｚ2、Ｚ3、Ｚ4、Ｚ5及びＺ6は、それぞれ独立に、上記式（α）におけるＺ1及びＺ2で表される基と同じである。
但し、上記一般式（ε）で表される基は炭素原子数２〜３５の範囲内であり、式中の＊は、＊部分で、隣接する基と結合することを意味する。）
【請求項２】
前記化合物（Ａ１）が式（ＩＩ）で表される請求項１に記載の着色硬化性樹脂組成物。
【化１０】
2018039874.tif 000156
（式中、Ｒ1、Ｒ2、Ｒ3、Ｒ4、Ｒ5、Ｒ6、Ｒ7、Ｒ8、Ｒ9及びＸは、上記一般式（Ｉ）と同じである。）
【請求項３】
前記化合物（Ａ１）が式（ＩＩＩ）で表される請求項１又は２に記載の着色硬化性樹脂組成物。
【化１１】
2018039874.tif 000157
（式中、Ｒ1、Ｒ2、Ｒ3、Ｒ4、Ｒ6、Ｒ7、Ｒ8、Ｒ9及びＸは、上記一般式（Ｉ）と同じであり、Ｘ1、Ｚ1及びＺ2は、上記式（α）と同じである。）
【請求項４】
一般式（Ｉ）、（ＩＩ）及び（ＩＩＩ）中のＲ9が下記式（ζ）で表される基である請求項１〜３のいずれか一項に記載の着色硬化性樹脂組成物。
【化１２】
2018039874.tif 000158
（式中、Ｒ31、Ｒ32、Ｒ33、Ｒ34及びＲ35は、それぞれ独立に、水素原子、水酸基、ニトロ基、シアノ基、ハロゲン原子、カルボキシル基、スルホン酸基、−ＳＯ2ＮＲ36Ｒ37、炭素原子数１〜３０の炭化水素基、複素環を含有する炭素原子数２〜２０の基又はメタロセニル基を表し、
Ｒ31、Ｒ32、Ｒ33、Ｒ34及びＲ35のうち、一つ以上は、−ＳＯ2ＮＲ36Ｒ37であり、
Ｒ36及びＲ37は、それぞれ独立に、水素原子、炭素原子数１〜３０の炭化水素基、複素環を含有する炭素原子数２〜２０の基又はメタロセニル基を表し、
Ｒ31、Ｒ32、Ｒ33、Ｒ34、Ｒ35、Ｒ36及びＲ37で表される基中のメチレン基は、−Ｏ−、−Ｓ−、−ＣＯ−、−ＣＯＯ−、−ＯＣＯ−、−ＣＯＳ−、−ＯＣＳ−、−ＳＯ2−、−ＳＯ3−、−ＮＨ−、−ＣＯＮＨ−、−ＮＨＣＯ−、−ＳＯ2ＮＨ−、−ＮＨ−ＳＯ2−、−Ｎ＝ＣＨ−、−ＣＨ＝ＣＨ―、又はこれらを組み合わせた基によって、酸素原子が隣り合わない条件で、置き換わっている場合もあり、
Ｒ31、Ｒ32、Ｒ33、Ｒ34、Ｒ35、Ｒ36及びＲ37で表される基のアルキル部分は、分岐側鎖又は環状アルキルである場合があり、置換基を有する場合もあり、
Ｒ31とＲ32、Ｒ32とＲ33、Ｒ33とＲ34、Ｒ34とＲ35及びＲ36とＲ37は、それぞれ結合して環を形成する場合があり、形成した環は置換基を有する場合もある。）
【請求項５】
前記着色剤（Ａ２）が、染料である請求項１〜４のいずれかに記載の着色硬化性樹脂組成物。
【請求項６】
前記染料が、キサンテン染料である請求項５に記載の着色硬化性樹脂組成物。
【請求項７】
前記キサンテン染料が下記式（１ａ）で表される請求項６に記載の着色硬化性樹脂組成物。
【化１３】
2018039874.tif 000159
（式（１ａ）中、
Ｒ1a〜Ｒ4aは、互いに独立に、水素原子、置換基を有していてもよい炭素数１〜２０の１価の飽和炭化水素基、置換基を有していてもよい炭素数６〜１０の１価の芳香族炭化水素基、または式（i）で表される基を表し、
＊−Ｒ50a−Ｓｉ（Ｒ29a）3          （i）
（Ｒ２９ａは水素原子、ヒドロキシ基、炭素数１〜４のアルキル基または炭素数１〜４のアルコキシ基を表し、複数のＲ29aは、それぞれ同一であっても異なっていてもよい。
Ｒ50aは炭素数１〜１０のアルカンジイル基を表し、該アルカンジイル基を構成する−ＣＨ2−は、−Ｏ−、−ＣＯ−、−Ｎ（Ｒ11a）−、−ＯＣＯ−、−ＣＯＯ−、−ＯＣＯＮＨ−、−ＮＨＣＯＯ−、−ＣＯＮＨ−または−ＮＨＣＯ−により、酸素原子が隣り合わない条件で置換されていてもよい。
＊は窒素原子との結合手を表す。）
Ｒ1a〜Ｒ4aにおいて、該飽和炭化水素基に含まれるメチレン基（−ＣＨ2−）は、−Ｏ−、−ＣＯ−、−Ｎ（Ｒ11a）−、−ＯＣＯ−、−ＣＯＯ−、−ＯＣＯＮＨ−、−ＮＨＣＯＯ−、−ＣＯＮＨ−または−ＮＨＣＯ−により、酸素原子が隣り合わない条件で置換されている場合もあり、Ｒ1a及びＲ2aは、一緒になって窒素原子を含む環を形成している場合もあり、Ｒ3a及びＲ4aは、一緒になって窒素原子を含む環を形成してもよい。
Ｒ5aは、−ＯＨ、−ＳＯ３-、−ＳＯ３Ｈ、−ＳＯ３-Ｚ+、−ＣＯ2Ｈ、−ＣＯ2-Ｚ+、−ＣＯ2Ｒ8a、−ＳＯ3Ｒ8a又は−ＳＯ2ＮＲ9aＲ10aを表す。
Ｒ6a及びＲ7aは、互いに独立に、水素原子又は炭素数１〜６のアルキル基を表す。
ｍａは、０〜５の整数を表す。ｍａが２以上のとき、複数のＲ5aは同一でも異なってもよい。
ａは、０又は１の整数を表す。
Ｘaは、ハロゲン原子を表す。
Ｚ+は、+Ｎ（Ｒ11a）4、Ｎａ＋又はＫ+を表し、４つのＲ11aは同一でも異なってもよい。
Ｒ8aは、炭素数１〜２０の１価の飽和炭化水素基を表し、該飽和炭化水素基に含まれる水素原子は、ハロゲン原子で置換されていてもよい。
Ｒ9a及びＲ10aは、互いに独立に、水素原子又は置換基を有していてもよい炭素数１〜２０の１価の飽和炭化水素基を表し、該飽和炭化水素基に含まれるメチレン基（−ＣＨ2−）は、−Ｏ−、−ＣＯ−、−Ｎ（Ｒ11a）−、−ＯＣＯ−、−ＣＯＯ−、−ＯＣＯＮＨ−、−ＮＨＣＯＯ−、−ＣＯＮＨ−または−ＮＨＣＯ−により、酸素原子が隣り合わない条件で置換されている場合もあり、Ｒ9a及びＲ10aは、互いに結合して窒素原子を含んだ３〜１０員環の複素環を形成していてもよい。
Ｒ１１ａは、水素原子、炭素数１〜２０の１価の飽和炭化水素基又は炭素数７〜１０のアラルキル基を表す。）
【請求項８】
請求項１〜７のいずれかに記載の着色硬化性樹脂組成物から形成されるカラーフィルタ。
【請求項９】
請求項８に記載のカラーフィルタを含む表示装置。
【発明の詳細な説明】
【技術分野】
【０００１】
本発明は、特定のポリメチン化合物を含む着色硬化性樹脂組成物に関する。
【背景技術】
【０００２】
着色硬化性樹脂組成物は、液晶表示装置、エレクトロルミネッセンス表示装置及びプラズマディスプレイ等の表示装置に使用されるカラーフィルタの製造に用いられている。このような着色硬化性樹脂組成物としては、式（Ａ−１）や（Ａ−２）で表される着色剤、バインダー樹脂、及び重合性化合物を含むカラーフィルター用着色組成物が知られている（特許文献１）。
【０００３】
【化１】
2018039874.tif 000002
【先行技術文献】
【特許文献】
【０００４】
【特許文献１】特開２０１６−００１２７６号公報
【発明の概要】
【発明が解決しようとする課題】
【０００５】
従来から知られる上記組成物は、耐光性及び耐熱性が、必ずしも十分に満足できるものではなかった。本発明の目的は、カラーフィルタなどを製造するのに有用な着色硬化性樹脂組成物の耐光性及び耐熱性をさらに改善することにある。
【課題を解決するための手段】
【０００６】
本発明は、以下の発明を含む。
【０００７】
［１］
着色剤（Ａ）と、樹脂（Ｂ）と、重合性化合物（Ｃ）と、重合開始剤（Ｄ）とを含み、
前記着色剤（Ａ）が式（Ｉ）で表される化合物（Ａ１）と、クロロホルム中における極大吸収波長が５００ｎｍ以上である着色剤（Ａ２）とを含む着色硬化性樹脂組成物。
【０００８】
【化２】
2018039874.tif 000003
【０００９】
（式中、Ｒ1、Ｒ2、Ｒ3、Ｒ4、Ｒ6及びＲ7は、それぞれ独立に、水素原子、水酸基、ニトロ基、シアノ基、ハロゲン原子、カルボキシル基、スルホン酸基、スルホンアミド基、炭素原子数１〜３０の炭化水素基、複素環を含有する炭素原子数２〜２０の基又はメタロセニル基を表し、
Ｒ5及びＲ9は、それぞれ独立に、水素原子、炭素原子数１〜３０の炭化水素基、又は複素環を含有する炭素原子数２〜２０の基を表し、
Ｒ8は、炭素原子数１〜２０のハロゲン化アルキル基、炭素原子数６〜２０のアリール基、又は、水酸基、ニトロ基、シアノ基、ハロゲン原子、カルボキシル基、スルホン酸基、スルホンアミド基若しくはフッ化アルキル基で置換された炭素原子数６〜２０のアリール基を表し、
Ｘは、＞ＣＲ10Ｒ11、酸素原子、硫黄原子又は＞ＮＲ12を表し、
Ｒ10及びＲ11は、それぞれ独立に、水素原子、炭素原子数１〜３０の炭化水素基、複素環を含有する炭素原子数２〜２０の基又はメタロセニル基を表し、
Ｒ12は、水素原子、炭素原子数１〜３０の炭化水素基、複素環を含有する炭素原子数２〜２０の基を表し、
Ｒ1、Ｒ2、Ｒ3、Ｒ4、Ｒ5、Ｒ6、Ｒ7、Ｒ8、Ｒ9、Ｒ10、Ｒ11及びＲ12で表される基中のメチレン基は、−Ｏ−、−Ｓ−、−ＣＯ−、−ＣＯＯ−、−ＯＣＯ−、−ＣＯＳ−、−ＯＣＳ−、−ＳＯ2−、−ＳＯ3−、−ＮＨ−、−ＣＯＮＨ−、−ＮＨＣＯ−、−ＳＯ2ＮＨ−、−ＮＨ−ＳＯ2−、−Ｎ＝ＣＨ−、−ＣＨ＝ＣＨ―、又はこれらを組み合わせた基によって、酸素原子が隣り合わない条件で、置き換わっている場合もあり、
Ｒ1、Ｒ2、Ｒ3、Ｒ4、Ｒ5、Ｒ6、Ｒ7、Ｒ8、Ｒ9、Ｒ10、Ｒ11及びＲ12で表される基のアルキル部分は、分岐側鎖又は環状アルキルである場合があり、置換基を有する場合もあり、
Ｒ1とＲ2、Ｒ2とＲ3、Ｒ3とＲ4、Ｒ4とＲ5、Ｒ10とＲ11及びＲ12とＲ1は、それぞれ結合して環を形成する場合があり、形成した環は置換基を有する場合もあり、
ｍは１〜６の整数であり、
ｍ≧２の場合、複数存在するＲ1、Ｒ2、Ｒ3、Ｒ4、Ｒ5、Ｒ6、Ｒ7、Ｒ8、Ｒ9及びＸは、それぞれ同一である場合があり、異なる場合もあり、
ｍ＝１の場合、Ａは、存在せず、ｍ≧２のとき、Ａは、直接結合、窒素原子、＞ＮＲ13、酸素原子、硫黄原子、−ＳＯ2−、−ＳＯ−、リン原子、＞ＰＲ13、Ｅm+、Ｌm-又は下記（ｉ）、（ｉｉ）、（ｉｉｉ）、（ｉｖ）若しくは（ｖ）に示すいずれかの連結基を表し、
Ｒ13は、水素原子、又は炭素原子数１〜３０の炭化水素基を表し、
Ｒ13で表される炭素原子数１〜３０の炭化水素基中のメチレン基は、−ＣＯＯ−、−Ｏ−、−ＯＣＯ−、−ＮＨＣＯ−、−ＮＨ−、−ＣＯＮＨ−、又はこれらを組み合わせた基によって、酸素原子が隣り合わない条件で、置き換わっている場合もあり、
Ｅm+はｍ価の陽イオンを表し、Ｌm-はｍ価の陰イオンを表し、
ｍ≧２でＡがＥm+又はＬm-でない場合、Ａは、Ｒ1、Ｒ2、Ｒ3、Ｒ4、Ｒ5、Ｒ6、Ｒ7、Ｒ8又はＲ9で表される基の水素原子に置き換わる形で連結する。）
（ｉ）ｍ＝２のとき、Ａは、下記式（α）で表される連結基である場合がある。
【００１０】
【化３】
2018039874.tif 000004
【００１１】
（式中、Ｘ1は、＞ＮＲ14、炭素原子数１〜３０の炭化水素基、複素環を含有する炭素原子数２〜２０の基又は下記（α−１）、（α−２）若しくは（α−３）で表される基を表し、
Ｚ1及びＺ2は、それぞれ独立に、直接結合、−Ｏ−、−Ｓ−、−ＳＯ2−、−ＳＯ−、＞ＮＲ14、又は＞ＰＲ15を表し、
Ｒ14及びＲ15は、それぞれ独立に、水素原子、又は炭素原子数１〜３０の炭化水素基を表し、
Ｒ14及びＲ15で表される基中のメチレン基は、−ＣＯＯ−、−Ｏ−、−ＯＣＯ−、−ＮＨＣＯ−、−ＮＨ−、−ＣＯＮＨ−、又はこれらを組み合わせた基によって、酸素原子が隣り合わない条件で、置き換わっていてもよい。
但し、上記式（α）で表される基は炭素原子数１〜３５の範囲内であり、式中の＊は、＊部分で、隣接する基と結合することを意味する。）
【００１２】
【化４】
2018039874.tif 000005
【００１３】
（式中、Ｒ21は、炭素原子数１〜３０の炭化水素基又は炭素原子数１〜１０のアルコキシ基により置換されたフェニル基を表し、Ｒ22は炭素原子数１〜１０のアルコキシ基、炭素原子数１〜３０の炭化水素基又はハロゲン原子を表し、
上記の炭素原子数１〜３０の炭化水素基及び炭素原子数１〜１０のアルコキシ基の水素原子はハロゲン原子で置き換わっている場合があり、
ｄは０〜４の整数であり、
式中の＊は、＊部分で、隣接する基と結合することを意味する。）
【００１４】
【化５】
2018039874.tif 000006
【００１５】
（式中の＊は、＊部分で、隣接する基と結合することを意味する。）
【００１６】
【化６】
2018039874.tif 000007
【００１７】
（式中、Ｒ23及びＲ24は、それぞれ独立に、炭素原子数１〜３０の炭化水素基、炭素原子数６〜２０のアリールオキシ基、炭素原子数６〜２０のアリールチオ基、複素環を含有する炭素原子数２〜２０の基又はハロゲン原子を表し、
Ｒ23及びＲ24で表される基中の水素原子は、ハロゲン原子で置き換わっている場合があり、
Ｒ23及びＲ24で表される基中のメチレン基は、不飽和結合、−Ｏ−、−Ｓ−、又はこれらを組み合わせた基によって、酸素原子が隣り合わない条件で、置き換わっている場合があり、
Ｒ23は、隣接するＲ23同士が結合して環を形成する場合があり、
ｅは０〜４の数を表し、ｆは０〜８の数を表し、ｇは０〜４の数を表し、ｈは０〜４の数を表し、ｇとｈの数の合計は２〜４であり、
式中の＊は、＊部分で、隣接する基と結合することを意味する。）
（ｉｉ）ｍ＝３のとき、Ａは、下記式（β）で表される連結基である場合がある。
【００１８】
【化７】
2018039874.tif 000008
【００１９】
（式中、Ｘ2は、炭素原子数１〜３０の炭化水素基又は複素環を含有する炭素原子数２〜２０の基を表し、
Ｘ2で表される基中のメチレン基は、−ＣＯＯ−、−Ｏ−、−ＯＣＯ−、−ＮＨＣＯ−、−ＮＨ−、−ＣＯＮＨ−、−Ｏ−ＣＯＮＨ−、−ＮＨＣＯ−Ｏ−、又はこれらを組み合わせた基によって、酸素原子が隣り合わない条件で、置き換わっている場合もあり、
Ｚ1、Ｚ2及びＺ3は、それぞれ独立に、上記式（α）におけるＺ1及びＺ2で表される基と同じである。
但し、上記一般式（β）で表わされる基は炭素原子数１〜３５の範囲内であり、式中の＊は、＊部分で、隣接する基と結合することを意味する。）
（ｉｉｉ）ｍ＝４のとき、Ａは、下記式（γ）で表される連結基である。
【００２０】
【化８】
2018039874.tif 000009
（式中、Ｘ3は、炭素原子、炭素原子数１〜３０の炭化水素基又は複素環を含有する炭素原子数２〜２０の基を表し、
Ｘ3で表される基中のメチレン基は、−ＣＯＯ−、−Ｏ−、−ＯＣＯ−、−ＮＨＣＯ−、−ＮＨ−、−ＣＯＮＨ−、−Ｏ−ＣＯＮＨ−、−ＮＨＣＯ−Ｏ−、又はこれらを組み合わせた基によって、酸素原子が隣り合わない条件で、置き換わっている場合もあり、
Ｚ1、Ｚ2、Ｚ3及びＺ4は、それぞれ独立に、上記式（α）におけるＺ1及びＺ2で表される基と同じである。
但し、上記一般式（γ）で表される基は炭素原子数１〜３５の範囲内であり、式中の＊は、＊部分で、隣接する基と結合することを意味する。）
（ｉｖ）ｍ＝５のとき、Ａは、下記式（δ）で表される連結基である。
【００２１】
【化９】
2018039874.tif 000010
（式中、Ｘ4は、炭素原子数１〜３０の炭化水素基又は複素環を含有する炭素原子数２〜２０の基を表し、
Ｘ4で表される基中のメチレン基は、−ＣＯＯ−、−Ｏ−、−ＯＣＯ−、−ＮＨＣＯ−、−ＮＨ−、−ＣＯＮＨ−、−Ｏ−ＣＯＮＨ−、−ＮＨＣＯ−Ｏ−、又はこれらを組み合わせた基によって、酸素原子が隣り合わない条件で置き換わっている場合もあり、
Ｚ1、Ｚ2、Ｚ3、Ｚ4及びＺ5は、それぞれ独立に、上記式（α）におけるＺ1及びＺ2で表される基と同じである。
但し、上記一般式（δ）で表される基は炭素原子数２〜３５の範囲内であり、式中の＊は、＊部分で、隣接する基と結合することを意味する。）
（ｖ）ｍ＝６のとき、Ａは、下記式（ε）で表される連結基である。
【００２２】
【化１０】
2018039874.tif 000011
（式中、Ｘ5は、炭素原子数１〜３０の炭化水素基又は複素環を含有する炭素原子数２〜２０の基を表し、
Ｘ5で表される基中のメチレン基は、−ＣＯＯ−、−Ｏ−、−ＯＣＯ−、−ＮＨＣＯ−、−ＮＨ−、−ＣＯＮＨ−、−Ｏ−ＣＯＮＨ−、−ＮＨＣＯ−Ｏ−、又はこれらを組み合わせた基によって、酸素原子が隣り合わない条件で、置き換わっている場合もあり、
Ｚ1、Ｚ2、Ｚ3、Ｚ4、Ｚ5及びＺ6は、それぞれ独立に、上記式（α）におけるＺ1及びＺ2で表される基と同じである。
但し、上記一般式（ε）で表される基は炭素原子数２〜３５の範囲内であり、式中の＊は、＊部分で、隣接する基と結合することを意味する。）
【００２３】
［２］
前記化合物（Ａ１）が式（ＩＩ）で表される［１］に記載の着色硬化性樹脂組成物。
【００２４】
【化１１】
2018039874.tif 000012
（式中、Ｒ1、Ｒ2、Ｒ3、Ｒ4、Ｒ5、Ｒ6、Ｒ7、Ｒ8、Ｒ9及びＸは、上記一般式（Ｉ）と同じである。）
【００２５】
［３］
前記化合物（Ａ１）が式（ＩＩＩ）で表される［１］又は［２］に記載の着色硬化性樹脂組成物。
【００２６】
【化１２】
2018039874.tif 000013
（式中、Ｒ1、Ｒ2、Ｒ3、Ｒ4、Ｒ6、Ｒ7、Ｒ8、Ｒ9及びＸは、上記一般式（Ｉ）と同じであり、Ｘ1、Ｚ1及びＺ2は、上記式（α）と同じである。）
【００２７】
［４］
一般式（Ｉ）、（ＩＩ）及び（ＩＩＩ）中のＲ9が下記式（ζ）で表される基である［１］〜［３］のいずれかに記載の着色硬化性樹脂組成物。
【００２８】
【化１３】
2018039874.tif 000014
【００２９】
（式中、Ｒ31、Ｒ32、Ｒ33、Ｒ34及びＲ35は、それぞれ独立に、水素原子、水酸基、ニトロ基、シアノ基、ハロゲン原子、カルボキシル基、スルホン酸基、−ＳＯ2ＮＲ36Ｒ37、炭素原子数１〜３０の炭化水素基、複素環を含有する炭素原子数２〜２０の基又はメタロセニル基を表し、
Ｒ31、Ｒ32、Ｒ33、Ｒ34及びＲ35のうち、一つ以上は、−ＳＯ2ＮＲ36Ｒ37であり、
Ｒ36及びＲ37は、それぞれ独立に、水素原子、炭素原子数１〜３０の炭化水素基、複素環を含有する炭素原子数２〜２０の基又はメタロセニル基を表し、
Ｒ31、Ｒ32、Ｒ33、Ｒ34、Ｒ35、Ｒ36及びＲ37で表される基中のメチレン基は、−Ｏ−、−Ｓ−、−ＣＯ−、−ＣＯＯ−、−ＯＣＯ−、−ＣＯＳ−、−ＯＣＳ−、−ＳＯ2−、−ＳＯ3−、−ＮＨ−、−ＣＯＮＨ−、−ＮＨＣＯ−、−ＳＯ2ＮＨ−、−ＮＨ−ＳＯ2−、−Ｎ＝ＣＨ−、−ＣＨ＝ＣＨ―、又はこれらを組み合わせた基によって、酸素原子が隣り合わない条件で、置き換わっている場合もあり、
Ｒ31、Ｒ32、Ｒ33、Ｒ34、Ｒ35、Ｒ36及びＲ37で表される基のアルキル部分は、分岐側鎖又は環状アルキルである場合があり、置換基を有する場合もあり、
Ｒ31とＲ32、Ｒ32とＲ33、Ｒ33とＲ34、Ｒ34とＲ35及びＲ36とＲ37は、それぞれ結合して環を形成する場合があり、形成した環は置換基を有する場合もある。）
【００３０】
［５］
前記着色剤（Ａ２）が、染料である［１］〜［４］のいずれかに記載の着色硬化性樹脂組成物。
【００３１】
［６］
前記染料が、キサンテン染料である［５］に記載の着色硬化性樹脂組成物。
【００３２】
［７］
前記キサンテン染料が下記式（１ａ）で表される［６］に記載の着色硬化性樹脂組成物。
【００３３】
【化１４】
2018039874.tif 000015
【００３４】
（式（１ａ）中、
Ｒ1a〜Ｒ4aは、互いに独立に、水素原子、置換基を有していてもよい炭素数１〜２０の１価の飽和炭化水素基、置換基を有していてもよい炭素数６〜１０の１価の芳香族炭化水素基、または式（i）で表される基を表し、
＊−Ｒ50a−Ｓｉ（Ｒ29a）3          （i）
（Ｒ２９ａは水素原子、ヒドロキシ基、炭素数１〜４のアルキル基または炭素数１〜４のアルコキシ基を表し、複数のＲ29aは、それぞれ同一であっても異なっていてもよい。
Ｒ50aは炭素数１〜１０のアルカンジイル基を表し、該アルカンジイル基を構成する−ＣＨ2−は、−Ｏ−、−ＣＯ−、−Ｎ（Ｒ11a）−、−ＯＣＯ−、−ＣＯＯ−、−ＯＣＯＮＨ−、−ＮＨＣＯＯ−、−ＣＯＮＨ−または−ＮＨＣＯ−により、酸素原子が隣り合わない条件で置換されていてもよい。
＊は窒素原子との結合手を表す。）
Ｒ1a〜Ｒ4aにおいて、該飽和炭化水素基に含まれるメチレン基（−ＣＨ2−）は、−Ｏ−、−ＣＯ−、−Ｎ（Ｒ11a）−、−ＯＣＯ−、−ＣＯＯ−、−ＯＣＯＮＨ−、−ＮＨＣＯＯ−、−ＣＯＮＨ−または−ＮＨＣＯ−により、酸素原子が隣り合わない条件で置換されている場合もあり、Ｒ1a及びＲ2aは、一緒になって窒素原子を含む環を形成している場合もあり、Ｒ3a及びＲ4aは、一緒になって窒素原子を含む環を形成してもよい。
Ｒ5aは、−ＯＨ、−ＳＯ3-、−ＳＯ3Ｈ、−ＳＯ3-Ｚ+、−ＣＯ2Ｈ、−ＣＯ2-Ｚ+、−ＣＯ2Ｒ8a、−ＳＯ3Ｒ8a又は−ＳＯ2ＮＲ9aＲ10aを表す。
Ｒ6a及びＲ7aは、互いに独立に、水素原子又は炭素数１〜６のアルキル基を表す。
ｍａは、０〜５の整数を表す。ｍａが２以上のとき、複数のＲ5aは同一でも異なってもよい。
ａは、０又は１の整数を表す。
Ｘaは、ハロゲン原子を表す。
Ｚ+は、+Ｎ（Ｒ11a）4、Ｎａ＋又はＫ+を表し、４つのＲ11aは同一でも異なってもよい。
Ｒ8aは、炭素数１〜２０の１価の飽和炭化水素基を表し、該飽和炭化水素基に含まれる水素原子は、ハロゲン原子で置換されていてもよい。
Ｒ9a及びＲ10aは、互いに独立に、水素原子又は置換基を有していてもよい炭素数１〜２０の１価の飽和炭化水素基を表し、該飽和炭化水素基に含まれるメチレン基（−ＣＨ2−）は、−Ｏ−、−ＣＯ−、−Ｎ（Ｒ11a）−、−ＯＣＯ−、−ＣＯＯ−、−ＯＣＯＮＨ−、−ＮＨＣＯＯ−、−ＣＯＮＨ−または−ＮＨＣＯ−により、酸素原子が隣り合わない条件で置換されている場合もあり、Ｒ9a及びＲ10aは、互いに結合して窒素原子を含んだ３〜１０員環の複素環を形成していてもよい。
Ｒ11aは、水素原子、炭素数１〜２０の１価の飽和炭化水素基又は炭素数７〜１０のアラルキル基を表す。）
【００３５】
［８］
［１］〜［７］のいずれかに記載の着色硬化性樹脂組成物から形成されるカラーフィルタ。
【００３６】
［９］
［８］に記載のカラーフィルタを含む表示装置。
【発明の効果】
【００３７】
本発明によれば、耐光性及び耐熱性を改善できる。
【発明を実施するための形態】
【００３８】
以下、本発明の着色硬化性樹脂組成物について説明する。なお、本明細書において、各成分として例示する化合物は、特に断りのない限り、単独で又は複数種を組合せて使用することができる。
【００３９】
＜着色剤（Ａ）＞
本発明の着色硬化性樹脂組成物は、着色剤（Ａ）と、樹脂（Ｂ）と、重合性化合物（Ｃ）と、重合開始剤（Ｄ）とを含み、前記着色剤（Ａ）は、以下の式（Ｉ）で表される化合物（Ａ１）（本明細書では、便宜上、ポリメチン化合物（Ａ１）という）と、クロロホルム中における極大吸収波長が５００ｎｍ以上である着色剤（Ａ２）とを含む。式（Ｉ）のポリメチン化合物は、耐光性及び耐熱性に優れている。
【００４０】
【化１５】
2018039874.tif 000016
【００４１】
上記式（Ｉ）中、Ｒ1、Ｒ2、Ｒ3、Ｒ4、Ｒ6及びＲ7は、それぞれ独立に、水素原子、水酸基、ニトロ基、シアノ基、ハロゲン原子、カルボキシル基、スルホン酸基、スルホンアミド基、炭素原子数１〜３０の炭化水素基、複素環を含有する炭素原子数２〜２０の基又はメタロセニル基を表し、
Ｒ5及びＲ9は、それぞれ独立に、水素原子、炭素原子数１〜３０の炭化水素基、又は複素環を含有する炭素原子数２〜２０の基を表し、
Ｒ8は、炭素原子数１〜２０のハロゲン化アルキル基、炭素原子数６〜２０のアリール基、又は、水酸基、ニトロ基、シアノ基、ハロゲン原子、カルボキシル基、スルホン酸基、スルホンアミド基若しくはフッ化アルキル基で置換された炭素原子数６〜２０のアリール基を表し、
Ｘは、＞ＣＲ10Ｒ11、酸素原子、硫黄原子又は＞ＮＲ12を表し、
Ｒ10及びＲ11は、それぞれ独立に、水素原子、炭素原子数１〜３０の炭化水素基、複素環を含有する炭素原子数２〜２０の基又はメタロセニル基を表し、
Ｒ12は、水素原子、炭素原子数１〜３０の炭化水素基、複素環を含有する炭素原子数２〜２０の基を表し、
Ｒ1、Ｒ2、Ｒ3、Ｒ4、Ｒ5、Ｒ6、Ｒ7、Ｒ8、Ｒ9、Ｒ10、Ｒ11及びＲ12で表される基中のメチレン基は、−Ｏ−、−Ｓ−、−ＣＯ−、−ＣＯＯ−、−ＯＣＯ−、−ＣＯＳ−、−ＯＣＳ−、−ＳＯ2−、−ＳＯ3−、−ＮＨ−、−ＣＯＮＨ−、−ＮＨＣＯ−、−ＳＯ2ＮＨ−、−ＮＨ−ＳＯ2−、−Ｎ＝ＣＨ−、−ＣＨ＝ＣＨ―、又はこれらを組み合わせた基によって、酸素原子が隣り合わない条件で、置き換わっている場合もあり、
Ｒ1、Ｒ2、Ｒ3、Ｒ4、Ｒ5、Ｒ6、Ｒ7、Ｒ8、Ｒ9、Ｒ10、Ｒ11及びＲ12で表される基のアルキル部分は、分岐側鎖又は環状アルキルである場合があり、置換基を有する場合もあり、
Ｒ1とＲ2、Ｒ2とＲ3、Ｒ3とＲ4、Ｒ4とＲ5、Ｒ10とＲ11及びＲ12とＲ1は、それぞれ結合して環を形成する場合があり、形成した環は置換基を有する場合もあり、
ｍは１〜６の整数であり、
ｍ≧２の場合、複数存在するＲ1、Ｒ2、Ｒ3、Ｒ4、Ｒ5、Ｒ6、Ｒ7、Ｒ8、Ｒ9及びＸは、それぞれ同一である場合があり、異なる場合もあり、
ｍ＝１の場合、Ａは、存在せず、ｍ≧２のとき、Ａは、直接結合、窒素原子、＞ＮＲ13、酸素原子、硫黄原子、−ＳＯ2−、−ＳＯ−、リン原子、＞ＰＲ13、Ｅm+、Ｌm-又は下記（ｉ）、（ｉｉ）、（ｉｉｉ）、（ｉｖ）若しくは（ｖ）に示すいずれかの連結基を表し、
Ｒ13は、水素原子、又は炭素原子数１〜３０の炭化水素基を表し、
Ｒ13で表される炭素原子数１〜３０の炭化水素基中のメチレン基は、−ＣＯＯ−、−Ｏ−、−ＯＣＯ−、−ＮＨＣＯ−、−ＮＨ−、−ＣＯＮＨ−、又はこれらを組み合わせた基によって、酸素原子が隣り合わない条件で、置き換わっている場合もあり、
Ｅm+はｍ価の陽イオンを表し、Ｌm-はｍ価の陰イオンを表し、
ｍ≧２でＡがＥm+又はＬm-でない場合、ＡはＲ1、Ｒ2、Ｒ3、Ｒ4、Ｒ5、Ｒ6、Ｒ7、Ｒ8又はＲ9で表される基の水素原子に置き換わる形で連結する。
【００４２】
（ｉ）ｍ＝２のとき、Ａは、下記式（α）で表される連結基である場合がある。
【化１６】
2018039874.tif 000017
【００４３】
（式中、Ｘ1は、＞ＮＲ14、炭素原子数１〜３０の炭化水素基、複素環を含有する炭素原子数２〜２０の基又は下記（α−１）、（α−２）若しくは（α−３）で表される基を表し、
Ｚ1及びＺ2は、それぞれ独立に、直接結合、−Ｏ−、−Ｓ−、−ＳＯ2−、−ＳＯ−、＞ＮＲ14、又は＞ＰＲ15を表し、
Ｒ14及びＲ15は、それぞれ独立に、水素原子、又は炭素原子数１〜３０の炭化水素基を表し、
Ｒ14及びＲ15で表される基中のメチレン基は、−ＣＯＯ−、−Ｏ−、−ＯＣＯ−、−ＮＨＣＯ−、−ＮＨ−、−ＣＯＮＨ−、又はこれらを組み合わせた基によって、酸素原子が隣り合わない条件で、置き換わっていてもよい。
但し、上記式（α）で表される基は炭素原子数１〜３５の範囲内であり、式中の＊は、＊部分で、隣接する基と結合することを意味する。）
【００４４】
【化１７】
2018039874.tif 000018
【００４５】
（式中、Ｒ21は、炭素原子数１〜３０の炭化水素基又は炭素原子数１〜１０のアルコキシ基により置換されたフェニル基を表し、Ｒ22は炭素原子数１〜１０のアルコキシ基、炭素原子数１〜３０の炭化水素基又はハロゲン原子を表し、
上記の炭素原子数１〜３０の炭化水素基及び炭素原子数１〜１０のアルコキシ基の水素原子はハロゲン原子で置き換わっている場合があり、
ｄは０〜４の整数であり、
式中の＊は、＊部分で、隣接する基と結合することを意味する。）
【００４６】
【化１８】
2018039874.tif 000019
【００４７】
（式中の＊は、＊部分で、隣接する基と結合することを意味する。）
【００４８】
【化１９】
2018039874.tif 000020
【００４９】
（式中、Ｒ23及びＲ24は、それぞれ独立に、炭素原子数１〜３０の炭化水素基、炭素原子数６〜２０のアリールオキシ基、炭素原子数６〜２０のアリールチオ基、複素環を含有する炭素原子数２〜２０の基又はハロゲン原子を表し、
Ｒ23及びＲ24で表される基中の水素原子は、ハロゲン原子で置き換わっている場合があり、
Ｒ23及びＲ24で表される基中のメチレン基は、不飽和結合、−Ｏ−、−Ｓ−、又はこれらを組み合わせた基によって、酸素原子が隣り合わない条件で、置き換わっている場合があり、
Ｒ23は、隣接するＲ23同士が結合して環を形成する場合があり、
ｅは０〜４の数を表し、ｆは０〜８の数を表し、ｇは０〜４の数を表し、ｈは０〜４の数を表し、ｇとｈの数の合計は２〜４であり、
式中の＊は、＊部分で、隣接する基と結合することを意味する。）
【００５０】
（ｉｉ）ｍ＝３のとき、Ａは、下記式（β）で表される連結基である場合がある。
【００５１】
【化２０】
2018039874.tif 000021
（式中、Ｘ2は、炭素原子数１〜３０の炭化水素基又は複素環を含有する炭素原子数２〜２０の基を表し、
Ｘ2で表される基中のメチレン基は、−ＣＯＯ−、−Ｏ−、−ＯＣＯ−、−ＮＨＣＯ−、−ＮＨ−、−ＣＯＮＨ−、−Ｏ−ＣＯＮＨ−、−ＮＨＣＯ−Ｏ−、又はこれらを組み合わせた基によって、酸素原子が隣り合わない条件で、置き換わっている場合もあり、
Ｚ1、Ｚ2及びＺ3は、それぞれ独立に、上記式（α）におけるＺ1及びＺ2で表される基と同じである。
但し、上記一般式（β）で表わされる基は炭素原子数１〜３５の範囲内であり、式中の＊は、＊部分で、隣接する基と結合することを意味する。）
【００５２】
（ｉｉｉ）ｍ＝４のとき、Ａは、下記式（γ）で表される連結基である。
【００５３】
【化２１】
2018039874.tif 000022
【００５４】
（式中、Ｘ3は、炭素原子、炭素原子数１〜３０の炭化水素基又は複素環を含有する炭素原子数２〜２０の基を表し、
Ｘ3で表される基中のメチレン基は、−ＣＯＯ−、−Ｏ−、−ＯＣＯ−、−ＮＨＣＯ−、−ＮＨ−、−ＣＯＮＨ−、−Ｏ−ＣＯＮＨ−、−ＮＨＣＯ−Ｏ−、又はこれらを組み合わせた基によって、酸素原子が隣り合わない条件で、置き換わっている場合もあり、
Ｚ1、Ｚ2、Ｚ3及びＺ4は、それぞれ独立に、上記式（α）におけるＺ1及びＺ2で表される基と同じである。
但し、上記一般式（γ）で表される基は炭素原子数１〜３５の範囲内であり、式中の＊は、＊部分で、隣接する基と結合することを意味する。）
【００５５】
（ｉｖ）ｍ＝５のとき、Ａは、下記式（δ）で表される連結基である。
【００５６】
【化２２】
2018039874.tif 000023
【００５７】
（式中、Ｘ4は、炭素原子数１〜３０の炭化水素基又は複素環を含有する炭素原子数２〜２０の基を表し、
Ｘ4で表される基中のメチレン基は、−ＣＯＯ−、−Ｏ−、−ＯＣＯ−、−ＮＨＣＯ−、−ＮＨ−、−ＣＯＮＨ−、−Ｏ−ＣＯＮＨ−、−ＮＨＣＯ−Ｏ−、又はこれらを組み合わせた基によって、酸素原子が隣り合わない条件で置き換わっている場合もあり、
Ｚ1、Ｚ2、Ｚ3、Ｚ4及びＺ5は、それぞれ独立に、上記式（α）におけるＺ1及びＺ2で表される基と同じである。
但し、上記一般式（δ）で表される基は炭素原子数２〜３５の範囲内であり、式中の＊は、＊部分で、隣接する基と結合することを意味する。）
【００５８】
（ｖ）ｍ＝６のとき、Ａは、下記式（ε）で表される連結基である。
【００５９】
【化２３】
2018039874.tif 000024
【００６０】
（式中、Ｘ5は、炭素原子数１〜３０の炭化水素基又は複素環を含有する炭素原子数２〜２０の基を表し、
Ｘ5で表される基中のメチレン基は、−ＣＯＯ−、−Ｏ−、−ＯＣＯ−、−ＮＨＣＯ−、−ＮＨ−、−ＣＯＮＨ−、−Ｏ−ＣＯＮＨ−、−ＮＨＣＯ−Ｏ−、又はこれらを組み合わせた基によって、酸素原子が隣り合わない条件で、置き換わっている場合もあり、
Ｚ1、Ｚ2、Ｚ3、Ｚ4、Ｚ5及びＺ6は、それぞれ独立に、上記式（α）におけるＺ1及びＺ2で表される基と同じである。
但し、上記一般式（ε）で表される基は炭素原子数２〜３５の範囲内であり、式中の＊は、＊部分で、隣接する基と結合することを意味する。）
【００６１】
Ｒ1、Ｒ2、Ｒ3、Ｒ4、Ｒ6、及びＲ7で表されるハロゲン原子としては、フッ素、塩素、臭素、ヨウ素が挙げられる。
【００６２】
Ｒ1、Ｒ2、Ｒ3、Ｒ4、Ｒ6、Ｒ7で表される炭素原子数１〜３０の炭化水素基は、特に限定されるものではないが、好ましくは炭素原子数１〜２０のアルキル基、炭素原子数２〜２０のアルケニル基、炭素原子数３〜２０のシクロアルキル基、炭素原子数４〜２０のシクロアルキルアルキル基、炭素原子数６〜３０のアリール基、炭素原子数７〜３０のアリールアルキル基、炭素原子数８〜３０のアリールアルケニル基等を表し、吸光度が高いことから、炭素原子数１〜１０のアルキル基、炭素原子数２〜１０のアルケニル基、炭素原子数３〜１０のシクロアルキル基、炭素原子数４〜１０のシクロアルキルアルキル基、炭素原子数６〜１０のアリール基、炭素原子数７〜２０のアリールアルキル基、炭素原子数８〜２０のアリールアルケニル基がより好ましい。
【００６３】
上記炭素原子数１〜２０のアルキル基としては、例えば、メチル、エチル、プロピル、イソプロピル、ブチル、イソブチル、ｓ−ブチル、ｔ−ブチル、アミル、イソアミル、ｔ−アミル、ヘキシル、ヘプチル、オクチル、イソオクチル、２−エチルヘキシル、ｔ−オクチル、ノニル、イソノニル、デシル、イソデシル、ウンデシル、ドデシル、テトラデシル、ヘキサデシル、オクタデシル及びイコシル等が挙げられ、上記炭素原子数１〜１０のアルキル基としては、例えば、メチル、エチル、プロピル、イソプロピル、ブチル、イソブチル、ｓ−ブチル、ｔ−ブチル、アミル、イソアミル、ｔ−アミル、ヘキシル、ヘプチル、オクチル、イソオクチル、２−エチルヘキシル、ｔ−オクチル、ノニル、イソノニル、デシル及びイソデシル等が挙げられる。
【００６４】
上記炭素原子数２〜２０のアルケニル基としては、例えば、ビニル、２−プロペニル、３−ブテニル、２−ブテニル、４−ペンテニル、３−ペンテニル、２−ヘキセニル、３−ヘキセニル、５−ヘキセニル、２−ヘプテニル、３−ヘプテニル、４−ヘプテニル、３−オクテニル、３−ノネニル、４−デセニル、３−ウンデセニル、４−ドデセニル、３−シクロヘキセニル、２，５−シクロヘキサジエニル−１−メチル、及び４，８，１２−テトラデカトリエニルアリル等が挙げられ、上記炭素原子数２〜１０のアルケニル基としては、例えば、ビニル、２−プロペニル、３−ブテニル、２−ブテニル、４−ペンテニル、３−ペンテニル、２−ヘキセニル、３−ヘキセニル、５−ヘキセニル、２−ヘプテニル、３−ヘプテニル、４−ヘプテニル、３−オクテニル、３−ノネニル及び４−デセニル等が挙げられる。
【００６５】
上記炭素原子数３〜２０のシクロアルキル基とは、全体で３〜２０個の炭素原子を有する、飽和単環式又は飽和多環式アルキル基を意味する。例えば、シクロプロピル、シクロブチル、シクロペンチル、シクロヘキシル、シクロヘプチル、シクロオクチル、シクロノニル、シクロデシル、アダマンチル、デカハイドロナフチル、オクタヒドロペンタレン、ビシクロ［１．１．１］ペンタニル及びテトラデカヒドロアントラセニル等が挙げられ、上記炭素原子数３〜１０のシクロアルキル基としては、例えば、シクロプロピル、シクロブチル、シクロペンチル、シクロヘキシル、シクロヘプチル、シクロオクチル、シクロノニル、シクロデシル、アダマンチル、デカハイドロナフチル、オクタヒドロペンタレン及びビシクロ［１．１．１］ペンタニル等が挙げられる。
【００６６】
上記炭素原子数４〜２０のシクロアルキルアルキル基とは、アルキル基の水素原子がシクロアルキル基で置き換えられた、全体で４〜２０個の炭素原子を有する基を意味する。例えば、シクロプロピルメチル、シクロブチルメチル、シクロペンチルメチル、シクロヘキシルメチル、シクロヘプチルメチル、シクロオクチルメチル、シクロノニルメチル、シクロデシルメチル、２−シクロブチルエチル、２−シクロペンチルエチル、２−シクロヘキシルエチル、２−シクロヘプチルエチル、２−シクロオクチルエチル、２−シクロノニルエチル、２−シクロデシルエチル、３−シクロブチルプロピル、３−シクロペンチルプロピル、３−シクロヘキシルプロピル、３−シクロヘプチルプロピル、３−シクロオクチルプロピル、３−シクロノニルプロピル、３−シクロデシルプロピル、４−シクロブチルブチル、４−シクロペンチルブチル、４−シクロヘキシルブチル、４−シクロヘプチルブチル、４−シクロオクチルブチル、４−シクロノニルブチル、４−シクロデシルブチル、３−３−アダマンチルプロピル及びデカハイドロナフチルプロピル等が挙げられ、上記炭素原子数４〜１０のシクロアルキルアルキル基としては、例えば、シクロプロピルメチル、シクロブチルメチル、シクロペンチルメチル、シクロヘキシルメチル、シクロヘプチルメチル、シクロオクチルメチル、シクロノニルメチル、２−シクロブチルエチル、２−シクロペンチルエチル、２−シクロヘキシルエチル、２−シクロヘプチルエチル、２−シクロオクチルエチル、３−シクロブチルプロピル、３−シクロペンチルプロピル、３−シクロヘキシルプロピル、３−シクロヘプチルプロピル、４−シクロブチルブチル、４−シクロペンチルブチル、４−シクロヘキシルブチル、ビシクロ［１．１．０］ブチル、ビシクロ［１．１．１］ペンチル、ビシクロ［２．１．０］ペンチル、ビシクロ［３．１．０］ヘキシル、ビシクロ［２．１．１］ヘキシル、ビシクロ［２．２．０］ヘキシル、ビシクロ［４．１．０］ヘプチル、ビシクロ［３．２．０］ヘプチル、ビシクロ［３．１．１］ヘプチル、ビシクロ［２．２．１］ヘプチル、ビシクロ［５．１．０］オクチル、ビシクロ［４．２．０］オクチル、ビシクロ［４．１．１］オクチル、ビシクロ［３．３．０］オクチル、ビシクロ［３．２．１］オクチル、ビシクロ［２．２．２］オクチル、スピロ〔４，４〕ノナニル、スピロ〔４，５〕デカニル、デカリン、トリシクロデカニル、テトラシクロドデカニル及びセドロール、シクロドデカニル等が挙げられる。
【００６７】
上記炭素原子数６〜３０のアリール基としては、例えば、フェニル、トリル、キシリル、エチルフェニル、ナフチル、アンスリル及びフェナントレニル等や、上記アルキル基、上記アルケニル基、カルボキシル基、ハロゲン原子等で１つ以上置換されたフェニル、ビフェニリル、ナフチル、アントリル、例えば、４−クロロフェニル、４−カルボキシルフェニル、４−ビニルフェニル、４−メチルフェニル、２，４，６−トリメチルフェニル等の単環又は縮環構造の芳香族系炭化水素環あるいはその連結構造が挙げられ、上記炭素原子数６〜１０のアリール基としては、例えば、フェニル、トリル、キシリル、エチルフェニル及びナフチル等や、上記アルキル基、上記アルケニル基、カルボキシル基、ハロゲン原子等で１つ以上置換されたフェニル、ビフェニリル及びナフチル等、例えば、４−クロロフェニル、４−カルボキシルフェニル、４−ビニルフェニル、４−メチルフェニル、２，４，６−トリメチルフェニル等の単環又は縮環構造の芳香族系炭化水素環あるいはその連結構造が挙げられる。
【００６８】
上記炭素原子数７〜３０のアリールアルキル基とは、アルキル基の水素原子がアリール基で置き換えられた、全体で７〜３０個の炭素原子を有する基を意味し、例えば、ベンジル、α−メチルベンジル、α、α−ジメチルベンジル、２−フェニルエチル、２−フェニルプロピル、３−フェニルプロピル、ジフェニルメチル、トリフェニルメチル、トリフェニルプロピル及びナフチルプロピル等が挙げられ、上記炭素原子数７〜２０のアリールアルキル基とは、アルキル基の水素原子がアリール基で置き換えられた、全体で７〜２０個の炭素原子を有する基を意味し、例えば、ベンジル、α−メチルベンジル、α、α−ジメチルベンジルジメチルベンジル、２−フェニルエチル、２−フェニルプロピル、３−フェニルプロピル、ジフェニルメチル、トリフェニルメチル及びナフチルプロピル等が挙げられる。
【００６９】
上記炭素原子数８〜３０のアリールアルケニル基とは、アルケニル基の水素原子がアリール基で置き換えられた、全体で８〜３０個の炭素原子を有する基を意味し、例えば、スチレニル、シンナミル、２−フェニル−２−プロペニル、３−フェニル−２−プロペニル、２−フェニル−４−ペンテニル、２−フェニル−４−ヘキセニル、２，２−ジフェニルエチレニル、３，３−フェニル−２−プロペニル、２−ナフチル−２−プロペニル、３−ナフチル−２−プロペニル、３−ナフチル−２−フェニル−２−プロペニル、５−アントラセニル−２−フェニル−４−ヘキセニル及び５−アントラセニル−２−ナフチル−４−ヘキセニル等が挙げられ、上記炭素原子数８〜２０のアリールアルケニル基とは、アルケニル基の水素原子がアリール基で置き換えられた、全体で８〜２０個の炭素原子を有する基を意味し、例えば、スチレニル、シンナミル、２−フェニル−２−プロペニル、３−フェニル−２−プロペニル、２−フェニル−４−ペンテニル、２−フェニル−４−ヘキセニル、２，２−ジフェニルエチレニル、３，３−フェニル−２−プロペニル、２−ナフチル−２−プロペニル、３−ナフチル−２−プロペニル及び３−ナフチル−２−フェニル−２−プロペニル等が挙げられる。
【００７０】
Ｒ1、Ｒ2、Ｒ3、Ｒ4、Ｒ6、及びＲ7で表される複素環を含有する炭素原子数２〜２０の基とは、少なくとも一つの複素環を含有する炭素原子数２〜２０の基を意味し、炭素原子数は、基全体の炭素原子数を意味する。以下の説明において、複素環を含有する基の炭素原子数が規定されている場合は、全て、基全体の炭素原子数を意味する。上記複素環を含有する炭素原子数２〜２０の基としては、例えば、ピリジル、ピリミジル、ピリダジル、ピペラジル、ピペリジル、ピラニル、ピラゾリル、トリアジル、ピロリジル、キノリル、イソキノリル、イミダゾリル、ベンゾイミダゾリル、トリアゾリル、フリル、フラニル、ベンゾフラニル、チエニル、チオフェニル、ベンゾチオフェニル、チアジアゾリル、チアゾリル、ベンゾチアゾリル、オキサゾリル、ベンゾオキサゾリル、イソチアゾリル、イソオキサゾリル、インドリル、ユロリジル、モルフォリニル、チオモルフォリニル、２−ピロリジノン−１−イル、２−ピペリドン−１−イル、２，４−ジオキシイミダゾリジン−３−イル、２，４−ジオキシオキサゾリジン−３−イル等の単環又は縮環構造の複素環あるいはその連結構造が挙げられる。
【００７１】
上記炭素原子数１〜３０の炭化水素基又は上記複素環を含有する炭素原子数２〜２０の基は、下記の置換基を有する場合がある。
上記炭素原子数１〜３０の炭化水素基が炭素原子数１〜２０のアルキル基、炭素原子数３〜２０のシクロアルキル基又は炭素原子数４〜２０のシクロアルキルアルキル基である場合、置換基としては、以下に例示の置換基のうち、アルキル基、アリールアルキル基以外の置換基が挙げられる。
上記炭素原子数１〜３０の炭化水素基が炭素原子数６〜３０のアリール基である場合、置換基としては、好ましくは単環若しくは縮環構造の芳香族系炭化水素環（環構造の部分のみをいう。以下、「芳香族系炭化水素環」において同じ。）又はその連結構造の置換基としては、以下に例示の置換基のうち、アリール基以外の置換基が挙げられる。
上記炭素原子数１〜３０の炭化水素基が炭素原子数２〜２０のアルケニル基、炭素原子数７〜３０のアリールアルキル基又は炭素原子数８〜３０のアリールアルケニル基である場合、好ましい置換基としては、下記に例示の中でも単環若しくは縮環構造の芳香族系炭化水素環又はその連結構造が結合したアルキル基が挙げられる。
但し、以下に例示の置換基のうち、アルキル基、アリールアルキル基、アリールアルケニル基は、炭素原子数７〜３０のアリールアルキル基又は炭素原子数８〜３０のアリールアルケニル基の芳香族系炭化水素環に置換する。
複素環を含有する炭素原子数２〜２０の置換基としては、以下に例示の置換基のうち、複素環を含有する基以外の置換基が挙げられる。
尚、上記炭素原子数１〜３０の炭化水素基又は上記複素環を含有する炭素原子数２〜２０の基が、以下の置換基の中でも、炭素原子を含有する置換基を有する場合は、該置換基を含めた全体の炭素原子数が、規定された範囲を満たすものとする。つまり、炭素原子数１〜３０の炭化水素基が、炭素原子を含有する置換基を有する場合の炭素原子数の範囲は、置換基も含めた全体として１〜３０であり、複素環を含有する炭素原子数２〜２０の基が、炭素原子を含有する置換基を有する場合の炭素原子数の範囲は、置換基も含めた全体として２〜３０であり、また、例えば、炭素原子数１〜２０のアルキル基が、炭素原子を含有する置換基を有する場合の炭素原子数の範囲は、置換基も含めた全体として１〜２０である。
【００７２】
上記置換基としては、例えば、メチル、エチル、プロピル、イソプロピル、シクロプロピル、ブチル、第二ブチル、第三ブチル、イソブチル、アミル、イソアミル、第三アミル、シクロペンチル、ヘキシル、２−ヘキシル、２−エチルへキシル、３−へキシル（又はヘキサン−３−イル）、シクロヘキシル、ビシクロヘキシル、１−メチルシクロヘキシル、ヘプチル、２−ヘプチル、３−ヘプチル、イソヘプチル、第三ヘプチル、ｎ−オクチル、イソオクチル、第三オクチル、ノニル、イソノニル、デシル、ラウリル等のアルキル基；メチルオキシ、エチルオキシ、プロピルオキシ、イソプロピルオキシ、ブチルオキシ、第二ブチルオキシ、第三ブチルオキシ、イソブチルオキシ、アミルオキシ、イソアミルオキシ、第三アミルオキシ、ヘキシルオキシ、シクロヘキシルオキシ、ヘプチルオキシ、イソヘプチルオキシ、第三ヘプチルオキシ、ｎ−オクチルオキシ、イソオクチルオキシ、第三オクチルオキシ、２−エチルヘキシルオキシ、ノニルオキシ、デシルオキシ等のアルコキシ基；メチルチオ、エチルチオ、プロピルチオ、イソプロピルチオ、ブチルチオ、第二ブチルチオ、第三ブチルチオ、イソブチルチオ、アミルチオ、イソアミルチオ、第三アミルチオ、ヘキシルチオ、シクロヘキシルチオ、ヘプチルチオ、イソヘプチルチオ、第三ヘプチルチオ、ｎ−オクチルチオ、イソオクチルチオ、第三オクチルチオ、２−エチルヘキシルチオ等のアルキルチオ基；ビニル、１−メチルエテニル、２−メチルエテニル、２−プロペニル、１−メチル−３−プロペニル（又は１−メチル−２−プロペニル）、３−ブテニル、１−メチル−３−ブテニル、イソブテニル、３−ペンテニル、４−ヘキセニル、シクロヘキセニル、ビシクロヘキセニル、ヘプテニル、オクテニル、デセニル、ペンタデセニル、エイコセニル、トリコセニル等のアルケニル基；ベンジル、フェネチル、ジフェニルメチル、トリフェニルメチル、スチリル、シンナミル等のアリールアルキル基；フェニル、ナフチル等のアリール基；フェノキシ、ナフチルオキシ等のアリールオキシ基；フェニルチオ、ナフチルチオ等のアリールチオ基；ピリジル、ピリミジル、ピリダジル、ピペリジル、ピラニル、ピラゾリル、トリアジル、ピロリル、キノリル、イソキノリル、イミダゾリル、ベンゾイミダゾリル、トリアゾリル、フリル、フラニル、ベンゾフラニル、チエニル、チオフェニル、ベンゾチオフェニル、チアジアゾリル、チアゾリル、ベンゾチアゾリル、オキサゾリル、ベンゾオキサゾリル、イソチアゾリル、イソオキサゾリル、インドリル、２−ピロリジノン−１−イル、２−ピペリドン−１−イル、２，４−ジオキシイミダゾリジン−３−イル、２，４−ジオキシオキサゾリジン−３−イル等の複素環を含有する基；フッ素、塩素、臭素、ヨウ素等のハロゲン原子；アセチル、２−クロロアセチル、プロピオニル、オクタノイル、フェニルカルボニル（ベンゾイル）、フタロイル、４−トリフルオロメチルベンゾイル、ピバロイル、サリチロイル、オキザロイル、ステアロイル、メトキシカルボニル、エトキシカルボニル、ｔ−ブトキシカルボニル、ｎ−オクタデシルオキシカルボニル、カルバモイル等のアシル基；アセチルオキシ、ベンゾイルオキシ等のアシルオキシ基；アミノ、エチルアミノ、ジメチルアミノ、ジエチルアミノ、ブチルアミノ、シクロペンチルアミノ、２−エチルヘキシルアミノ、ドデシルアミノ、アニリノ、クロロフェニルアミノ、トルイジノ、アニシジノ、Ｎ−メチル−アニリノ、ジフェニルアミノ、ナフチルアミノ、２−ピリジルアミノ、メトキシカルボニルアミノ、フェノキシカルボニルアミノ、アセチルアミノ、ベンゾイルアミノ、ホルミルアミノ、ピバロイルアミノ、ラウロイルアミノ、カルバモイルアミノ、Ｎ，Ｎ−ジメチルアミノカルボニルアミノ、Ｎ，Ｎ−ジエチルアミノカルボニルアミノ、モルホリノカルボニルアミノ、メトキシカルボニルアミノ、エトキシカルボニルアミノ、ｔ−ブトキシカルボニルアミノ、ｎ−オクタデシルオキシカルボニルアミノ、Ｎ−メチル−メトキシカルボニルアミノ、フェノキシカルボニルアミノ、スルファモイルアミノ、Ｎ，Ｎ−ジメチルアミノスルホニルアミノ、メチルスルホニルアミノ、ブチルスルホニルアミノ、フェニルスルホニルアミノ等の置換アミノ基；スルホンアミド基、スルホニル含有基、カルボン酸基、シアノ基、スルホン酸基、水酸基、ニトロ基、メルカプト基、イミド基、カルバモイル基、リン酸基等が挙げられ、これらの基は更に置換されていてもよい。
また、上記カルボン酸基、スルホン酸基及びリン酸基等の酸性基は、種々の陽イオンと塩を形成している場合もあり、上記置換アミノ基（例えば、ジエチルアミノ基、ジメチルアミノ基等）は、四級化した後、例えばメチル基、エチル基などの炭素数１〜１０のアルキル基で四級化した後、種々の陰イオンと塩を形成している場合もある。上記陽イオンとしては、アルカリ金属イオン、アルカリ土類金属イオン、遷移金属カチオン、炭素原子数４以上のアンモニウム、アミジニウム、グアニジニウムカチオン等が挙げられ、陰イオンとしては、例えば、一価のものとして、塩化物イオン、臭化物イオン、ヨウ化物イオン、フッ化物イオン等のハロゲン化物イオン；過塩素酸イオン、塩素酸イオン、チオシアン酸イオン、ヘキサフルオロリン酸イオン、ヘキサフルオロアンチモン酸イオン、テトラフルオロホウ酸イオン等の無機系陰イオン；メタンスルホン酸イオン、ドデシルスルホン酸イオン、ベンゼンスルホン酸イオン、トルエンスルホン酸イオン、トリフルオロメタンスルホン酸イオン、ペンタフルオロベンゼンスルホン酸イオン、ジフェニルアミン−４−スルホン酸イオン、２−アミノ−４−メチル−５−クロロベンゼンスルホン酸イオン、２−アミノ−５−ニトロベンゼンスルホン酸イオン、フタロシアニンスルホン酸イオン、パーフルオロ−４−エチルシクロヘキサンスルホン酸イオン、ナフタレンモノスルホン酸、ナフタレンジスルホン酸、ナフタレントリスルホン酸、ナフチルアミンモノスルホン酸、ナフチルアミンジスルホン酸、ナフチルアミントリスルホン酸、ナフトールモノスルホン酸、ナフトールジスルホン酸、ナフトールトリスルホン酸等の有機スルホン酸系陰イオン；チオシアン酸イオン、リンタングステンモリブデン酸イオン、リンタングステン酸イオン、リンモリブデン酸イオン、タンニン酸イオン、酒石酸イオン、パルミチン酸イオン、ステアリン酸イオン、オレイン酸イオン、リノール酸イオン、オクチルリン酸イオン、ドデシルリン酸イオン、オクタデシルリン酸イオン、フェニルリン酸イオン、ノニルフェニルリン酸イオン、２，２’−メチレンビス（４，６−ジ−ｔ−ブチルフェニル）ホスホン酸イオン等の有機リン酸系陰イオン、ビストリフルオロメチルスルホニルイミドイオン、ビスパーフルオロブタンスルホニルイミドイオン、テトラキス（ペンタフルオロフェニル）ホウ酸イオン、トリス（フルオロアルキルスルホニル）カルボアニオン、テトラキスペンタフルオロフェニルボレートアニオン等が挙げられる。
【００７３】
Ｒ1、Ｒ2、Ｒ3、Ｒ4、Ｒ6及びＲ7で表されるメタロセニル基としては、フェロセニル、ニッケロセニル、コバルトニル、フェロセンアルキル、フェロセンアルコキシ等が挙げられる。
【００７４】
Ｒ1、Ｒ2、Ｒ3、Ｒ4、Ｒ6及びＲ7としては、水素原子又は下記式で表される基が特に好ましい。
【００７５】
【化２４】
2018039874.tif 000025
（式中の＊は、＊部分で、隣接する基と結合することを意味する。）
【００７６】
Ｒ5及びＲ9で表される炭素原子数１〜３０の炭化水素基及び複素環を含有する炭素原子数２〜２０の基は、それぞれ、Ｒ1、Ｒ2、Ｒ3、Ｒ4、Ｒ6及びＲ7で表される炭素原子数１〜３０の炭化水素基及び複素環を含有する炭素原子数２〜２０の基と同様である。
【００７７】
Ｒ5としては、下記式で表される基が特に好ましい。
【化２５】
2018039874.tif 000026
（式中の＊は、＊部分で、隣接する基と結合することを意味する。）
【００７８】
Ｒ9としては、下記式で表される基が特に好ましい。
【化２６】
2018039874.tif 000027
（式中の＊は、＊部分で、隣接する基と結合することを意味する。）
【００７９】
Ｒ8で表される炭素原子数１〜２０のハロゲン化アルキル基とは、上記炭素原子数１〜２０のアルキル基中の水素原子の一つ以上が、ハロゲン原子で置き換えられた基を意味し、例えば、フルオロメチル、ジフルオロメチル、トリフルオロメチル、ペンタフルオロエチル、４−トリフルオロメチルフェニル及び４−トリフルオロメチルベンゾイル等が挙げられる。
Ｒ8で表される炭素原子数６〜２０のアリール基は、炭素原子数１〜３０の炭化水素基の例として述べた上記炭素原子数６〜２０のアリール基と同様である。
Ｒ8で表される炭素原子数６〜２０のアリール基を置換し得るハロゲン原子は、Ｒ1、Ｒ2、Ｒ3、Ｒ4、Ｒ6及びＲ7で表されるハロゲン原子と同様である。
Ｒ8で表される炭素原子数６〜２０のアリール基を置換し得るフッ化アルキル基としては、フルオロメチル、ジフルオロメチル、トリフルオロメチル、ペンタフルオロエチル等が挙げられる。
【００８０】
Ｒ8としては、下記式で表される基が特に好ましい。
【化２７】
2018039874.tif 000028
（式中の＊は、＊部分で、隣接する基と結合することを意味する。）
【００８１】
Ｒ10及びＲ11で表される炭素原子数１〜３０の炭化水素基、複素環を含有する炭素原子数２〜２０の基及びメタロセニル基は、それぞれ、Ｒ1、Ｒ2、Ｒ3、Ｒ4、Ｒ6及びＲ7で表される炭素原子数１〜３０の炭化水素基、複素環を含有する炭素原子数２〜２０の基及びメタロセニル基と同様である。
＞ＣＲ10Ｒ1１としては、下記式で表される基が特に好ましい。
【００８２】
【化２８】
2018039874.tif 000029
（式中の＊は、＊部分で、隣接する基と結合することを意味する。）
【００８３】
Ｒ12で表される炭素原子数１〜３０の炭化水素基及び複素環を含有する炭素原子数２〜２０の基は、それぞれ、Ｒ1、Ｒ2、Ｒ3、Ｒ4、Ｒ6及びＲ7で表される炭素原子数１〜３０の炭化水素基及び複素環を含有する炭素原子数２〜２０の基と同様である。
＞ＮＲ12としては、＞Ｎ−Ｍｅが特に好ましい。
【００８４】
Ｒ1とＲ2、Ｒ2とＲ3、Ｒ3とＲ4、Ｒ4とＲ5、Ｒ10とＲ11、Ｒ12とＲ1が結合して形成する環構造としては、シクロペンタン環、シクロヘキサン環、シクロヘプタン環、ベンゼン環、ピペリジン環、ピペラジン環、ピロリジン環、モルフォリン環、チオモルフォリン環、ピリジン環、ピラジン環、ピリミジン環、ピリダジン環、トリアジン環、キノリン環、イソキノリン環、イミダゾール環、オキサゾール環、イミダゾリジン環、ピラゾリジン環、イソオキサゾリジン環、イミノオキサゾリジン環、イソチアゾリジン環、ロダニン環、チオオキサゾリドン環、チオヒダントイン環、インダンジオン環、チアナフテン環、ピラゾロン環、ピリドン環、ピラゾリジンジオン環、ローダニン環、バルビツール酸環、チオバルビツール酸環、オキサゾロン環、ヒダントイン環、チオヒダントイン環、スクシンイミド環、マレイミド環等が挙げられ、これらの環は他の環と縮合されている場合もあり、またＲ1、Ｒ2、Ｒ3、Ｒ4、Ｒ6及びＲ7で表される炭素原子数１〜３０の炭化水素基等と同様の置換基を有する場合がある。
【００８５】
Ｒ13で表される炭素原子数１〜３０の炭化水素基は、Ｒ1、Ｒ2、Ｒ3、Ｒ4、Ｒ6及びＲ7で表される炭素原子数１〜３０の炭化水素基と同様である。
【００８６】
式（α）において、Ｘ1で表される炭素原子数１〜３０の炭化水素基及び複素環を含有する炭素原子数２〜２０の基は、それぞれ、Ｒ1、Ｒ2、Ｒ3、Ｒ4、Ｒ6及びＲ7で表される炭素原子数１〜３０の炭化水素基及び複素環を含有する炭素原子数２〜２０の基から任意の水素原子を１個除くことにより誘導される２価の基である。
式（α）において、Ｒ14及びＲ15で表される炭素原子数１〜３０の炭化水素基は、Ｒ1、Ｒ2、Ｒ3、Ｒ4、Ｒ6及びＲ7で表される炭素原子数１〜３０の炭化水素基と同様である。
【００８７】
式（α−１）において、Ｒ21及びＲ22で表される炭素原子数１〜３０の炭化水素基は、Ｒ1、Ｒ2、Ｒ3、Ｒ4、Ｒ6及びＲ7で表される炭素原子数１〜３０の炭化水素基と同様である。
式（α−１）において、Ｒ21及びＲ22で表される炭素原子数１〜１０のアルコキシ基としては、メチルオキシ、エチルオキシ、プロピルオキシ、イソプロピルオキシ、ブチルオキシ、第二ブチルオキシ、第三ブチルオキシ、イソブチルオキシ、アミルオキシ、イソアミルオキシ、第三アミルオキシ、ヘキシルオキシ、シクロヘキシルオキシ、ヘプチルオキシ、イソヘプチルオキシ、第三ヘプチルオキシ、ｎ−オクチルオキシ、イソオクチルオキシ、第三オクチルオキシ、２−エチルヘキシルオキシ、ノニルオキシ、デシルオキシ等が挙げられる。
式（α−１）におけるハロゲン原子は、Ｒ1、Ｒ2、Ｒ3、Ｒ4、Ｒ6及びＲ7で表されるハロゲン原子と同様である。
【００８８】
上記一般式（α−３）において、Ｒ23及びＲ24で表される炭素原子数１〜３０の炭化水素基及び複素環を含有する炭素原子数２〜２０の基は、それぞれ、Ｒ1、Ｒ2、Ｒ3、Ｒ4、Ｒ6及びＲ7で表される炭素原子数１〜３０の炭化水素基、複素環を含有する炭素原子数２〜２０の基と同様である。
上記一般式（α−３）におけるハロゲン原子はいずれも、Ｒ1、Ｒ2、Ｒ3、Ｒ4、Ｒ6及びＲ7で表されるハロゲン原子と同様である。
Ｒ23及びＲ24で表される炭素原子数６〜２０のアリールオキシ基としては、フェニルオキシ、ナフチルオキシ、２−メチルフェニルオキシ、３−メチルフェニルオキシ、４−メチルフェニルオキシ、４−ビニルフェニル二オキシ、３−ｉｓｏ−プロピルフェニルオキシ、４−ｉｓｏ−プロピルフェニルオキシ、４−ブチルフェニルオキシ、４−ｔｅｒｔ−ブチルフェニルオキシ、４−へキシルフェニルオキシ、４−シクロヘキシルフェニルオキシ、４−オクチルフェニルオキシ、４−（２−エチルヘキシル）フェニルオキシ、２，３−ジメチルフェニルオキシ、２，４−ジメチルフェニルオキシ、２，５−ジメチルフェニルオキシ、２．６−ジメチルフェニルオキシ、３．４−ジメチルフェニルオキシ、３．５−ジメチルフェニルオキシ、２，４−ジーｔｅｒｔ−ブチルフェニルオキシ、２，５−ジーｔｅｒｔ−ブチルフェニルオキシ、２，６−ジーｔｅｒｔ−ブチルフェニルオキシ、２．４−ジーｔｅｒｔ−ペンチルフェニルオキシ、２，５−ｔｅｒｔ−アミルフェニルオキシ、４−シクロへキシルフェニルオキシ、２，４，５−トリメチルフェニルオキシ、フェロセニルオキシ等の基及びこれらの基がハロゲン原子で置換された基が奉げられ、
炭素原子数６〜２０のアリールチオ基としては、上記炭素原子数６〜２０のアリールオキシ基の酸素原子を硫黄原子に置き換えた基等が奉げられる。
【００８９】
上記式（α−３）中のＲ23同士が結合して形成する環構造は、Ｒ1とＲ2、Ｒ2とＲ3、Ｒ3とＲ4、Ｒ4とＲ5、Ｒ10とＲ11、Ｒ12とＲ1が結合して形成する環構造と同様である。
【００９０】
式（α）としては、下記式で表される基が特に好ましい。
【化２９】
2018039874.tif 000030
（式中の＊は、＊部分で、隣接する基と結合することを意味する。）
【００９１】
上記式（β）、（γ）、（δ）及び（ε）において、Ｘ2、Ｘ3、Ｘ4又はＸ5で表される炭素原子数１〜３０の炭化水素基は、それぞれ、Ｒ1、Ｒ2、Ｒ3、Ｒ4、Ｒ6及びＲ7で表される炭素原子数１〜３０の炭化水素基から任意の水素原子を２個、３個、４個又は５個除くことにより誘導される３価、４価、５価又は６価の炭化水素基である。同様に、Ｘ2、Ｘ3、Ｘ4又はＸ5で表される複素環を含有する炭素原子数２〜２０の基は、それぞれ、Ｒ1、Ｒ2、Ｒ3、Ｒ4、Ｒ6及びＲ7で表される複素環を含有する炭素原子数２〜２０の基から任意の水素原子を２個、３個、４個又は５個除くことにより誘導される３価、４価、５価又は６価の基である。
【００９２】
式（β）としては、下記式で表される基が特に好ましい。
【化３０】
2018039874.tif 000031
（式中の＊は、＊部分で、隣接する基と結合することを意味する。）
【００９３】
式（γ）としては、下記式で表される基が特に好ましい。
【化３１】
2018039874.tif 000032
（式中の＊は、＊部分で、隣接する基と結合することを意味する。）
【００９４】
前記ポリメチン化合物（Ａ１）が下記式（ＩＩ）で表される構造であることが好ましい。
【００９５】
【化３２】
2018039874.tif 000033
（式中、Ｒ1、Ｒ2、Ｒ3、Ｒ4、Ｒ5、Ｒ6、Ｒ7、Ｒ8、Ｒ9及びＸは、上記一般式（Ｉ）と同じである。）
【００９６】
前記ポリメチン化合物（Ａ１）が下記式（ＩＩＩ）で表される構造であることが好ましい。
【化３３】
2018039874.tif 000034
（式中、Ｒ1、Ｒ2、Ｒ3、Ｒ4、Ｒ6、Ｒ7、Ｒ8、Ｒ9及びＸは、上記一般式（Ｉ）と同じであり、Ｘ1、Ｚ1及びＺ2は、上記式（α）と同じである。）
【００９７】
一般式（Ｉ）、（ＩＩ）及び（ＩＩＩ）中のＲ9が下記式（ζ）で表される基であることが好ましい。
【００９８】
【化３４】
2018039874.tif 000035
【００９９】
式（ζ）中、Ｒ31、Ｒ32、Ｒ33、Ｒ34及びＲ35は、それぞれ独立に、水素原子、水酸基、ニトロ基、シアノ基、ハロゲン原子、カルボキシル基、スルホン酸基、−ＳＯ2ＮＲ36Ｒ37、炭素原子数１〜３０の炭化水素基、複素環を含有する炭素原子数２〜２０の基又はメタロセニル基を表す。
Ｒ31、Ｒ32、Ｒ33、Ｒ34及びＲ35のうち、一つ以上は、−ＳＯ2ＮＲ36Ｒ37である。
Ｒ36及びＲ37は、それぞれ独立に、水素原子、炭素原子数１〜３０の炭化水素基、複素環を含有する炭素原子数２〜２０の基又はメタロセニル基を表す。
Ｒ31、Ｒ32、Ｒ33、Ｒ34、Ｒ35、Ｒ36及びＲ37で表される基中のメチレン基は、−Ｏ−、−Ｓ−、−ＣＯ−、−ＣＯＯ−、−ＯＣＯ−、−ＣＯＳ−、−ＯＣＳ−、−ＳＯ2−、−ＳＯ3−、−ＮＨ−、−ＣＯＮＨ−、−ＮＨＣＯ−、−ＳＯ2ＮＨ−、−ＮＨ−ＳＯ2−、−Ｎ＝ＣＨ−、−ＣＨ＝ＣＨ―、又はこれらを組み合わせた基によって、酸素原子が隣り合わない条件で、置き換わっている場合もある。
Ｒ31、Ｒ32、Ｒ33、Ｒ34、Ｒ35、Ｒ36及びＲ37で表される基のアルキル部分は、分岐側鎖又は環状アルキルである場合があり、置換基を有する場合もある。
Ｒ31とＲ32、Ｒ32とＲ33、Ｒ33とＲ34、Ｒ34とＲ35及びＲ36とＲ37は、それぞれ結合して環を形成する場合があり、形成した環は置換基を有する場合もある。
【０１００】
式（ζ）において、Ｒ31、Ｒ32、Ｒ33、Ｒ34及びＲ35で表されるハロゲン原子は、Ｒ1、Ｒ2、Ｒ3、Ｒ4、Ｒ6及びＲ7で表されるハロゲン原子と同様である。
Ｒ31、Ｒ32、Ｒ33、Ｒ34、Ｒ35、Ｒ36及びＲ37で表される炭素原子数１〜３０の炭化水素基、複素環を含有する炭素原子数２〜２０の基及びメタロセニル基は、それぞれ、Ｒ1、Ｒ2、Ｒ3、Ｒ4、Ｒ6及びＲ7で表される炭素原子数１〜３０の炭化水素基、複素環を含有する炭素原子数２〜２０の基及びメタロセニル基と同様である。
Ｒ31とＲ32、Ｒ32とＲ33、Ｒ33とＲ34、Ｒ34とＲ35及びＲ36とＲ37が結合して形成する環構造は、Ｒ1とＲ2、Ｒ2とＲ3、Ｒ3とＲ4、Ｒ4とＲ5、Ｒ10とＲ11、Ｒ12とＲ1が結合して形成する環構造と同様である。
【０１０１】
式（ζ）としては、下記式で表される基が特に好ましい。
【０１０２】
【化３５】
2018039874.tif 000036
（式中の＊は、＊部分で、隣接する基と結合することを意味する。）
【０１０３】
上記一般式（Ｉ）又は式（ζ）において、Ｒ1、Ｒ2、Ｒ3、Ｒ4、Ｒ5、Ｒ6、Ｒ7、Ｒ9、Ｒ10、Ｒ11、Ｒ12又はＲ31、Ｒ32、Ｒ33、Ｒ34、Ｒ35、Ｒ36、Ｒ37で表される炭素原子数１〜３０の炭化水素基としては、無置換のもの；フッ素、塩素、臭素等のハロゲン原子、置換アミノ基、スルホンアミド基、スルホニル基、カルボキシル基、シアノ基、スルホン酸基、水酸基、ニトロ基、メルカプト基、イミド基、カルバモイル基、リン酸基等で置換されたもの；アルキル基中のメチレン基が、−ＳＯ2ＮＨ−、−ＮＨＳＯ2−、−Ｏ−、−ＯＣＯ−、−ＮＨＣＯ−又は−ＣＯＮＨ−で置き換わったもの；以下に説明するアルキル基（置換基を有するアルキル基を含む）の末端メチル基が塩を形成したものが好ましい。
【０１０４】
上記一般式（Ｉ）又は式（ζ）において、Ｒ1、Ｒ2、Ｒ3、Ｒ4、Ｒ5、Ｒ6、Ｒ7、Ｒ9、Ｒ10、Ｒ11、Ｒ12、Ｒ31、Ｒ32、Ｒ33、Ｒ34、Ｒ35、Ｒ36、Ｒ37で表される炭素原子数１〜３０の炭化水素基の末端メチル基は、カルボキシル基、スルホン酸基及びリン酸基等の酸性基が種々の陽イオンと塩を形成した置換基を有している場合があり、或いは置換アミノ基を四級化した後種々の陰イオンと塩を形成した置換基を有する場合がある。
【０１０５】
このような塩を形成した置換基のうち、酸性基と塩を形成する陽イオンとしては、リチウム、ナトリウム、カリウム等のアルカリ金属イオン、マグネシウム、カルシウム、ストロンチウム、バリウム等のアルカリ土類金属イオン、アルミニウムなどの典型金属イオン、亜鉛、ニッケル、コバルト、銅、バナジウム等遷移金属カチオン、炭素原子数４以上のアンモニウム等が挙げられ、四級化した置換アミノ基と塩を形成する陰イオンとしては、一価のものとして、塩化物イオン、臭化物イオン、ヨウ化物イオン、フッ化物イオン等のハロゲン化物イオン；過塩素酸イオン、ヘキサフルオロリン酸イオン、ヘキサフルオロアンチモン酸イオン、テトラフルオロホウ酸イオン等の無機系陰イオン；メタンスルホン酸イオン、ドデシルスルホン酸イオン等の有機スルホン酸系陰イオン；リンモリブデン酸イオンなどのヘテロポリ酸イオン、ビストリフルオロメチルスルホニルイミドイオン、ビスパーフルオロブタンスルホニルイミドイオン、テトラキス（ペンタフルオロフェニル）ホウ酸イオン、トリス（フルオロアルキルスルホニル）カルボアニオン、テトラキスペンタフルオロフェニルボレートアニオン等が挙げられる。
【０１０６】
上述の塩を形成した置換基は、酸性染料をレーキ化する沈殿剤、或いは塩基性染料をレーキ化する沈殿剤を用いて得ることができる。上記酸性染料をレーキ化する沈殿剤としては、例えば、塩化バリウム、塩化アルミニウム、アルカリ土類金属塩、マンガン塩、ナトリウム塩等を用いることができ、上記塩基性染料をレーキ化する沈殿剤としては、リンタングステンモリブデン酸、リンタングステン酸、リンモリブデン酸、ケイ素タングステンモリブデン酸、ケイ素モリブデン酸、タンニン酸、酒石酸、カオリン、緑土、高級脂肪酸等を用い、水溶液又は水分散液中で必要に応じて加熱、ろ過することにより得ることができる。
【０１０７】
本発明で使用するポリメチン化合物は、上記一般式（Ｉ）におけるＡがＥm+である場合、ｍ≧２であり、且つ一般式（Ｉ）におけるＡ以外の部分がｍ個の一価の陰イオンとなり、これらの陰イオンが、Ｅm+であるｍ価の陽イオンと結合している状態となる。後述の例示化合物で言えば、Ｎｏ．６４〜Ｎｏ．６９が該当する。
【０１０８】
Ｅm+で表わされるｍ価の陽イオンは、２価の陽イオンとしては、マグネシウム、カルシウム、ストロンチウム、バリウム等のアルカリ土類金属イオン；亜鉛、銅、ニッケル等の遷移金属カチオン等が挙げられ、３価の陽イオンとしては、アルミニウム等の典型金属イオン；コバルト、鉄等の遷移金属カチオン等が挙げられ、４価以上の陽イオンとしては、マンガン等の遷移金属カチオン等が挙げられる。
【０１０９】
本発明で使用するポリメチン化合物は、上記一般式（Ｉ）におけるＡがＬm-である場合、ｍ≧２かつ一般式（Ｉ）におけるＡ以外の部分がｍ個の一価の陽イオンとなり、これらの陽イオンが、Ｌm-であるｍ価の陰イオンと結合している状態となる。後述の例示化合物で言えば、化合物Ｎｏ．７０〜Ｎｏ．７５が該当する。
【０１１０】
Ｌm-で表わされるｍ価の陰イオンは、２価の陰イオンとしては、タングステン酸イオン、モリブデン酸イオン（ＭｏＯ42-）、クロム酸イオン等が挙げられ、３価の陰イオンとしては、リンモリブデン酸イオン、リンタングステン酸イオン、リンタングストモリブデン酸イオン、バナジン酸イオン等が挙げられ、４価の陰イオンとしては、ケイタングステン酸イオン等が挙げられ、５価以上の陰イオンとしては、リンバナドモリブデン酸イオン、モリブデン酸イオン（Ｍｏ7Ｏ246-）等が挙げられる。
【０１１１】
なお、上記一般式（Ｉ）で表されるポリメチン化合物は、下記一般式に示されるような構造を取りうるが、どちらの構造式であってもよく、また、どちらの構造式で表される構造異性体を単離して用いても、或いはそれらの混合物として用いてもよい。さらには下記式は、ＮＲ5基とＲ6基とが二重結合に対してシス配置（Ｚ配置）になっているが、これらがトランス配置（Ｅ配置）になるものも含まれる。式（Ｉ）はこれら炭素−炭素二重結合に起因する全ての幾何異性体を含む意味として定義される。
【０１１２】
【化３６】
2018039874.tif 000037
（式中、Ｒ1、Ｒ2、Ｒ3、Ｒ4、Ｒ5、Ｒ6、Ｒ7、Ｒ8、Ｒ9、及びＸは、上記一般式（Ｉ−１）と同じである。）
【０１１３】
また、上記一般式（ＩＩ）〜（ＩＶ）においても、上記一般式（Ｉ）同様に二重結合に対してそれぞれ、シス配置（Ｚ配置）又はトランス配置（Ｅ配置）をとる幾何異性体が存在するが、本発明で使用するポリメチン化合物は、これらを区別するものではなく、これら炭素−炭素二重結合に起因する全ての幾何異性体を含むものとして定義される。
【０１１４】
上記一般式（Ｉ）で表されるポリメチン化合物の具体例としては、下記化合物Ｎｏ．１〜Ｎｏ．７５が挙げられる。
【０１１５】
【化３７】
2018039874.tif 000038
【０１１６】
【化３８】
2018039874.tif 000039
【０１１７】
【化３９】
2018039874.tif 000040
【０１１８】
【化４０】
2018039874.tif 000041
【０１１９】
【化４１】
2018039874.tif 000042
【０１２０】
【化４２】
2018039874.tif 000043
【０１２１】
【化４３】
2018039874.tif 000044
【０１２２】
【化４４】
2018039874.tif 000045
【０１２３】
【化４５】
2018039874.tif 000046
【０１２４】
【化４６】
2018039874.tif 000047
【０１２５】
【化４７】
2018039874.tif 000048
【０１２６】
【化４８】
2018039874.tif 000049
【０１２７】
【化４９】
2018039874.tif 000050
【０１２８】
【化５０】
2018039874.tif 000051
【０１２９】
【化５１】
2018039874.tif 000052
【０１３０】
【化５２】
2018039874.tif 000053
【０１３１】
【化５３】
2018039874.tif 000054
【０１３２】
【化５４】
2018039874.tif 000055
【０１３３】
【化５５】
2018039874.tif 000056
【０１３４】
本発明で使用するポリメチン化合物の中でも、上記一般式（ＩＩ）で表されるポリメチン化合物は、溶剤への溶解性又は分散性に優れることから好ましい。
【０１３５】
上記一般式（ＩＩＩ）で表されるポリメチン化合物は、昇華性が低いことから好ましい。
【０１３６】
また、下記一般式（ＩＶ）で表されるポリメチン化合物も、昇華性が低いことから好ましい。
【０１３７】
【化５６】
2018039874.tif 000057
（式中、Ｒ1、Ｒ2、Ｒ3、Ｒ4、Ｒ5、Ｒ6、Ｒ7、Ｒ8及びＸは、上記一般式（Ｉ）と同じであり、Ｘ1、Ｚ1及びＺ2は、上記一般式（α）と同じである。）
【０１３８】
上記一般式（Ｉ）〜（ＩＩＩ）中のＲ9が上記式（ζ）で表される基であるポリメチン化合物は、適切な吸収波長域を示すことから赤色の補助着色剤として好ましい。吸収波長域が４５０〜５５０ｎｍであるものが好ましく、更に好ましくは５００〜５５０ｎｍである。
【０１３９】
上記一般式（Ｉ）〜（ＩＶ）中のＲ8がトリフルオロメチル基又は４−ニトロフェニル基であるものは、耐光性及び耐熱性にとりわけ優れることから好ましい。
【０１４０】
上記一般式（Ｉ）〜（ＩＶ）中のＸが、＞ＣＲ10Ｒ11又は硫黄原子であるものは、耐光性及び耐熱性に優れることから好ましく、特に＞ＣＲ１０Ｒ１１は、より好ましい。さらにＣＲ１０Ｒ１１中のＲ１０及びＲ１１がメチル基であるものは、特に耐熱性に優れることからより好ましい。
【０１４１】
上記一般式（Ｉ）で表されるポリメチン化合物は、その製造方法によって特に限定されず、周知一般の反応を利用した方法で得ることができる。該化合物は、例えばｍ＝１の場合、下記反応式１の如く、インドレニン四級塩とアミジン化合物との反応生成物に、活性メチレンを有する化合物を反応させる方法により合成することができる。
【０１４２】
反応式１
【０１４３】
【化５７】
2018039874.tif 000058
【０１４４】
（式中、Ｒ41、Ｒ42及びＲ43は、水素原子、炭素原子数１〜１０のアルキル基、炭素原子数６〜３０のアリール基、炭素原子数７〜３０のアリールアルキル基又は炭素原子数８〜３０のアリールアルケニル基を表し、Ａｎq-はｑ価のアニオンを表し、ｑは１又は２であり、ｐは電荷を中性に保つ係数を表し、
Ｒ1、Ｒ2、Ｒ3、Ｒ4、Ｒ5、Ｒ6、Ｒ7、Ｒ8、Ｒ9及びＸは、上記一般式（Ｉ）と同じである。）
【０１４５】
また、ｍ＝２であり、Ａが上記一般式（α）で表される連結基でＲ5と連結する場合、下記反応式２の如く、アルキルジハライドと２等量のインドレニン四級塩を反応させ、続いて上記反応式１と同様にして合成することができる。
ｍ＝３以上のポリメチン化合物も、ＡがＲ5以外と連結する場合も、下記反応式２に示されるルートに準じて合成することができる。
【０１４６】
反応式２
【０１４７】
【化５８】
2018039874.tif 000059
（式中、Ｒ1、Ｒ2、Ｒ3、Ｒ4、Ｒ5、Ｒ6、Ｒ7、Ｒ8、Ｒ9及びＸは、上記一般式（Ｉ）と同じであり、Ｘ1、Ｚ1及びＺ2は、上記式（α）と同じであり、Ｒ41、Ｒ42、Ｒ43、Ａｎq-、ｑ及びｐは、上記反応式１と同じであり、Ｘ*は、ハロゲン原子である。）
【０１４８】
前記ポリメチン化合物（Ａ１）の量は、ポリメチン化合物（Ａ１）と極大吸収波長が５００ｎｍ以上である着色剤（Ａ２）の合計１００質量部に対して、例えば、１質量部以上、好ましくは３質量部以上、より好ましくは５質量部以上であり、例えば、９９質量部以下、好ましくは６０質量部以下、さらに好ましくは５０質量部以下である。
【０１４９】
＜極大吸収波長が５００ｎｍ以上である着色剤（Ａ２）＞
前記ポリメチン化合物（Ａ１）は、極大吸収波長が５００ｎｍ以上である着色剤（Ａ２）と組み合わせて使用される。なお着色剤（Ａ２）の極大吸収波長は、クロロホルム溶媒中で測定した結果を採用する。着色剤（Ａ２）の極大吸収波長は、７００ｎｍ以下の範囲にあることが好ましく、６００ｎｍ以下の範囲にあることがより好ましい。
【０１５０】
前記極大吸収波長が５００ｎｍ以上である着色剤（Ａ２）としては、例えば、キサンテン染料（ａ）が挙げられる。本発明で使用されるキサンテン染料（ａ）は、分子内にキサンテン骨格を有する化合物を含む染料であり、キサンテン染料（ａ）としては、式（１ａ）で表される化合物（以下、「化合物（１ａ）」という場合がある。）を含む染料が好ましい。化合物（１ａ）は、その互変異性体であってもよい。
【０１５１】
【化５９】
2018039874.tif 000060
【０１５２】
［式（１ａ）中、
Ｒ1a〜Ｒ4aは、互いに独立に、水素原子、置換基を有していてもよい炭素数１〜２０の１価の飽和炭化水素基、置換基を有していてもよい炭素数６〜１０の１価の芳香族炭化水素基、または式（ｉ）で表される基を表し、
＊−Ｒ50a−Ｓｉ（Ｒ29a）3          （ｉ）
（Ｒ29aは水素原子、ヒドロキシ基、炭素数１〜４のアルキル基または炭素数１〜４のアルコキシ基を表し、複数のＲ29aは、それぞれ同一であっても異なっていてもよい。
Ｒ50aは炭素数１〜１０のアルカンジイル基を表し、該アルカンジイル基を構成する−ＣＨ2−は、−Ｏ−、−ＣＯ−、−Ｎ（Ｒ11a）−、−ＯＣＯ−、−ＣＯＯ−、−ＯＣＯＮＨ−、−ＮＨＣＯＯ−、−ＣＯＮＨ−または−ＮＨＣＯ−で置換されていてもよい。
＊は窒素原子との結合手を表す。）
Ｒ1a〜Ｒ4aにおいて、該飽和炭化水素基に含まれるメチレン基（−ＣＨ2−）は、−Ｏ−、−ＣＯ−、−ＮＲ11a−、−ＯＣＯ−、−ＣＯＯ−、−ＯＣＯＮＨ−、−ＮＨＣＯＯ−、−ＣＯＮＨ−または−ＮＨＣＯ−で置換されていてもよく、Ｒ1a及びＲ2aは、一緒になって窒素原子を含む環を形成してもよく、Ｒ3a及びＲ4aは、一緒になって窒素原子を含む環を形成してもよい。
Ｒ5aは、−ＯＨ、−ＳＯ3-、−ＳＯ3Ｈ、−ＳＯ3-Ｚ+、−ＣＯ2Ｈ、−ＣＯ2-Ｚ+、−ＣＯ2Ｒ8a、−ＳＯ3Ｒ8a又は−ＳＯ2ＮＲ9aＲ10aを表す。
Ｒ6a及びＲ7aは、互いに独立に、水素原子又は炭素数１〜６のアルキル基を表す。
ｍａは、０〜５の整数を表す。ｍが２以上のとき、複数のＲ5は同一でも異なってもよい。
ａは、０又は１の整数を表す。
Ｘａは、ハロゲン原子を表す。
Ｚ+は、+Ｎ（Ｒ11a）4、Ｎａ+又はＫ+を表し、４つのＲ11aは同一でも異なってもよい
。
Ｒ8aは、炭素数１〜２０の１価の飽和炭化水素基を表し、該飽和炭化水素基に含まれる水素原子は、ハロゲン原子で置換されていてもよい。
Ｒ9a及びＲ10aは、互いに独立に、水素原子又は置換基を有していてもよい炭素数１〜２０の１価の飽和炭化水素基を表し、該飽和炭化水素基に含まれるメチレン基（−ＣＨ2−）は、−Ｏ−、−ＣＯ−、−Ｎ（Ｒ11a）−、−ＯＣＯ−、−ＣＯＯ−、−ＯＣＯＮＨ−、−ＮＨＣＯＯ−、−ＣＯＮＨ−または−ＮＨＣＯ−で置換されていてもよく、Ｒ9及びＲ10は、互いに結合して窒素原子を含んだ３〜１０員環の複素環を形成していてもよい。
Ｒ11aは、水素原子、炭素数１〜２０の１価の飽和炭化水素基又は炭素数７〜１０のアラルキル基を表す。］
【０１５３】
式（１ａ）において、−ＳＯ3-が存在する場合、その数は１個である。
【０１５４】
Ｒ1a〜Ｒ4aにおける炭素数６〜１０の１価の芳香族炭化水素基としては、例えば、フェニル基、トルイル基、キシリル基、メシチル基、プロピルフェニル基及びブチルフェニル基等が挙げられる。
該炭素数６〜１０の１価の芳香族炭化水素基は置換基を有していてもよい。該芳香族炭化水素基が有していてもよい置換基としては、ハロゲン原子、−Ｒ8a、−ＯＨ、−ＯＲ8a、−ＳＯ3-、−ＳＯ3Ｈ、−ＳＯ3-Ｚ+、−ＣＯ2Ｈ、−ＣＯ2Ｒ8a、−ＳＲ8a、−ＳＯ2Ｒ8a、−ＳＯ3Ｒ8a又は−ＳＯ2ＮＲ9aＲ10aが挙げられ、これらの置換基が芳香族炭化水素基に含まれる水素原子を置換していることが好ましい。これらの中でも、置換基としては、−Ｒ8a、−ＳＯ3-、−ＳＯ3Ｈ、−ＳＯ3-Ｚ+及び−ＳＯ2ＮＲ9aＲ10aが好ましく、−Ｒ8a、−ＳＯ3-Ｚ+及び−ＳＯ2ＮＲ9aＲ10aがより好ましい。この場合の−Ｒ8aとしては、炭素数１〜１０の１価の飽和炭化水素基がより好ましく、炭素数１〜５のアルキル基がさらに好ましい。またこの場合の−ＳＯ3-Ｚ+としては、−ＳＯ3-Ｎ+（Ｒ11a）4が好ましい。
【０１５５】
Ｒ1a〜Ｒ4a及びＲ8a〜Ｒ11aにおける炭素数１〜２０の１価の飽和炭化水素基としては、例えば、メチル基、エチル基、プロピル基、ブチル基、ペンチル基、ヘキシル基、ヘプチル基、オクチル基、ノニル基、デシル基、ドデシル基、ヘキサデシル基、イコシル基等の直鎖状アルキル基；イソプロピル基、イソブチル基、イソペンチル基、ネオペンチル基、２−エチルヘキシル基等の分岐鎖状アルキル基；シクロプロピル基、シクロペンチル基、シクロヘキシル基、シクロヘプチル基、シクロオクチル基、トリシクロデシル基等の炭素数３〜２０の脂環式飽和炭化水素基が挙げられる。
該飽和炭化水素基に含まれるメチレン基（−ＣＨ2−）は、−Ｏ−、−ＣＯ−、−Ｎ（Ｒ11a）−、−ＯＣＯ−、−ＣＯＯ−、−ＯＣＯＮＨ−、−ＮＨＣＯＯ−、−ＣＯＮＨ−または−ＮＨＣＯ−で置換されていてもよい。
【０１５６】
該飽和炭化水素基に含まれるメチレン基（−ＣＨ2−）が、−Ｏ−で置換された基としては、例えば、以下のものが挙げられる（＊は結合手を表す）。
【０１５７】
【化６０】
2018039874.tif 000061
【０１５８】
該飽和炭化水素基に含まれるメチレン基（−ＣＨ2−）が、−ＣＯ−で置換された基としては、例えば、以下のものが挙げられる（＊は結合手を表す）。
【０１５９】
【化６１】
2018039874.tif 000062
【０１６０】
該飽和炭化水素基に含まれるメチレン基（−ＣＨ2−）が、−Ｎ（Ｒ11a）−で置換された基としては、例えば、以下のものが挙げられる（＊は結合手を表す）。
【０１６１】
【化６２】
2018039874.tif 000063
【０１６２】
該飽和炭化水素基に含まれるメチレン基（−ＣＨ2−）が、−ＯＣＯ−で置換された基としては、例えば、以下のものが挙げられる（＊は結合手を表す）。
【０１６３】
【化６３】
2018039874.tif 000064
【０１６４】
該飽和炭化水素基に含まれるメチレン基（−ＣＨ2−）が、−ＣＯＯ−で置換された基としては、例えば、以下のものが挙げられる（＊は結合手を表す）。
【０１６５】
【化６４】
2018039874.tif 000065
【０１６６】
該飽和炭化水素基に含まれるメチレン基（−ＣＨ2−）が、−ＯＣＯＮＨ−で置換された基としては、例えば、以下のものが挙げられる（＊は結合手を表す）。
【０１６７】
【化６５】
2018039874.tif 000066
【０１６８】
該飽和炭化水素基に含まれるメチレン基（−ＣＨ2−）が、−ＮＨＣＯＯ−で置換された基としては、例えば、以下のものが挙げられる（＊は結合手を表す）。
【０１６９】
【化６６】
2018039874.tif 000067
【０１７０】
該飽和炭化水素基に含まれるメチレン基（−ＣＨ2−）が、−ＣＯＮＨ−で置換された基としては、例えば、以下のものが挙げられる（＊は結合手を表す）。
【０１７１】
【化６７】
2018039874.tif 000068
【０１７２】
該飽和炭化水素基に含まれるメチレン基（−ＣＨ2−）が、−ＮＨＣＯ−で置換された基としては、例えば、以下のものが挙げられる（＊は結合手を表す）。
【０１７３】
【化６８】
2018039874.tif 000069
【０１７４】
Ｒ1a〜Ｒ4aにおける該飽和炭化水素基に含まれる水素原子は、例えば、置換基としての炭素数６〜１０の芳香族炭化水素基又はハロゲン原子で置換されていてもよい。Ｒ1a〜Ｒ4aの飽和炭化水素基の水素原子を置換していてもよい炭素数６〜１０の芳香族炭化水素基としては、Ｒ1a〜Ｒ4aにおける炭素数６〜１０の芳香族炭化水素基として例示した基と同様の基が挙げられる。
Ｒ9a及びＲ10aにおける該飽和炭化水素基に含まれる水素原子は、例えば、置換基としてのヒドロキシ基又はハロゲン原子で置換されていてもよい。
【０１７５】
Ｒ1a及びＲ2aが一緒になって形成する環、並びにＲ3a及びＲ4aが一緒になって形成する環としては、例えば、以下のものが挙げられる。
【０１７６】
【化６９】
2018039874.tif 000070
【０１７７】
−ＯＲ8aとしては、例えば、メトキシ基、エトキシ基、プロポキシ基、ブトキシ基、ペンチルオキシ基、ヘキシルオキシ基、ヘプチルオキシ基、オクチルオキシ基、２−エチルヘキシルオキシ基及びイコシルオキシ基等のアルキルオキシ基等が挙げられる。
【０１７８】
−ＣＯ2Ｒ8としては、例えば、メトキシカルボニル基、エトキシカルボニル基、プロポキシカルボニル基、ｔｅｒｔ−ブトキシカルボニル基、ヘキシルオキシカルボニル基及びイコシルオキシカルボニル基等のアルキルオキシカルボニル等が挙げられる。
【０１７９】
−ＳＲ8aとしては、例えば、メチルスルファニル基、エチルスルファニル基、ブチルスルファニル基、ヘキシルスルファニル基、デシルスルファニル基及びイコシルスルファニル基等のアルキルスルファニル基等が挙げられる。
−ＳＯ2Ｒ8aとしては、例えば、メチルスルホニル基、エチルスルホニル基、ブチルスルホニル基、ヘキシルスルホニル基、デシルスルホニル基及びイコシルスルホニル基等のアルキルスルホニル基等が挙げられる。
−ＳＯ3Ｒ8aとしては、例えば、メトキシスルホニル基、エトキシスルホニル基、プロポキシスルホニル基、ｔｅｒｔ−ブトキシスルホニル基、ヘキシルオキシスルホニル基及びイコシルオキシスルホニル基等のアルキルオキシスルホニル基等が挙げられる。
【０１８０】
−ＳＯ2ＮＲ9aＲ10aとしては、例えば、スルファモイル基；
Ｎ−メチルスルファモイル基、Ｎ−エチルスルファモイル基、Ｎ−プロピルスルファモイル基、Ｎ−イソプロピルスルファモイル基、Ｎ−ブチルスルファモイル基、Ｎ−イソブチルスルファモイル基、Ｎ−ｓｅｃ−ブチルスルファモイル基、Ｎ−ｔｅｒｔ−ブチルスルファモイル基、Ｎ−ペンチルスルファモイル基、Ｎ−（１−エチルプロピル）スルファモイル基、Ｎ−（１，１−ジメチルプロピル）スルファモイル基、Ｎ−（１，２−ジメチルプロピル）スルファモイル基、Ｎ−（２，２−ジメチルプロピル）スルファモイル基、Ｎ−（１−メチルブチル）スルファモイル基、Ｎ−（２−メチルブチル）スルファモイル基、Ｎ−（３−メチルブチル）スルファモイル基、Ｎ−シクロペンチルスルファモイル基、Ｎ−ヘキシルスルファモイル基、Ｎ−（１，３−ジメチルブチル）スルファモイル基、Ｎ−（３，３−ジメチルブチル）スルファモイル基、Ｎ−ヘプチルスルファモイル基、Ｎ−（１−メチルヘキシル）スルファモイル基、Ｎ−（１，４−ジメチルペンチル）スルファモイル基、Ｎ−オクチルスルファモイル基、Ｎ−（２−エチルヘキシル）スルファモイル基、Ｎ−（１，５−ジメチルヘキシル）スルファモイル基、Ｎ−（１，１，２，２−テトラメチルブチル）スルファモイル基等のＮ−１置換スルファモイル基；
Ｎ，Ｎ−ジメチルスルファモイル基、Ｎ，Ｎ−エチルメチルスルファモイル基、Ｎ，Ｎ−ジエチルスルファモイル基、Ｎ，Ｎ−プロピルメチルスルファモイル基、Ｎ，Ｎ−イソプロピルメチルスルファモイル基、Ｎ，Ｎ−ｔｅｒｔ−ブチルメチルスルファモイル基、Ｎ，Ｎ−ブチルエチルスルファモイル基、Ｎ，Ｎ−ビス（１−メチルプロピル）スルファモイル基、Ｎ，Ｎ−ヘプチルメチルスルファモイル基等のＮ，Ｎ−２置換スルファモイル基等が挙げられる。
【０１８１】
Ｒ5aとしては、−ＣＯ2Ｈ、−ＣＯ2−Ｚ+、−ＣＯ2Ｒ8a、−ＳＯ3-、−ＳＯ3-Ｚ+、−ＳＯ3Ｈ又は−ＳＯ2ＮＨＲ9aが好ましく、−ＳＯ3-、−ＳＯ3-Ｚ+、−ＳＯ3Ｈ又は−ＳＯ2ＮＨＲ9がより好ましい。
ｍａは、１〜４が好ましく、１又は２がより好ましい。
【０１８２】
化合物（１ａ）としては、式（１ａ）において、（Ｒ5a）ma基で置換されるフェニル基が、下記式（Ｒ5a−１）〜（Ｒ5a−３７）のいずれかである化合物が好ましく、より好ましくは（Ｒ5a−１）〜（Ｒ5a−２５）のいずれかであり、更に好ましくは（Ｒ5a−１）〜（Ｒ5a−５）であり、特に好ましくは（Ｒ5a−１）である。なお、下記式（Ｒ5a−１）〜（Ｒ5a−３７）においてＲ40a及びＲ41aは、炭素数１〜２０の１価の飽和炭化水素基を表し、好ましくは炭素数６〜１２の分岐鎖状アルキル基であり、より好ましくは２−エチルヘキシル基である。
【０１８３】
【化７０】
2018039874.tif 000071
【０１８４】
【化７１】
2018039874.tif 000072
【０１８５】
Ｒ6a及びＲ7aにおける炭素数１〜６のアルキル基としては、上記で挙げたアルキル基のうち、炭素数１〜６のものが挙げられる。中でも、Ｒ6a、Ｒ7aとしては、水素原子が好ましい。
【０１８６】
Ｒ9a及びＲ10aは、窒素原子と一緒に３〜１０員含窒素複素環を表してもよい。該複素環としては、例えば、以下のものが挙げられる。
【０１８７】
【化７２】
2018039874.tif 000073
【０１８８】
Ｒ11aにおける炭素数７〜１０のアラルキル基としては、ベンジル基、フェニルエチル基、フェニルブチル基等が挙げられる。
【０１８９】
Ｚ+は、+Ｎ（Ｒ11a）4、Ｎａ+又はＫ+であり、好ましくは+Ｎ（Ｒ11a）4である。
前記+Ｎ（Ｒ11a）4としては、４つのＲ11aのうち、少なくとも２つが炭素数５〜２０の１価の飽和炭化水素基であることが好ましい。また、４つのＲ11aの合計炭素数は２０〜８０が好ましく、２０〜６０がより好ましい。化合物（１ａ）中に+Ｎ（Ｒ11a）4が存在する場合、Ｒ11aがこれらの基であると、化合物（１ａ）を含む本発明の着色硬化性樹脂組成物から、異物が少ないカラーフィルタを形成できる。
【０１９０】
Ｘａはフッ素原子、塩素原子、臭素原子またはヨウ素原子などのハロゲン原子であり、塩素原子または臭素原子が好ましく、より好ましくは塩素原子である。
【０１９１】
ａは０または１であり、より好ましくは０である。
【０１９２】
またＲ1a〜Ｒ4aは、下記式（ｉ）で表される基を表していてもよい。
＊−Ｒ50a−Ｓｉ（Ｒ29a）3          （ｉ）
（Ｒ29aは水素原子、ヒドロキシ基、炭素数１〜４のアルキル基または炭素数１〜４のアルコキシ基を表し、複数のＲ29aは、それぞれ同一であっても異なっていてもよい。
Ｒ50aは炭素数１〜１０のアルカンジイル基を表し、該アルカンジイル基を構成する−ＣＨ2−は、−Ｏ−、−ＣＯ−、−Ｎ（Ｒ11a）−、−ＯＣＯ−、−ＣＯＯ−、−ＯＣＯＮＨ−、−ＮＨＣＯＯ−、−ＣＯＮＨ−または−ＮＨＣＯ−で置換されていてもよい。
＊は窒素原子との結合手を表す。）
【０１９３】
Ｒ29aは水素原子、ヒドロキシ基、炭素数１〜４のアルキル基または炭素数１〜４のアルコキシ基を表し、複数のＲ29aは、それぞれ同一であっても異なっていてもよい。
Ｒ29aで表される炭素数１〜４のアルキル基としては、メチル基、エチル基、プロピル基、ブチル基が挙げられる。
Ｒ29aで表される炭素数１〜４のアルコキシ基としては、メトキシ基、エトキシ基、プロポキシ基、ｔ−ブトキシ基等が挙げられる。
Ｒ29aとしては、ヒドロキシ基または炭素数１〜４のアルコキシ基が好ましく、より好ましくは炭素数１〜４のアルコキシ基であり、更に好ましくはメチル基、エチル基、メトキシ基、エトキシ基であり、特に好ましくはメトキシ基またはエトキシ基である。
【０１９４】
Ｒ50aで表される炭素数１〜１０のアルカンジイル基としては、メチレン基、エチレン基、トリメチレン基、テトラメチレン基、ペンタメチレン基、ヘキサメチレン基、イソプロピレン基、イソブチレン基、２−メチルトリメチレン基、イソペンチレン基、イソヘキシレン基、イソオクチレン基、２−エチルへキシレン基等が挙げられ、中でも炭素数１〜６のアルカンジイル基が好ましく、炭素数１〜４のアルカンジイル基がより好ましい。
【０１９５】
Ｒ50aで表される該アルカンジイル基を構成するメチレン基（−ＣＨ2−）は、−Ｏ−、−ＣＯ−、−Ｎ（Ｒ11a）−、−ＯＣＯ−、−ＣＯＯ−、−ＯＣＯＮＨ−、−ＮＨＣＯＯ−、−ＣＯＮＨ−または−ＮＨＣＯ−で置換されていてもよい。
【０１９６】
式（ｉ）で表される基としては、例えば、下記式（ｉ−１）〜（ｉ−２４）で表される基が挙げられる。
【０１９７】
【化７３】
2018039874.tif 000074
【０１９８】
【化７４】
2018039874.tif 000075
【０１９９】
式（ｉ）中、Ｒ50aを構成するメチレン基（−ＣＨ2−）が−Ｏ−で置換された基としては、例えば、下記で表される基が挙げられる（＊は結合手を表す）。
【０２００】
【化７５】
2018039874.tif 000076
【０２０１】
【化７６】
2018039874.tif 000077
【０２０２】
式（ｉ）中、Ｒ50aを構成するメチレン基（−ＣＨ2−）が−ＣＯ−で置換された基としては、例えば、下記で表される基が挙げられる（＊は結合手を表す）。
【０２０３】
【化７７】
2018039874.tif 000078
【０２０４】
【化７８】
2018039874.tif 000079
【０２０５】
式（ｉ）中、Ｒ50aを構成するメチレン基（−ＣＨ2−）が−Ｎ（Ｒ11a）−で置換された基としては、例えば、下記で表される基が挙げられる（＊は結合手を表す）。
【０２０６】
【化７９】
2018039874.tif 000080
【０２０７】
【化８０】
2018039874.tif 000081
【０２０８】
式（ｉ）中、Ｒ50aを構成するメチレン基（−ＣＨ2−）が−ＯＣＯ−で置換された基としては、例えば、下記で表される基が挙げられる（＊は結合手を表す）。
【０２０９】
【化８１】
2018039874.tif 000082
【０２１０】
【化８２】
2018039874.tif 000083
【０２１１】
式（ｉ）中、Ｒ50aを構成するメチレン基（−ＣＨ2−）が−ＣＯＯ−で置換された基としては、例えば、下記で表される基が挙げられる（＊は結合手を表す）。
【０２１２】
【化８３】
2018039874.tif 000084
【０２１３】
【化８４】
2018039874.tif 000085
【０２１４】
式（ｉ）中、Ｒ50aを構成するメチレン基（−ＣＨ2−）が−ＯＣＯＮＨ−で置換された基としては、例えば、下記で表される基が挙げられる（＊は結合手を表す）。
【０２１５】
【化８５】
2018039874.tif 000086
【０２１６】
【化８６】
2018039874.tif 000087
【０２１７】
式（ｉ）中、Ｒ50aを構成するメチレン基（−ＣＨ2−）が−ＮＨＣＯＯ−で置換された基としては、例えば、下記で表される基が挙げられる（＊は結合手を表す）。
【０２１８】
【化８７】
2018039874.tif 000088
【０２１９】
【化８８】
2018039874.tif 000089
【０２２０】
式（ｉ）中、Ｒ50aを構成するメチレン基（−ＣＨ2−）が−ＣＯＮＨ−で置換された基としては、例えば、下記で表される基が挙げられる（＊は結合手を表す）。
【０２２１】
【化８９】
2018039874.tif 000090
【０２２２】
【化９０】
2018039874.tif 000091
【０２２３】
式（ｉ）中、Ｒ50aを構成するメチレン基（−ＣＨ2−）が−ＮＨＣＯ−で置換された基としては、例えば、下記で表される基が挙げられる（＊は結合手を表す）。
【０２２４】
【化９１】
2018039874.tif 000092
【０２２５】
【化９２】
2018039874.tif 000093
【０２２６】
化合物（１ａ）が式（ｉ）で表される置換基を有する場合、式（ｉ）としては、Ｒ29aがヒドロキシ基または炭素数１〜４のアルコキシ基であるものが好ましく、より好ましくはＲ29aがヒドロキシ基または炭素数１〜４のアルコキシ基であってＲ50aが炭素数１〜１０のアルカンジイル基である置換基であり、更に好ましくは下記式（ｉｉ）で表される置換基である。
【０２２７】
【化９３】
2018039874.tif 000094
【０２２８】
式（ｉｉ）中、
ｎは１〜８の整数を表し、
Ｒ12aは水素原子または炭素数１〜４のアルキル基を表し、複数のＯＲ12aは、それぞれ同一であっても異なっていてもよい。
＊は窒素原子との結合手を表す。
【０２２９】
ｎは好ましくは１〜６であり、より好ましくは１〜５であり、更に好ましくは１〜４である。
【０２３０】
Ｒ12aで表される炭素数１〜４のアルキル基としては、メチル基、エチル基、プロピル基、ブチル基が挙げられる。
Ｒ12aとしては、水素原子、メチル基、エチル基、プロピル基が好ましく、水素原子、メチル基、エチル基がより好ましい。
【０２３１】
式（ｉｉ）で表される基としては、例えば、下記式（ｉｉ−１）〜（ｉｉ−１２）で表される基が挙げられる。式（ｉｉ）で表される基としては、式（ｉｉ−２）で表される基、式（ｉｉ−３）で表される基、式（ｉｉ−５）で表される基、式（ｉｉ−６）で表される基が好ましく、より好ましくは式（ｉｉ−３）で表される基である。
【０２３２】
【化９４】
2018039874.tif 000095
【０２３３】
上記のようなキサンテン染料（１ａ）として好ましい化合物は、例えば、下記式（Ｉ−１）〜（Ｉ−１７０）で表される化合物が挙げられる。なお式中、Ｒ40aは、炭素数１〜２０の１価の飽和炭化水素基を表し、好ましくは炭素数６〜１２の分岐鎖状アルキル基であり、より好ましくは２−エチルヘキシル基である。
中でもキサンテン染料（１ａ）としてより好ましくは、例えば、Ｒ1a〜Ｒ4aに式（ｉ）で表される置換基が１つ存在し残りの基が置換基を有していてもよい炭素数１〜２０の１価の飽和炭化水素基である化合物（例えば、化合物（Ｉ−１）〜（Ｉ−４）、（Ｉ−１３）〜（Ｉ−１６）、（Ｉ−２５）〜（Ｉ−２８）、（Ｉ−３７）〜（Ｉ−４０）、（Ｉ−５５）〜（Ｉ−１１０）、（Ｉ−１１７）、（Ｉ−１２０）等）、Ｒ1a〜Ｒ4aに式（ｉ）で表される置換基が２つ存在し残りの基が置換基を有していてもよい炭素数１〜２０の１価の飽和炭化水素基である化合物（例えば、化合物（Ｉ−４９）〜（Ｉ−５４）、化合物（Ｉ−１１１）〜（Ｉ−１１６）、化合物（Ｉ−１１９）、（Ｉ−１２１）、（Ｉ−１２２））、Ｒ1a〜Ｒ4aに２つのキシリル基を有する化合物（例えば、化合物（Ｉ−１２４）〜（Ｉ−１４６）、（Ｉ−１５１）、（Ｉ−１５３）、（Ｉ−１５５）、（Ｉ−１５６）等）、Ｒ1a〜Ｒ4aに２つのトリル基を有する化合物（例えば、化合物（Ｉ−１４７）、（Ｉ−１５０）、（Ｉ−１５２）、（Ｉ−１５４）等）、Ｒ1a〜Ｒ4aが全て置換基を有していてもよい炭素数１〜２０の１価の飽和炭化水素基である化合物（例えば、化合物（Ｉ−１６０）〜（Ｉ−１７０）等）である。
【０２３４】
更に好ましくは、化合物（Ｉ−１）〜（Ｉ−４）、（Ｉ−１３）〜（Ｉ−１６）、（Ｉ−２５）〜（Ｉ−２８）、（Ｉ−１２４）〜（Ｉ−１４７）、（Ｉ−１５０）〜（Ｉ−１５６）、（Ｉ−１６０）〜（Ｉ−１６７）、（Ｉ−５０）、（Ｉ−５１）、（Ｉ−５３）、（Ｉ−５４）、（Ｉ−１１９）、（Ｉ−１２１）、（Ｉ−１２２）である。
【０２３５】
【化９５】
2018039874.tif 000096
【０２３６】
【化９６】
2018039874.tif 000097
【０２３７】
【化９７】
2018039874.tif 000098
【０２３８】
【化９８】
2018039874.tif 000099
【０２３９】
【化９９】
2018039874.tif 000100
【０２４０】
【化１００】
2018039874.tif 000101
【０２４１】
【化１０１】
2018039874.tif 000102
【０２４２】
【化１０２】
2018039874.tif 000103
【０２４３】
【化１０３】
2018039874.tif 000104
【０２４４】
【化１０４】
2018039874.tif 000105
【０２４５】
【化１０５】
2018039874.tif 000106
【０２４６】
【化１０６】
2018039874.tif 000107
【０２４７】
【化１０７】
2018039874.tif 000108
【０２４８】
【化１０８】
2018039874.tif 000109
【０２４９】
【化１０９】
2018039874.tif 000110
【０２５０】
【化１１０】
2018039874.tif 000111
【０２５１】
【化１１１】
2018039874.tif 000112
【０２５２】
【化１１２】
2018039874.tif 000113
【０２５３】
【化１１３】
2018039874.tif 000114
【０２５４】
【化１１４】
2018039874.tif 000115
【０２５５】
【化１１５】
2018039874.tif 000116
【０２５６】
【化１１６】
2018039874.tif 000117
【０２５７】
キサンテン染料（ａ）は、市販されているキサンテン染料（例えば、中外化成（株）製の「Ｃｈｕｇａｉ  Ａｍｉｎｏｌ  Ｆａｓｔ  Ｐｉｎｋ  Ｒ−Ｈ／Ｃ」、田岡化学工業（株）製の「Ｒｈｏｄａｍｉｎ  ６Ｇ」）を用いることができる。また、市販されているキサンテン染料を出発原料として、特開２０１０−３２９９９号公報を参考に合成することもできる。
【０２５８】
このようなキサンテン染料（ａ）としては、例えば、Ｃ．Ｉ．アシッドレッド５１（以下、Ｃ．Ｉ．アシッドレッドの記載を省略し、番号のみの記載とする。他も同様である。）、５２、８７、９２、９４、２８９、３８８等のＣ．Ｉ．アシッドレッド染料；Ｃ．Ｉ．アシッドバイオレット９、３０、１０２等のＣ．Ｉ．アシッドバイオレット染料；Ｃ．Ｉ．ベーシックレッド１（ローダミン６Ｇ）、２、３、４、８、１０（ローダミンＢ）、１１等のＣ．Ｉ．ベーシックレッド染料；Ｃ．Ｉ．ベーシックバイオレット１０、１１、２５等のＣ．Ｉ．ベーシックバイオレット染料；Ｃ．Ｉ．ソルベントレッド２１８等のＣ．Ｉ．ソルベントレッド染料；Ｃ．Ｉ．モルダントレッド２７等のＣ．Ｉ．モルダントレッド染料；Ｃ．Ｉ．リアクティブレッド３６（ローズベンガルＢ）等のＣ．Ｉ．リアクティブレッド染料；スルホローダミンＧ；特開２０１０−３２９９９号公報に記載のキサンテン染料；及び特許第４４９２７６０号公報に記載のキサンテン染料；等が挙げられる。
【０２５９】
極大吸収波長が５００ｎｍ以上の着色剤（Ａ２）全体１００質量部に対して、キサンテン染料（ａ）の割合は、例えば、０質量部以上、好ましくは３質量部以上であり、５質量部以上、或いは７質量部以上であってもよく、例えば、１００質量部以下、好ましくは５０質量部以下、より好ましくは３０質量部以下である。
また着色剤（Ａ）の全体１００質量部に対して、ポリメチン化合物（Ａ１）と極大吸収波長が５００ｎｍ以上の着色剤（Ａ２）の合計量は、例えば、８０質量部以上、好ましくは９０質量部以上、より好ましくは９５質量部以上であり、１００質量部であってもよい。
【０２６０】
＜５００ｎｍ以上の着色剤（ｂ）と着色剤（Ａ３）＞
本発明では、極大吸収波長が５００ｎｍ以上の着色剤（Ａ２）として、前記キサンテン染料（ａ）以外の着色剤（以下、５００ｎｍ以上着色剤（ｂ）という）も使用できる。５００ｎｍ以上着色剤（ｂ）は、顔料及び染料のいずれでもよく、トリメチンインドリウム化合物、トリメチンベンゾオキサゾリウム化合物、トリメチンベンゾチアゾリウム化合物、インドリデントリメチンチアゾニウム化合物等のトリメチンシアニン色素；ペンタメチンオキサゾリウム化合物、ペンタメチンチアゾリウム化合物等のペンタメチンシアニン色素；スクアリリウム色素；アゾメチン色素；キサンテン色素；アントラキノン色素；ジケトピロロピロール色素；アゾ色素；ピロメテン色素；アゾ金属錯体：ローダミン色素；フタロシアニン色素；ナフタロシアニン色素；ポルフィリン色素；ジピロメテン金属キレート化合物等が挙げられる。好ましい５００ｎｍ以上着色剤（ｂ）は顔料である。
【０２６１】
また本発明では、ポリメチン化合物（Ａ１）及び極大吸収波長が５００ｎｍ以上である着色剤（Ａ２）以外の着色剤（以下、着色剤（Ａ３）という）も使用可能である。
【０２６２】
前記極大吸収波長５００ｎｍ以上の着色剤（ｂ）や着色剤（Ａ３）を、顔料と染料に分けて合わせて例示すると、以下の通りである。下記例示のうち極大吸収波長が５００ｎｍ以上のものが着色剤（ｂ）に該当し、極大吸収波長が５００ｎｍ未満のものが着色剤（Ａ３）に該当する。
【０２６３】
＜着色剤（ｂ）又は着色剤（Ａ３）としての顔料＞
５００ｎｍ以上着色剤（ｂ）又は着色剤（Ａ３）として使用可能な顔料としては、例えば、
Ｃ．Ｉ．ピグメントイエロー１（以下、Ｃ．Ｉ．ピグメントイエローの記載を省略し、番号のみの記載とする。）、３、１２、１３、１４、１５、１６、１７、２０、２４、３１、５３、８３、８６、９３、９４、１０９、１１０、１１７、１２５、１２８、１３７、１３８、１３９、１４７、１４８、１５０、１５３、１５４、１６６、１７３、１９４、２１４などの黄色顔料；
Ｃ．Ｉ．ピグメントオレンジ１３、３１、３６、３８、４０、４２、４３、５１、５５、５９、６１、６４、６５、７１、７３などのオレンジ色顔料；
Ｃ．Ｉ．ピグメントレッド９、９７、１０５、１２２、１２３、１４４、１４９、１６６、１６８、１７５、１７６、１７７、１８０、１９２、２０９、２１５、２１６、２２４、２４２、２５４、２５５、２６４、２６５などの赤色顔料；
Ｃ．Ｉ．ピグメントブルー１５、１５：３、１５：４、１５：６、６０、８０などの青色顔料；
Ｃ．Ｉ．ピグメントバイオレット１、１９、２３、２９、３２、３６、３８などのバイオレット色顔料；
Ｃ．Ｉ．ピグメントグリーン７、３６、５８などの緑色顔料；等が挙げられる。
【０２６４】
＜着色剤（ｂ）又は着色剤（Ａ３）としての染料＞
５００ｎｍ以上着色剤（ｂ）又は着色剤（Ａ３）として使用可能な染料には、油溶性染料、酸性染料、塩基性染料、直接染料、媒染染料、酸性染料のアミン塩や酸性染料のスルホンアミド誘導体などの染料が含まれ、例えば、カラーインデックス（Ｔｈｅ  Ｓｏｃｉｅｔｙ  ｏｆ  Ｄｙｅｒｓ  ａｎｄ  Ｃｏｌｏｕｒｉｓｔｓ出版）で染料に分類されている化合物や、染色ノート（色染社）に記載されている公知の染料が含まれる。また、化学構造によれば、アゾ染料、シアニン染料、トリフェニルメタン染料、キサンテン染料（ただし、極大吸収波長が５００ｎｍ以上のものを除く）、フタロシアニン染料、ナフトキノン染料、キノンイミン染料、メチン染料、アゾメチン染料、スクワリリウム染料、アクリジン染料、スチリル染料、クマリン染料、キノリン染料及びニトロ染料等が挙げられる。これらのうち、有機溶剤可溶性染料が好ましい。
【０２６５】
具体的には、Ｃ．Ｉ．ソルベントイエロー４、１４、１５、２３、２４、３８、６２、６３、６８、８２、９４、９８、９９、１６２；
Ｃ．Ｉ．ソルベントレッド４５、４９、１２５、１３０；
Ｃ．Ｉ．ソルベントオレンジ２、７、１１、１５、２６、５６；
Ｃ．Ｉ．ソルベントブルー４、５、３７、６７、７０、９０；
Ｃ．Ｉ．ソルベントグリーン１、４、５、７、３４、３５等のＣ．Ｉ．ソルベント染料、
Ｃ．Ｉ．アシッドイエロー１、３、７、９、１１、１７、２３、２５、２９、３４、３６、３８、４０、４２、５４、６５、７２、７３、７６、７９、９８、９９、１１１、１１２、１１３、１１４、１１６、１１９、１２３、１２８、１３４、１３５、１３８、１３９、１４０、１４４、１５０、１５５、１５７、１６０、１６１、１６３、１６８、１６９、１７２、１７７、１７８、１７９、１８４、１９０、１９３、１９６、１９７、１９９、２０２、２０３、２０４、２０５、２０７、２１２、２１４、２２０、２２１、２２８、２３０、２３２、２３５、２３８、２４０、２４２、２４３、２５１；
Ｃ．Ｉ．アシッドレッド１、４、８、１４、１７、１８、２６、２７、２９、３１、３４、３５、３７、４２、４４、５０、５７、６６、７３、８８、９１、９７、１０３、１１１、１１４、１２９、１３３、１３４、１３８、１４３、１４５、１５０、１５１、１５８、１７６、１８２、１８３、１９５、１９８、２０６、２１１、２１５、２１６、２１７、２２７、２２８、２４９、２５２、２５７、２５８、２６０、２６１、２６６、２６８、２７０、２７４、２７７、２８０、２８１、３０８、３１２、３１５、３１６、３３９、３４１、３４５、３４６、３４９、３８２、３８３、３９４、４０１、４１２、４１７、４１８、４２２、４２６；
Ｃ．Ｉ．アシッドオレンジ６、７、８、１０、１２、２６、５０、５１、５２、５６、６２、６３、６４、７４、７５、９４、９５、１０７、１０８、１６９、１７３；
Ｃ．Ｉ．アシッドバイオレット６Ｂ、７、１７、１９；
Ｃ．Ｉ．アシッドブルー１、７、９、１５、１８、２２、２９、４２、５９、６０、６２、７０、７２、７４、８２、８３、８６、８７、９０、９２、９３、１００、１０２、１０３、１０４、１１３、１１７、１２０、１２６、１３０、１３１、１４２、１４７、１５１、１５４、１５８、１６１、１６６、１６７、１６８、１７０、１７１、１８４、
１８７、１９２、１９９、２１０、２２９、２３４、２３６、２４２、２４３、２５６、２５９、２６７、２８５、２９６、３１５、３３５；
Ｃ．Ｉ．アシッドグリーン１、３、５、９、１６、５０、５８、６３、６５、８０、１０４、１０５、１０６、１０９等のＣ．Ｉ．アシッド染料、
Ｃ．Ｉ．ダイレクトイエロー２、３３、３４、３５、３８、３９、４３、４７、５０、５４、５８、６８、６９、７０、７１、８６、９３、９４、９５、９８、１０２、１０８、１０９、１２９、１３６、１３８、１４１；
Ｃ．Ｉ．ダイレクトレッド７９、８２、８３、８４、９１、９２、９６、９７、９８、９９、１０５、１０６、１０７、１７２、１７３、１７６、１７７、１７９、１８１、１８２、１８４、２０４、２０７、２１１、２１３、２１８、２２０、２２１、２２２、２３２、２３３、２３４、２４１、２４３、２４６、２５０；
Ｃ．Ｉ．ダイレクトオレンジ２６、３４、３９、４１、４６、５０、５２、５６、５７、６１、６４、６５、６８、７０、９６、９７、１０６、１０７；
Ｃ．Ｉ．ダイレクトバイオレット４７、５２、５４、５９、６０、６５、６６、７９、８０、８１、８２、８４、８９、９０、９３、９５、９６、１０３、１０４；
Ｃ．Ｉ．ダイレクトブルー１、２、６、８、１５、２２、２５、４１、５７、７１、７６、７８、８０、８１、８４、８５、８６、９０、９３、９４、９５、９７、９８、９９、１００、１０１、１０６、１０７、１０８、１０９、１１３、１１４、１１５、１１７、１１９、１２０、１３７、１４９、１５０、１５３、１５５、１５６、１５８、１５９、１６０、１６１、１６２、１６３、１６４、１６５、１６６、１６７、１６８、１７０、１７１、１７２、１７３、１８８、１８９、１９０、１９２、１９３、１９４、１９５、１９６、１９８、１９９、２００、２０１、２０２、２０３、２０７、２０９、２１０、２１２、２１３、２１４、２２２、２２５、２２６、２２８、２２９、２３６、２３７、２３８、２４２、２４３、２４４、２４５、２４６、２４７、２４８、２４９、２５０、２５１、２５２、２５６、２５７、２５９、２６０、２６８、２７４、２７５、２９３；
Ｃ．Ｉ．ダイレクトグリーン２５、２７、３１、３２、３４、３７、６３、６５、６６、６７、６８、６９、７２、７７、７９、８２等のＣ．Ｉ．ダイレクト染料、
Ｃ．Ｉ．ディスパースイエロー５４，７６等のＣ．Ｉ．ディスパース染料、
Ｃ．Ｉ．ベーシックブルー１、３、５、７、９、１９、２４、２５、２６、２８、２９、４０、４１、５４、５８、５９、６４、６５、６６、６７、６８；
Ｃ．Ｉ．ベーシックグリーン１；等のＣ．Ｉ．ベーシック染料、
Ｃ．Ｉ．リアクティブイエロー２，７６，１１６；
Ｃ．Ｉ．リアクティブオレンジ１６；等のＣ．Ｉ．リアクティブ染料、
Ｃ．Ｉ．モーダントイエロー５、８、１０、１６、２０、２６、３０、３１、３３、４２、４３、４５、５６、６１、６２、６５；
Ｃ．Ｉ．モーダントレッド１、２、４、９、１２、１４、１７、１８、１９、２２、２３、２４、２５、２６、３０、３２、３３、３６、３７、３８、３９、４１、４３、４５、４６、４８、５３、５６、６３、７１、７４、８５、８６、８８、９０、９４、９５；
Ｃ．Ｉ．モーダントオレンジ３、４、５、８、１２、１３、１４、２０、２１、２３、２４、２８、２９、３２、３４、３５、３６、３７、４２、４３、４７、４８；
Ｃ．Ｉ．モーダントバイオレット１、２、４、５、７、１４、２２、２４、３０、３１、３２、３７、４０、４１、４４、４５、４７、４８、５３、５８；
Ｃ．Ｉ．モーダントブルー１、２、３、７、９、１２、１３、１５、１６、１９、２０、２１、２２、２６、３０、３１、３９、４０、４１、４３、４４、４９、５３、６１、７４、７７、８３、８４；
Ｃ．Ｉ．モーダントグリーン１、３、４、５、１０、１５、２６、２９、３３、３４、３５、４１、４３、５３等のＣ．Ｉ．モーダント染料、
Ｃ．Ｉ．バットグリーン１等のＣ．Ｉ．バット染料、等が挙げられる。
【０２６６】
＜分散性向上処理＞
前記着色剤（Ａ）は、溶解性が低かったり、分散性が低い場合、分散性向上処理を施してもよい。例えば、ポリメチン化合物（Ａ１）や顔料は、必要に応じて、ロジン処理、酸性基又は塩基性基が導入された顔料誘導体等を用いた表面処理、高分子化合物等による着色剤表面へのグラフト処理、硫酸微粒化法等による微粒化処理、又は不純物を除去するための有機溶剤や水等による洗浄処理、イオン性不純物のイオン交換法等による除去処理等を施していてもよい。
【０２６７】
また前記着色剤（Ａ）は、必要に応じて、予め着色剤分散液にしてから樹脂（Ｂ）と、重合性化合物（Ｃ）、重合開始剤（Ｄ）などと混合して組成物にしてもよい。特にポリメチン化合物（Ａ１）や顔料は、分散剤によって有機溶媒中に分散して、分散液にすることが好ましい。この分散液は、着色剤としてポリメチン化合物（Ａ１）又は顔料だけを含有していてもよく、ポリメチン化合物（Ａ１）又は顔料を、極大吸収波長５００ｎｍ以上の着色剤（Ａ２）及び／又は着色剤（Ａ３）と共に含有していてもよい。ポリメチン化合物（Ａ１）は１種類だけを用いてもよいし、２種類以上を組み合わせて用いてもよい。
【０２６８】
着色剤（Ａ）がポリメチン化合物（Ａ１）及び顔料のいずれであっても、その分散に使用する分散剤は、公知の種々の顔料分散剤が使用できる。この顔料分散剤としては、カチオン系、アニオン系、ノニオン系及び両性の何れの分散剤であってもよく、ポリエステル系、ポリアミン系、アクリル系等の顔料分散剤等が挙げられる。
【０２６９】
これらの顔料分散剤は、単独でも２種以上を組み合わせて用いてもよい。顔料分散剤としては、商品名でＫＰ（信越化学工業（株）製）、フローレン（共栄社化学（株）製）、ソルスパース（ゼネカ（株）製）、ＥＦＫＡ（ＢＡＳＦ社製）、アジスパー（味の素ファインテクノ（株）製）、Ｄｉｓｐｅｒｂｙｋ（ビックケミー社製）等が挙げられる。
【０２７０】
好ましい分散剤は、（１）アミン価が０〜２００ｍｇＫＯＨ／ｇである分散剤（ａ’）、（２）酸価が０〜２００ｍｇＫＯＨ／ｇである分散剤（ｂ’）、又は（３）アミン価が０〜２００ｍｇＫＯＨ／ｇであって、かつ酸価が０〜２００ｍｇＫＯＨ／ｇである分散剤（ｃ’）である。
分散剤（ａ’）のアミン価は、好ましくは１ｍｇＫＯＨ／ｇ以上、より好ましくは５ｍｇＫＯＨ／ｇ以上であり、また好ましくは１００ｍｇＫＯＨ／ｇ以下、より好ましくは７０ｍｇＫＯＨ／ｇ以下である。
分散剤（ｂ’）の酸価は、好ましくは１ｍｇＫＯＨ／ｇ以上、より好ましくは１０ｍｇＫＯＨ／ｇ以上であり、また好ましくは１００ｍｇＫＯＨ／ｇ以下、より好ましくは５０ｍｇＫＯＨ／ｇ以下である。
分散剤（ｃ’）のアミン価は、好ましくは１ｍｇＫＯＨ／ｇ以上、より好ましくは５ｍｇＫＯＨ／ｇ以上であり、また好ましくは１００ｍｇＫＯＨ／ｇ以下、より好ましくは７０ｍｇＫＯＨ／ｇ以下である。分散剤（ｃ’）の酸価は、好ましくは１ｍｇＫＯＨ／ｇ以上、より好ましくは１０ｍｇＫＯＨ／ｇ以上であり、また好ましくは１００ｍｇＫＯＨ／ｇ以下、より好ましくは５０ｍｇＫＯＨ／ｇ以下である。
【０２７１】
分散剤の量は、ポリメチン化合物（Ａ１）及び顔料の合計１００質量部に対して、分散剤固形分換算で、例えば、１０質量部以上、好ましくは２０質量部以上、より好ましくは３０質量部以上であり、例えば、１００質量部以下、好ましくは９０質量部以下、より好ましくは８０質量部以下である。
【０２７２】
分散液を調製するのに使用する有機溶媒としては、例えば、エステル溶剤（分子内に−ＣＯＯ−を含み、−Ｏ−を含まない溶剤）、エーテル溶剤（分子内に−Ｏ−を含み、−ＣＯＯ−を含まない溶剤）、エーテルエステル溶剤（分子内に−ＣＯＯ−と−Ｏ−とを含む溶剤）、ケトン溶剤（分子内に−ＣＯ−を含み、−ＣＯＯ−を含まない溶剤）、アルコール溶剤（分子内にＯＨを含み、−Ｏ−、−ＣＯ−及び−ＣＯＯ−を含まない溶剤）、芳香族炭化水素溶剤、アミド溶剤、ハロゲン化アルキル溶剤、ジメチルスルホキシド等が挙げられる。
【０２７３】
エステル溶剤としては、乳酸メチル、乳酸エチル、乳酸ブチル、２−ヒドロキシイソブタン酸メチル、酢酸エチル、酢酸ｎ−ブチル、酢酸イソブチル、ギ酸ペンチル、酢酸イソペンチル、プロピオン酸ブチル、酪酸イソプロピル、酪酸エチル、酪酸ブチル、ピルビン酸メチル、ピルビン酸エチル、ピルビン酸プロピル、アセト酢酸メチル、アセト酢酸エチル、シクロヘキサノールアセテート、γ−ブチロラクトン等が挙げられる。
【０２７４】
エーテル溶剤としては、エチレングリコールモノメチルエーテル、エチレングリコールモノエチルエーテル、エチレングリコールモノプロピルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノメチルエーテル、プロピレングリコールモノエチルエーテル、プロピレングリコールモノプロピルエーテル、プロピレングリコールモノブチルエーテル、３−メトキシ−１−ブタノール、３−メトキシ−３−メチルブタノール、テトラヒドロフラン、テトラヒドロピラン、１，４−ジオキサン、ジエチレングリコールジメチルエーテル、ジエチレングリコールジエチルエーテル、ジエチレングリコールメチルエチルエーテル、ジエチレングリコールジプロピルエーテル、ジエチレングリコールジブチルエーテル、アニソール、フェネトール、メチルアニソール等が挙げられる。
【０２７５】
エーテルエステル溶剤としては、メトキシ酢酸メチル、メトキシ酢酸エチル、メトキシ酢酸ブチル、エトキシ酢酸メチル、エトキシ酢酸エチル、３−メトキシプロピオン酸メチル、３−メトキシプロピオン酸エチル、３−エトキシプロピオン酸メチル、３−エトキシプロピオン酸エチル、２−メトキシプロピオン酸メチル、２−メトキシプロピオン酸エチル、２−メトキシプロピオン酸プロピル、２−エトキシプロピオン酸メチル、２−エトキシプロピオン酸エチル、２−メトキシ−２−メチルプロピオン酸メチル、２−エトキシ−２−メチルプロピオン酸エチル、３−メトキシブチルアセテート、３−メチル−３−メトキシブチルアセテート等のカルボン酸モノアルコキシアルキルエステル類；プロピレングリコールモノメチルエーテルアセテート、プロピレングリコールモノエチルエーテルアセテート、プロピレングリコールモノプロピルエーテルアセテート、エチレングリコールモノメチルエーテルアセテート、エチレングリコールモノエチルエーテルアセテート、ジエチレングリコールモノエチルエーテルアセテート、ジエチレングリコールモノブチルエーテルアセテート、ジプロピレングリコールメチルエーテルアセテート等のアルキレングリコールモノアルキルエーテルアセテートが挙げられ、好ましくはプロピレングリコールモノメチルエーテルアセテート、プロピレングリコールモノエチルエーテルアセテート、プロピレングリコールモノプロピルエーテルアセテート、エチレングリコールモノメチルエーテルアセテート、エチレングリコールモノエチルエーテルアセテート等のアルキレングリコールモノアルキルエーテルアセテートであり、より好ましくはプロピレングリコールモノメチルエーテルアセテートである。
【０２７６】
ケトン溶剤としては、ジアセトンアルコール（４−ヒドロキシ−４−メチル−２−ペンタノン）、アセトン、２−ブタノン、２−ヘプタノン、３−ヘプタノン、４−ヘプタノン、４−メチル−２−ペンタノン、シクロペンタノン、シクロヘキサノン、イソホロン等のケトン基を有する脂肪族アルコールが挙げられ、好ましくはジアセトンアルコール（４−ヒドロキシ−４−メチル−２−ペンタノン）である。
【０２７７】
アルコール溶剤としては、メタノール、エタノール、プロパノール、ブタノール、ヘキ
サノール、シクロヘキサノール、エチレングリコール、プロピレングリコール、グリセリン等が挙げられる。
【０２７８】
芳香族炭化水素溶剤としては、ベンゼン、トルエン、キシレン、メシチレン等が挙げられる。
アミド溶剤としては、Ｎ，Ｎ−ジメチルホルムアミド、Ｎ，Ｎ−ジメチルアセトアミド、Ｎ−メチルピロリドン等が挙げられる。
ハロゲン化アルキル溶剤としては、四塩化炭素、四臭化炭素、トリクロロブロモメタン、トリクロロメタン等が挙げられる。
【０２７９】
これらの溶媒は、１種のみで用いてもよく、複数種を混合して用いてもよい。中でも、エーテルエステル溶剤、ケトン溶剤、アルコール溶剤、ハロゲン化アルキル溶剤またはこれらの混合溶媒の使用が好ましく、エーテルエステル溶剤、ケトン溶剤、ハロゲン化アルキル溶剤またはこれらの混合溶媒の使用がより好ましい。
【０２８０】
特に好ましい溶媒は、エーテルエステル溶剤、例えばアルキレングリコールモノアルキルエーテルアセテート、特にプロピレングリコールモノメチルエーテルアセテートを必ず含んでおり、その含有量は、溶剤の総量１００質量部に対して、例えば、４０質量部以上、好ましくは５０質量部以上、より好ましくは６０質量部以上であり、例えば、１００質量部であってもよい。
【０２８１】
着色剤分散液全体１００質量部に対する溶剤の割合は、例えば、５５質量部以上、好ましくは６０質量部以上、より好ましくは６５質量部以上であり、例えば、９９質量部以下、好ましくは９５質量部以下、より好ましくは９０質量部以下である。
【０２８２】
＜樹脂（Ｂ）＞
樹脂（Ｂ）は、特に限定されないが、アルカリ可溶性樹脂であることが好ましい。樹脂（Ｂ）としては、以下の樹脂［Ｋ１］〜［Ｋ６］等が挙げられる。
樹脂［Ｋ１］；不飽和カルボン酸及び不飽和カルボン酸無水物からなる群から選ばれる少なくとも１種（ｘ）（以下「（ｘ）」という場合がある）に由来する構造単位と、炭素数２〜４の環状エーテル構造とエチレン性不飽和結合とを有する単量体（ｙ）（以下「（ｙ）」という場合がある）に由来する構造単位とを有する共重合体；
樹脂［Ｋ２］；（ｘ）に由来する構造単位と（ｙ）に由来する構造単位と、（ｘ）と共重合可能な単量体（ｚ）（ただし、（ｘ）及び（ｙ）とは異なる。）（以下「（ｚ）」という場合がある）に由来する構造単位とを有する共重合体；
樹脂［Ｋ３］；（ｘ）に由来する構造単位と（ｚ）に由来する構造単位とを有する共重合体；
樹脂［Ｋ４］；（ｘ）に由来する構造単位に（ｙ）を付加させた構造単位と（ｚ）に由来する構造単位とを有する共重合体；
樹脂［Ｋ５］；（ｙ）に由来する構造単位に（ｘ）を付加させた構造単位と（ｚ）に由来する構造単位とを有する共重合体；
樹脂［Ｋ６］；（ｙ）に由来する構造単位に（ｘ）を付加させ、カルボン酸無水物をさらに付加させた構造単位と（ｚ）に由来する構造単位とを有する共重合体。
【０２８３】
（ｘ）としては、具体的には、例えば、アクリル酸、メタクリル酸、クロトン酸、ｏ−、ｍ−、ｐ−ビニル安息香酸等の不飽和モノカルボン酸類；
マレイン酸、フマル酸、シトラコン酸、メサコン酸、イタコン酸、３−ビニルフタル酸、４−ビニルフタル酸、３，４，５，６−テトラヒドロフタル酸、１，２，３，６−テトラヒドロフタル酸、ジメチルテトラヒドロフタル酸、１、４−シクロヘキセンジカルボン酸等の不飽和ジカルボン酸類；
メチル−５−ノルボルネン−２，３−ジカルボン酸、５−カルボキシビシクロ［２．２．１］ヘプト−２−エン、５，６−ジカルボキシビシクロ［２．２．１］ヘプト−２−エン、５−カルボキシ−５−メチルビシクロ［２．２．１］ヘプト−２−エン、５−カルボキシ−５−エチルビシクロ［２．２．１］ヘプト−２−エン、５−カルボキシ−６−メチルビシクロ［２．２．１］ヘプト−２−エン、５−カルボキシ−６−エチルビシクロ［２．２．１］ヘプト−２−エン等のカルボキシ基を含有するビシクロ不飽和化合物類；
無水マレイン酸、シトラコン酸無水物、イタコン酸無水物、３−ビニルフタル酸無水物、４−ビニルフタル酸無水物、３，４，５，６−テトラヒドロフタル酸無水物、１，２，３，６−テトラヒドロフタル酸無水物、ジメチルテトラヒドロフタル酸無水物、５，６−ジカルボキシビシクロ［２．２．１］ヘプト−２−エン無水物等の不飽和ジカルボン酸類無水物；
こはく酸モノ〔２−（メタ）アクリロイルオキシエチル〕、フタル酸モノ〔２−（メタ）アクリロイルオキシエチル〕等の２価以上の多価カルボン酸の不飽和モノ〔（メタ）アクリロイルオキシアルキル〕エステル類；
α−（ヒドロキシメチル）アクリル酸のような、同一分子中にヒドロキシ基及びカルボキシ基を含有する不飽和アクリレート類等が挙げられる。
これらのうち、共重合反応性の点や得られる樹脂のアルカリ水溶液への溶解性の点から、アクリル酸、メタクリル酸、無水マレイン酸等が好ましい。
【０２８４】
（ｙ）は、例えば、炭素数２〜４の環状エーテル構造（例えば、オキシラン環、オキセタン環及びテトラヒドロフラン環からなる群から選ばれる少なくとも１種）とエチレン性不飽和結合とを有する重合性化合物をいう。（ｙ）は、炭素数２〜４の環状エーテルと（メタ）アクリロイルオキシ基とを有する単量体が好ましい。
尚、本明細書において、「（メタ）アクリル酸」とは、アクリル酸及びメタクリル酸よりなる群から選ばれる少なくとも１種を表す。「（メタ）アクリロイル」及び「（メタ）アクリレート」等の表記も、同様の意味を有する。
【０２８５】
（ｙ）としては、例えば、オキシラニル基とエチレン性不飽和結合とを有する単量体（ｙ１）（以下「（ｙ１）」という場合がある）、オキセタニル基とエチレン性不飽和結合とを有する単量体（ｙ２）（以下「（ｙ２）」という場合がある）、テトラヒドロフリル基とエチレン性不飽和結合とを有する単量体（ｙ３）（以下「（ｙ３）」という場合がある）等が挙げられる。
【０２８６】
（ｙ１）としては、例えば、直鎖状又は分枝鎖状の脂肪族不飽和炭化水素がエポキシ化された構造を有する単量体（ｙ１−１）（以下「（ｙ１−１）」という場合がある）、脂環式不飽和炭化水素がエポキシ化された構造を有する単量体（ｙ１−２）（以下「（ｙ１−２）」という場合がある）が挙げられる。
【０２８７】
（ｙ１−１）としては、グリシジル（メタ）アクリレート、β−メチルグリシジル（メタ）アクリレート、β−エチルグリシジル（メタ）アクリレート、グリシジルビニルエーテル、ｏ−ビニルベンジルグリシジルエーテル、ｍ−ビニルベンジルグリシジルエーテル、ｐ−ビニルベンジルグリシジルエーテル、α−メチル−ｏ−ビニルベンジルグリシジルエーテル、α−メチル−ｍ−ビニルベンジルグリシジルエーテル、α−メチル−ｐ−ビニルベンジルグリシジルエーテル、２，３−ビス（グリシジルオキシメチル）スチレン、２，４−ビス（グリシジルオキシメチル）スチレン、２，５−ビス（グリシジルオキシメチル）スチレン、２，６−ビス（グリシジルオキシメチル）スチレン、２，３，４−トリス（グリシジルオキシメチル）スチレン、２，３，５−トリス（グリシジルオキシメチル）スチレン、２，３，６−トリス（グリシジルオキシメチル）スチレン、３，４，５−トリス（グリシジルオキシメチル）スチレン、２，４，６−トリス（グリシジルオキシメチル）スチレン等が挙げられる。
【０２８８】
（ｙ１−２）としては、ビニルシクロヘキセンモノオキサイド、１，２−エポキシ−４−ビニルシクロヘキサン（例えば、セロキサイド２０００；（株）ダイセル製）、３，４−エポキシシクロヘキシルメチル（メタ）アクリレート（例えば、サイクロマーＡ４００；（株）ダイセル製）、３，４−エポキシシクロヘキシルメチル（メタ）アクリレート（例えば、サイクロマーＭ１００；（株）ダイセル製）、式（ＩＩ）で表される化合物及び式（ＩＩＩ）で表される化合物等が挙げられる。
【０２８９】
【化１１７】
2018039874.tif 000118
【０２９０】
［式（ＩＩ）及び式（ＩＩＩ）中、Ｒａ及びＲｂは、水素原子、又は炭素数１〜４のアルキル基を表し、該アルキル基に含まれる水素原子は、ヒドロキシ基で置換されていてもよい。
Ｘａ及びＸｂは、単結合、−Ｒｃ−、＊−Ｒｃ−Ｏ−、＊−Ｒｃ−Ｓ−又は＊−Ｒｃ−ＮＨ−を表す。
Ｒｃは、炭素数１〜６のアルカンジイル基を表す。
＊は、Ｏとの結合手を表す。］
【０２９１】
式（ＩＩ）で表される化合物としては、式（ＩＩ−１）〜式（ＩＩ−１５）のいずれかで表される化合物等が挙げられる。中でも、式（ＩＩ−１）、式（ＩＩ−３）、式（ＩＩ−５）、式（ＩＩ−７）、式（ＩＩ−９）又は式（ＩＩ−１１）〜式（ＩＩ−１５）で表される化合物が好ましく、式（ＩＩ−１）、式（ＩＩ−７）、式（ＩＩ−９）又は式（ＩＩ−１５）で表される化合物がより好ましい。
【０２９２】
【化１１８】
2018039874.tif 000119
【０２９３】
【化１１９】
2018039874.tif 000120
【０２９４】
式（ＩＩＩ）で表される化合物としては、式（ＩＩＩ−１）〜式（ＩＩＩ−１５）のいずれかで表される化合物等が挙げられる。中でも、式（ＩＩＩ−１）、式（ＩＩＩ−３）、式（ＩＩＩ−５）、式（ＩＩＩ−７）、式（ＩＩＩ−９）又は式（ＩＩＩ−１１）〜式（ＩＩＩ−１５）で表される化合物が好ましく、式（ＩＩＩ−１）、式（ＩＩＩ−７）、式（ＩＩＩ−９）又は式（ＩＩＩ−１５）で表される化合物がより好ましい。
【０２９５】
【化１２０】
2018039874.tif 000121
【０２９６】
【化１２１】
2018039874.tif 000122
【０２９７】
式（ＩＩ）で表される化合物及び式（ＩＩＩ）で表される化合物は、それぞれ単独で用いても、式（ＩＩ）で表される化合物と式（ＩＩＩ）で表される化合物とを併用してもよい。これらを併用する場合、式（ＩＩ）で表される化合物及び式（ＩＩＩ）で表される化
合物の含有比率はモル基準で、好ましくは５：９５〜９５：５、より好ましくは１０：９０〜９０：１０、さらに好ましくは２０：８０〜８０：２０である。
【０２９８】
（ｙ２）としては、オキセタニル基と（メタ）アクリロイルオキシ基とを有する単量体がより好ましい。（ｙ２）としては、３−メチル−３−メタクリルロイルオキシメチルオキセタン、３−メチル−３−アクリロイルオキシメチルオキセタン、３−エチル−３−メタクリロイルオキシメチルオキセタン、３−エチル−３−アクリロイルオキシメチルオキセタン、３−メチル−３−メタクリロイルオキシエチルオキセタン、３−メチル−３−アクリロイルオキシエチルオキセタン、３−エチル−３−メタクリロイルオキシエチルオキセタン、３−エチル−３−アクリロイルオキシエチルオキセタン等が挙げられる。
【０２９９】
（ｙ３）としては、テトラヒドロフリル基と（メタ）アクリロイルオキシ基とを有する単量体がより好ましい。（ｙ３）としては、具体的には、テトラヒドロフルフリルアクリレート（例えば、ビスコートＶ＃１５０、大阪有機化学工業（株）製）、テトラヒドロフルフリルメタクリレート等が挙げられる。
【０３００】
（ｙ）としては、得られるカラーフィルタの耐熱性、耐薬品性等の信頼性をより高くすることができる点で、（ｙ１）であることが好ましい。さらに、着色硬化性樹脂組成物の保存安定性が優れるという点で、（ｙ１−２）がより好ましい。
【０３０１】
（ｚ）としては、例えば、メチル（メタ）アクリレート、エチル（メタ）アクリレート、ｎ−ブチル（メタ）アクリレート、ｓｅｃ−ブチル（メタ）アクリレート、ｔｅｒｔ−ブチル（メタ）アクリレート、２−エチルヘキシル（メタ）アクリレート、ドデシル（メタ）アクリレート、ラウリル（メタ）アクリレート、ステアリル（メタ）アクリレート、シクロペンチル（メタ）アクリレート、シクロヘキシル（メタ）アクリレート、２−メチルシクロヘキシル（メタ）アクリレート、トリシクロ［５．２．１．０2,6］デカン−８−イル（メタ）アクリレート（当該技術分野では、慣用名として「ジシクロペンタニル（メタ）アクリレート」といわれている。また、「トリシクロデシル（メタ）アクリレート」という場合がある。）、トリシクロ［５．２．１．０2,6］デセン−８−イル（メタ）アクリレート（当該技術分野では、慣用名として「ジシクロペンテニル（メタ）アクリレート」といわれている。）、ジシクロペンタニルオキシエチル（メタ）アクリレート、イソボルニル（メタ）アクリレート、アダマンチル（メタ）アクリレート、アリル（メタ）アクリレート、プロパルギル（メタ）アクリレート、フェニル（メタ）アクリレート、ナフチル（メタ）アクリレート、ベンジル（メタ）アクリレート等の（メタ）アクリル酸エステル類；
２−ヒドロキシエチル（メタ）アクリレート、２−ヒドロキシプロピル（メタ）アクリレート等のヒドロキシ基含有（メタ）アクリル酸エステル類；
マレイン酸ジエチル、フマル酸ジエチル、イタコン酸ジエチル等のジカルボン酸ジエステル；
ビシクロ［２．２．１］ヘプト−２−エン、５−メチルビシクロ［２．２．１］ヘプト−２−エン、５−エチルビシクロ［２．２．１］ヘプト−２−エン等のビシクロ不飽和化合物類；
Ｎ−フェニルマレイミド、Ｎ−シクロヘキシルマレイミド、Ｎ−ベンジルマレイミド等のジカルボニルイミド誘導体類；
スチレン、α−メチルスチレン、ｍ−メチルスチレン、ｐ−メチルスチレン、ビニルトルエン、ｐ−メトキシスチレン、アクリロニトリル、メタクリロニトリル、塩化ビニル、塩化ビニリデン、アクリルアミド、メタクリルアミド、酢酸ビニル、１，３−ブタジエン、イソプレン、２，３−ジメチル−１，３−ブタジエン等が挙げられる。
これらのうち、共重合反応性及び耐熱性の点から、スチレン、ビニルトルエン、Ｎ−フェニルマレイミド、Ｎ−シクロヘキシルマレイミド、Ｎ−ベンジルマレイミド、ビシクロ［２．２．１］ヘプト−２−エン等が好ましい。
【０３０２】
樹脂［Ｋ１］において、それぞれに由来する構造単位の比率は、樹脂［Ｋ１］を構成する全構造単位中、
（ｘ）に由来する構造単位；２〜６０モル％
（ｙ）に由来する構造単位；４０〜９８モル％
であることが好ましく、
（ｘ）に由来する構造単位；１０〜５０モル％
（ｙ）に由来する構造単位；５０〜９０モル％
であることがより好ましい。
【０３０３】
樹脂［Ｋ２］において、それぞれに由来する構造単位の比率は、樹脂［Ｋ２］を構成する全構造単位中、
（ｘ）に由来する構造単位；２〜４５モル％
（ｙ）に由来する構造単位；２〜９５モル％
（ｚ）に由来する構造単位；１〜６５モル％
であることが好ましく、
（ｘ）に由来する構造単位；５〜４０モル％
（ｙ）に由来する構造単位；５〜８０モル％
（ｚ）に由来する構造単位；５〜６０モル％
であることがより好ましい。
【０３０４】
樹脂［Ｋ３］において、それぞれに由来する構造単位の比率は、樹脂［Ｋ３］を構成する全構造単位中、
（ｘ）に由来する構造単位；２〜６０モル％
（ｚ）に由来する構造単位；４０〜９８モル％
であることが好ましく、
（ｘ）に由来する構造単位；１０〜５０モル％
（ｚ）に由来する構造単位；５０〜９０モル％
であることがより好ましい。
【０３０５】
樹脂［Ｋ４］〜［Ｋ６］において、（ｘ）、（ｙ）、又は（ｚ）それぞれに由来する構成単位の比率は、樹脂［Ｋ２］と同様である。
【０３０６】
樹脂［Ｋ１］〜［Ｋ３］は、例えば、開始剤の存在下、重合体の構造単位を導く単量体を溶剤中で重合することにより製造できる。溶剤としては、各単量体を溶解するものであればよく、本発明の着色硬化性樹脂組成物の溶剤（Ｅ）として後述する溶剤等が挙げられる。
【０３０７】
樹脂［Ｋ４］は、（ｘ）を導く単量体と（ｚ）を導く単量体との共重合体を得て、（ｙ）が有する炭素数２〜４の環状エーテルを（ｘ）が有するカルボン酸及び／又はカルボン酸無水物に付加させることにより製造することができる。
【０３０８】
樹脂［Ｋ５］は、（ｙ）を導く単量体と（ｚ）を導く単量体との共重合体を得て、（ｘ）が有するカルボン酸及び／又はカルボン酸無水物を（ｙ）が有する炭素数２〜４の環状エーテルに付加させることにより製造することができる。
【０３０９】
樹脂［Ｋ６］は、樹脂［Ｋ５］に、さらにカルボン酸無水物を反応させた樹脂である。環状エーテルとカルボン酸又はカルボン酸無水物との反応により発生するヒドロキシ基に、カルボン酸無水物を反応させる。カルボン酸無水物としては、（ｘ）で挙げた酸無水物等が挙げられる。
【０３１０】
樹脂（Ｂ）としては、具体的に、３，４−エポキシシクロヘキシルメチル（メタ）アクリレート／（メタ）アクリル酸共重合体、３，４−エポキシトリシクロ［５．２．１．０2.6］デシルアクリレート／（メタ）アクリル酸共重合体等の樹脂［Ｋ１］；グリシジル（メタ）アクリレート／ベンジル（メタ）アクリレート／（メタ）アクリル酸共重合体、グリシジル（メタ）アクリレート／スチレン／（メタ）アクリル酸共重合体、３，４−エポキシトリシクロ［５．２．１．０2.6］デシルアクリレート／（メタ）アクリル酸／Ｎ−シクロヘキシルマレイミド共重合体、３−メチル−３−（メタ）アクリルロイルオキシメチルオキセタン／（メタ）アクリル酸／スチレン共重合体、３，４−エポキシトリシクロ［５．２．１．０2.6］デシルアクリレート／（メタ）アクリル酸／ビニルトルエン共重合体等の樹脂［Ｋ２］；ベンジル（メタ）アクリレート／（メタ）アクリル酸共重合体、スチレン／（メタ）アクリル酸共重合体等の樹脂［Ｋ３］；ベンジル（メタ）アクリレート／（メタ）アクリル酸共重合体にグリシジル（メタ）アクリレートを付加させた樹脂、トリシクロデシル（メタ）アクリレート／スチレン／（メタ）アクリル酸共重合体にグリシジル（メタ）アクリレートを付加させた樹脂、トリシクロデシル（メタ）アクリレート／ベンジル（メタ）アクリレート／（メタ）アクリル酸共重合体にグリシジル（メタ）アクリレートを付加させた樹脂等の樹脂［Ｋ４］；トリシクロデシル（メタ）アクリレート／グリシジル（メタ）アクリレートの共重合体に（メタ）アクリル酸を反応させた樹脂、トリシクロデシル（メタ）アクリレート／スチレン／グリシジル（メタ）アクリレートの共重合体に（メタ）アクリル酸を反応させた樹脂等の樹脂［Ｋ５］；トリシクロデシル（メタ）アクリレート／グリシジル（メタ）アクリレートの共重合体に（メタ）アクリル酸を反応させた樹脂にさらにテトラヒドロフタル酸無水物を反応させた樹脂等の樹脂［Ｋ６］等が挙げられる。
中でも、樹脂（Ｂ）としては、樹脂［Ｋ１］及び樹脂［Ｋ２］からなる群から選ばれる少なくとも１種であることが好ましい。
【０３１１】
樹脂（Ｂ）のポリスチレン換算の重量平均分子量は、好ましくは３，０００〜１００，０００であり、より好ましくは５，０００〜５０，０００であり、さらに好ましくは５，０００〜３０，０００である。分子量が前記の範囲内にあると、カラーフィルタの硬度が向上し、残膜率が高く、未露光部の現像液に対する溶解性が良好で、着色パターンの解像度が向上する傾向がある。
樹脂（Ｂ）の分子量分布［重量平均分子量（Ｍｗ）／数平均分子量（Ｍｎ）］は、好ましくは１．１〜６であり、より好ましくは１．２〜４である。
【０３１２】
樹脂（Ｂ）の酸価は、好ましくは５０〜１７０ｍｇ−ＫＯＨ／ｇであり、より好ましくは６０〜１５０ｍｇ−ＫＯＨ／ｇ、さらに好ましくは７０〜１３５ｍｇ−ＫＯＨ／ｇである。ここで酸価は樹脂（Ｂ）１ｇを中和するに必要な水酸化カリウムの量（ｍｇ）として測定される値であり、例えば水酸化カリウム水溶液を用いて滴定することにより求めることができる。
【０３１３】
樹脂（Ｂ）の含有量は、固形分の総量に対して、好ましくは７〜６５質量％であり、より好ましくは１３〜６０質量％であり、さらに好ましくは１７〜５５質量％である。樹脂（Ｂ）の含有量が、前記の範囲内にあると、着色パターンが形成でき、また着色パターンの解像度及び残膜率が向上する傾向がある。
【０３１４】
＜重合性化合物（Ｃ）＞
重合性化合物（Ｃ）は、重合開始剤（Ｄ）から発生した活性ラジカル及び／又は酸によって重合しうる化合物であり、例えば、重合性のエチレン性不飽和結合を有する化合物等が挙げられ、好ましくは（メタ）アクリル酸エステル化合物である。
【０３１５】
中でも、重合性化合物（Ｃ）は、エチレン性不飽和結合を３つ以上有する重合性化合物であることが好ましい。このような重合性化合物としては、例えば、トリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、トリペンタエリスリトールオクタ（メタ）アクリレート、トリペンタエリスリトールヘプタ（メタ）アクリレート、テトラペンタエリスリトールデカ（メタ）アクリレート、テトラペンタエリスリトールノナ（メタ）アクリレート、トリス（２−（メタ）アクリロイルオキシエチル）イソシアヌレート、エチレングリコール変性ペンタエリスリトールテトラ（メタ）アクリレート、エチレングリコール変性ジペンタエリスリトールヘキサ（メタ）アクリレート、プロピレングリコール変性ペンタエリスリトールテトラ（メタ）アクリレート、プロピレングリコール変性ジペンタエリスリトールヘキサ（メタ）アクリレート、カプロラクトン変性ペンタエリスリトールテトラ（メタ）アクリレート、カプロラクトン変性ジペンタエリスリトールヘキサ（メタ）アクリレート等が挙げられる。
中でも、ジペンタエリスリトールペンタ（メタ）アクリレート及びジペンタエリスリトールヘキサ（メタ）アクリレートが好ましい。
【０３１６】
重合性化合物（Ｃ）の重量平均分子量は、好ましくは１５０以上２，９００以下、より好ましくは２５０〜１，５００である。
【０３１７】
重合性化合物（Ｃ）の含有量は、固形分の総量に対して、７〜６５質量％であることが好ましく、より好ましくは１３〜６０質量％であり、さらに好ましくは１７〜５５質量％である。重合性化合物（Ｃ）の含有量が、前記の範囲内にあると、着色パターン形成時の残膜率及びカラーフィルタの耐薬品性が向上する傾向がある。
【０３１８】
＜重合開始剤（Ｄ）＞
重合開始剤（Ｄ）は、光や熱の作用により活性ラジカル、酸等を発生し、重合を開始しうる化合物であれば特に限定されることなく、公知の重合開始剤を用いることができる。活性ラジカルを発生する重合開始剤としては、例えば、アルキルフェノン化合物、トリアジン化合物、アシルホスフィンオキサイド化合物、Ｏ−アシルオキシム化合物及びビイミダゾール化合物が挙げられる。
【０３１９】
前記Ｏ−アシルオキシム化合物は、式（ｄ１）で表される部分構造を有する化合物である。以下、＊は結合手を表す。
【０３２０】
【化１２２】
2018039874.tif 000123
【０３２１】
前記Ｏ−アシルオキシム化合物としては、例えば、Ｎ−ベンゾイルオキシ−１−（４−フェニルスルファニルフェニル）ブタン−１−オン−２−イミン、Ｎ−ベンゾイルオキシ−１−（４−フェニルスルファニルフェニル）オクタン−１−オン−２−イミン、Ｎ−ベンゾイルオキシ−１−（４−フェニルスルファニルフェニル）−３−シクロペンチルプロパン−１−オン−２−イミン、Ｎ−アセトキシ−１−［９−エチル−６−（２−メチルベンゾイル）−９Ｈ−カルバゾール−３−イル］エタン−１−イミン、Ｎ−アセトキシ−１−［９−エチル−６−｛２−メチル−４−（３，３−ジメチル−２，４−ジオキサシクロペンタニルメチルオキシ）ベンゾイル｝−９Ｈ−カルバゾール−３−イル］エタン−１−イミン、Ｎ−アセトキシ−１−［９−エチル−６−（２−メチルベンゾイル）−９Ｈ−カルバゾール−３−イル］−３−シクロペンチルプロパン−１−イミン、Ｎ−ベンゾイルオキシ−１−［９−エチル−６−（２−メチルベンゾイル）−９Ｈ−カルバゾール−３−イル］−３−シクロペンチルプロパン−１−オン−２−イミン等が挙げられる。イルガキュアＯＸＥ０１、ＯＸＥ０２（以上、ＢＡＳＦ社製）、Ｎ−１９１９（ＡＤＥＫＡ社製）等の市販品を用いてもよい。中でも、Ｏ−アシルオキシム化合物は、Ｎ−ベンゾイルオキシ−１−（４−フェニルスルファニルフェニル）ブタン−１−オン−２−イミン、Ｎ−ベンゾイルオキシ−１−（４−フェニルスルファニルフェニル）オクタン−１−オン−２−イミン及びＮ−ベンゾイルオキシ−１−（４−フェニルスルファニルフェニル）−３−シクロペンチルプロパン−１−オン−２−イミンからなる群から選ばれる少なくとも１種が好ましく、Ｎ−ベンゾイルオキシ−１−（４−フェニルスルファニルフェニル）オクタン−１−オン−２−イミンがより好ましい。これらのＯ−アシルオキシム化合物であると、高明度なカラーフィルタが得られる傾向にある。
【０３２２】
前記アルキルフェノン化合物は、式（ｄ２）で表される部分構造又は式（ｄ３）で表される部分構造を有する化合物である。これらの部分構造中、ベンゼン環は置換基を有していてもよい。
【０３２３】
【化１２３】
2018039874.tif 000124
【０３２４】
式（ｄ２）で表される部分構造を有する化合物としては、例えば、２−メチル−２−モルホリノ−１−（４−メチルスルファニルフェニル）プロパン−１−オン、２−ジメチルアミノ−１−（４−モルホリノフェニル）−２−ベンジルブタン−１−オン、２−（ジメチルアミノ）−２−［（４−メチルフェニル）メチル］−１−［４−（４−モルホリニル）フェニル］ブタン−１−オン等が挙げられる。イルガキュア３６９、９０７、３７９（以上、ＢＡＳＦ社製）等の市販品を用いてもよい。
式（ｄ３）で表される部分構造を有する化合物としては、例えば、２−ヒドロキシ−２−メチル−１−フェニルプロパン−１−オン、２−ヒドロキシ−２−メチル−１−〔４−（２−ヒドロキシエトキシ）フェニル〕プロパン−１−オン、１−ヒドロキシシクロヘキシルフェニルケトン、２−ヒドロキシ−２−メチル−１−（４−イソプロペニルフェニル）プロパン−１−オンのオリゴマー、α，α−ジエトキシアセトフェノン、ベンジルジメチルケタール等が挙げられる。感度の点で、アルキルフェノン化合物としては、式（ｄ２）で表される部分構造を有する化合物が好ましい。
【０３２５】
前記トリアジン化合物としては、例えば、２，４−ビス（トリクロロメチル）−６−（４−メトキシフェニル）−１，３，５−トリアジン、２，４−ビス（トリクロロメチル）−６−（４−メトキシナフチル）−１，３，５−トリアジン、２，４−ビス（トリクロロメチル）−６−ピペロニル−１，３，５−トリアジン、２，４−ビス（トリクロロメチル）−６−（４−メトキシスチリル）−１，３，５−トリアジン、２，４−ビス（トリクロロメチル）−６−〔２−（５−メチルフラン−２−イル）エテニル〕−１，３，５−トリアジン、２，４−ビス（トリクロロメチル）−６−〔２−（フラン−２−イル）エテニル〕−１，３，５−トリアジン、２，４−ビス（トリクロロメチル）−６−〔２−（４−ジエチルアミノ−２−メチルフェニル）エテニル〕−１，３，５−トリアジン、２，４−ビス（トリクロロメチル）−６−〔２−（３，４−ジメトキシフェニル）エテニル〕−１，３，５−トリアジン等が挙げられる。
【０３２６】
前記アシルホスフィンオキサイド化合物としては、２，４，６−トリメチルベンゾイルジフェニルホスフィンオキサイド等が挙げられる。イルガキュア（登録商標）８１９（ＢＡＳＦ社製）等の市販品を用いてもよい。
【０３２７】
前記ビイミダゾール化合物としては、例えば、２，２’−ビス（２−クロロフェニル）−４，４’，５，５’−テトラフェニルビイミダゾール、２，２’−ビス（２，３−ジクロロフェニル）−４，４’，５，５’−テトラフェニルビイミダゾール（例えば、特開平６−７５３７２号公報、特開平６−７５３７３号公報等参照。）、２，２’−ビス（２−クロロフェニル）−４，４’，５，５’−テトラフェニルビイミダゾール、２，２’−ビス（２−クロロフェニル）−４，４’，５，５’−テトラ（アルコキシフェニル）ビイミダゾール、２，２’−ビス（２−クロロフェニル）−４，４’，５，５’−テトラ（ジアルコキシフェニル）ビイミダゾール、２，２’−ビス（２−クロロフェニル）−４，４’，５，５’−テトラ（トリアルコキシフェニル）ビイミダゾール（例えば、特公昭４８−３８４０３号公報、特開昭６２−１７４２０４号公報等参照。）、４，４’５，５’−位のフェニル基がカルボアルコキシ基により置換されているイミダゾール化合物（例えば、特開平７−１０９１３号公報等参照）等が挙げられる。
【０３２８】
さらに重合開始剤（Ｄ）としては、ベンゾイン、ベンゾインメチルエーテル、ベンゾインエチルエーテル、ベンゾインイソプロピルエーテル、ベンゾインイソブチルエーテル等のベンゾイン化合物；ベンゾフェノン、ｏ−ベンゾイル安息香酸メチル、４−フェニルベンゾフェノン、４−ベンゾイル−４’−メチルジフェニルサルファイド、３，３’，４，４’−テトラ（ｔｅｒｔ−ブチルパーオキシカルボニル）ベンゾフェノン、２，４，６−トリメチルベンゾフェノン等のベンゾフェノン化合物；９，１０−フェナンスレンキノン、２−エチルアントラキノン、カンファーキノン等のキノン化合物；１０−ブチル−２−クロロアクリドン、ベンジル、フェニルグリオキシル酸メチル、チタノセン化合物等が挙げられる。これらは、後述の重合開始助剤（Ｄ１）（特にアミン類）と組み合わせて用いることが好ましい。
【０３２９】
酸発生剤としては、例えば、４−ヒドロキシフェニルジメチルスルホニウムｐ−トルエンスルホナート、４−ヒドロキシフェニルジメチルスルホニウムヘキサフルオロアンチモネート、４−アセトキシフェニルジメチルスルホニウムｐ−トルエンスルホナート、４−アセトキシフェニル・メチル・ベンジルスルホニウムヘキサフルオロアンチモネート、トリフェニルスルホニウムｐ−トルエンスルホナート、トリフェニルスルホニウムヘキサフルオロアンチモネート、ジフェニルヨードニウムｐ−トルエンスルホナート、ジフェニルヨードニウムヘキサフルオロアンチモネート等のオニウム塩類や、ニトロベンジルトシレート類、ベンゾイントシレート類等が挙げられる。
【０３３０】
重合開始剤（Ｄ）としては、アルキルフェノン化合物、トリアジン化合物、アシルホスフィンオキサイド化合物、Ｏ−アシルオキシム化合物及びビイミダゾール化合物からなる群から選ばれる少なくとも１種を含む重合開始剤が好ましく、Ｏ−アシルオキシム化合物を含む重合開始剤がより好ましい。
【０３３１】
重合開始剤（Ｄ）の含有量は、樹脂（Ｂ）及び重合性化合物（Ｃ）の合計量１００質量部に対して、好ましくは０．１〜３０質量部であり、より好ましくは１〜２０質量部である。重合開始剤（Ｄ）の含有量が、前記の範囲内にあると、高感度化して露光時間が短縮される傾向があるためカラーフィルタの生産性が向上する。
【０３３２】
＜重合開始助剤（Ｄ１）＞
重合開始助剤（Ｄ１）は、重合開始剤によって重合が開始された重合性化合物の重合を促進するために用いられる化合物、もしくは増感剤である。重合開始助剤（Ｄ１）を含む場合、通常、重合開始剤（Ｄ）と組み合わせて用いられる。
重合開始助剤（Ｄ１）としては、アミン化合物、アルコキシアントラセン化合物、チオキサントン化合物及びカルボン酸化合物等が挙げられる。
【０３３３】
前記アミン化合物としては、トリエタノールアミン、メチルジエタノールアミン、トリイソプロパノールアミン、４−ジメチルアミノ安息香酸メチル、４−ジメチルアミノ安息香酸エチル、４−ジメチルアミノ安息香酸イソアミル、安息香酸２−ジメチルアミノエチル、４−ジメチルアミノ安息香酸２−エチルヘキシル、Ｎ，Ｎ−ジメチルパラトルイジン、４，４’−ビス（ジメチルアミノ）ベンゾフェノン（通称ミヒラーズケトン）、４，４’−ビス（ジエチルアミノ）ベンゾフェノン、４，４’−ビス（エチルメチルアミノ）ベンゾフェノン等が挙げられ、中でも４，４’−ビス（ジエチルアミノ）ベンゾフェノンが好ましい。ＥＡＢ−Ｆ（保土谷化学工業（株）製）等の市販品を用いてもよい。
【０３３４】
前記アルコキシアントラセン化合物としては、９，１０−ジメトキシアントラセン、２−エチル−９，１０−ジメトキシアントラセン、９，１０−ジエトキシアントラセン、２−エチル−９，１０−ジエトキシアントラセン、９，１０−ジブトキシアントラセン、２−エチル−９，１０−ジブトキシアントラセン等が挙げられる。
【０３３５】
前記チオキサントン化合物としては、２−イソプロピルチオキサントン、４−イソプロピルチオキサントン、２，４−ジエチルチオキサントン、２，４−ジクロロチオキサントン、１−クロロ−４−プロポキシチオキサントン等が挙げられる。
【０３３６】
前記カルボン酸化合物としては、フェニルスルファニル酢酸、メチルフェニルスルファニル酢酸、エチルフェニルスルファニル酢酸、メチルエチルフェニルスルファニル酢酸、ジメチルフェニルスルファニル酢酸、メトキシフェニルスルファニル酢酸、ジメトキシフェニルスルファニル酢酸、クロロフェニルスルファニル酢酸、ジクロロフェニルスルファニル酢酸、Ｎ−フェニルグリシン、フェノキシ酢酸、ナフチルチオ酢酸、Ｎ−ナフチルグリシン、ナフトキシ酢酸等が挙げられる。
【０３３７】
これらの重合開始助剤（Ｄ１）を用いる場合、その含有量は、樹脂（Ｂ）及び重合性化合物（Ｃ）の合計量１００質量部に対して、好ましくは０．１〜３０質量部、より好ましくは１〜２０質量部である。重合開始助剤（Ｄ１）の量がこの範囲内にあると、さらに高感度で着色パターンを形成することができ、カラーフィルタの生産性が向上する傾向にある。
【０３３８】
＜溶剤（Ｅ）＞
溶剤（Ｅ）は、特に限定されず、当該分野で通常使用される溶剤を用いることができる。例えば、エステル溶剤（分子内に−ＣＯＯ−を含み、−Ｏ−を含まない溶剤）、エーテル溶剤（分子内に−Ｏ−を含み、−ＣＯＯ−を含まない溶剤）、エーテルエステル溶剤（分子内に−ＣＯＯ−と−Ｏ−とを含む溶剤）、ケトン溶剤（分子内に−ＣＯ−を含み、−ＣＯＯ−を含まない溶剤）、アルコール溶剤（分子内にＯＨを含み、−Ｏ−、−ＣＯ−及び−ＣＯＯ−を含まない溶剤）、芳香族炭化水素溶剤、アミド溶剤、ジメチルスルホキシド等が挙げられる。
【０３３９】
エステル溶剤としては、乳酸メチル、乳酸エチル、乳酸ブチル、２−ヒドロキシイソブタン酸メチル、酢酸エチル、酢酸ｎ−ブチル、酢酸イソブチル、ギ酸ペンチル、酢酸イソペンチル、プロピオン酸ブチル、酪酸イソプロピル、酪酸エチル、酪酸ブチル、ピルビン酸メチル、ピルビン酸エチル、ピルビン酸プロピル、アセト酢酸メチル、アセト酢酸エチル、シクロヘキサノールアセテート及びγ−ブチロラクトンなどが挙げられる。
【０３４０】
エーテル溶剤としては、エチレングリコールモノメチルエーテル、エチレングリコールモノエチルエーテル、エチレングリコールモノプロピルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノメチルエーテル、プロピレングリコールモノエチルエーテル、プロピレングリコールモノプロピルエーテル、プロピレングリコールモノブチルエーテル、３−メトキシ−１−ブタノール、３−メトキシ−３−メチルブタノール、テトラヒドロフラン、テトラヒドロピラン、１，４−ジオキサン、ジエチレングリコールジメチルエーテル、ジエチレングリコールジエチルエーテル、ジエチレングリコールメチルエチルエーテル、ジエチレングリコールジプロピルエーテル、ジエチレングリコールジブチルエーテル、アニソール、フェネトール及びメチルアニソールなどが挙げられる。
【０３４１】
エーテルエステル溶剤としては、メトキシ酢酸メチル、メトキシ酢酸エチル、メトキシ酢酸ブチル、エトキシ酢酸メチル、エトキシ酢酸エチル、３−メトキシプロピオン酸メチル、３−メトキシプロピオン酸エチル、３−エトキシプロピオン酸メチル、３−エトキシプロピオン酸エチル、２−メトキシプロピオン酸メチル、２−メトキシプロピオン酸エチル、２−メトキシプロピオン酸プロピル、２−エトキシプロピオン酸メチル、２−エトキシプロピオン酸エチル、２−メトキシ−２−メチルプロピオン酸メチル、２−エトキシ−２−メチルプロピオン酸エチル、３−メトキシブチルアセテート、３−メチル−３−メトキシブチルアセテート、プロピレングリコールモノメチルエーテルアセテート、プロピレングリコールモノエチルエーテルアセテート、プロピレングリコールモノプロピルエーテルアセテート、エチレングリコールモノメチルエーテルアセテート、エチレングリコールモノエチルエーテルアセテート、ジエチレングリコールモノエチルエーテルアセテート及びジエチレングリコールモノブチルエーテルアセテートなどが挙げられる。
【０３４２】
ケトン溶剤としては、４−ヒドロキシ−４−メチル−２−ペンタノン、アセトン、２−ブタノン、２−ヘプタノン、３−ヘプタノン、４−ヘプタノン、４−メチル−２−ペンタノン、シクロペンタノン、シクロヘキサノン及びイソホロンなどが挙げられる。
【０３４３】
アルコール溶剤としては、メタノール、エタノール、プロパノール、ブタノール、ヘキサノール、シクロヘキサノール、エチレングリコール、プロピレングリコール及びグリセリンなどが挙げられる。
【０３４４】
芳香族炭化水素溶剤としては、ベンゼン、トルエン、キシレン及びメシチレンなどが挙げられる。
【０３４５】
アミド溶剤としては、Ｎ，Ｎ−ジメチルホルムアミド、Ｎ，Ｎ−ジメチルアセトアミド及びＮ−メチルピロリドンなどが挙げられる。
【０３４６】
上記の溶剤のうち、塗布性、乾燥性の点から、１ａｔｍにおける沸点が１２０℃以上１８０℃以下である有機溶剤が好ましい。溶剤としては、プロピレングリコールモノメチルエーテルアセテート、乳酸エチル、プロピレングリコールモノメチルエーテル、３−エトキシプロピオン酸エチル、エチレングリコールモノメチルエーテル、ジエチレングリコールモノメチルエーテル、ジエチレングリコールモノエチルエーテル、４−ヒドロキシ−４−メチル−２−ペンタノン及びＮ，Ｎ−ジメチルホルムアミドが好ましく、プロピレングリコールモノメチルエーテルアセテート、４−ヒドロキシ−４−メチル−２−ペンタノン、プロピレングリコールモノメチルエーテル、乳酸エチル及び３−エトキシプロピオン酸エチルがより好ましい。
【０３４７】
これらの溶剤は、単独で用いても２種以上を併用してもよい。中でも、エーテルエステル溶剤、ケトン溶剤、またはこれらの混合溶媒の使用がより好ましい。エーテルエステル溶剤の割合は、全溶剤の合計１００質量部に対して、例えば、１０〜８０質量部、好ましくは２０〜６０質量部である。ケトン溶剤の割合は、全溶剤の合計１００質量部に対して、例えば、２０〜９０質量部、好ましくは４０〜８０質量部である。
【０３４８】
溶剤（Ｅ）の含有量は、本発明の着色硬化性樹脂組成物の総量に対して、好ましくは７０〜９５質量％であり、より好ましくは７５〜９２質量％である。言い換えると、着色硬化性樹脂組成物の固形分の総量は、好ましくは５〜３０質量％、より好ましくは８〜２５質量％である。溶剤（Ｅ）の含有量が前記の範囲内にあると、塗布時の平坦性が良好になり、またカラーフィルタを形成した際に色濃度が不足しないために表示特性が良好となる傾向がある。
【０３４９】
＜レベリング剤（Ｆ）＞
レベリング剤（Ｆ）としては、シリコーン系界面活性剤及びフッ素系界面活性剤が挙げられる。シリコーン系界面活性剤は、フッ素原子を有してもよい。これらは、側鎖に重合性基を有していてもよい。
シリコーン系界面活性剤としては、分子内にシロキサン結合を有する界面活性剤等が挙げられる。具体的には、トーレシリコーンＤＣ３ＰＡ、同ＳＨ７ＰＡ、同ＤＣ１１ＰＡ、同ＳＨ２１ＰＡ、同ＳＨ２８ＰＡ、同ＳＨ２９ＰＡ、同ＳＨ３０ＰＡ、同ＳＨ８４００（商品名：東レ・ダウコーニング（株）製）、ＫＰ３２１、ＫＰ３２２、ＫＰ３２３、ＫＰ３２４、ＫＰ３２６、ＫＰ３４０、ＫＰ３４１（信越化学工業（株）製）、ＴＳＦ４００、ＴＳＦ４０１、ＴＳＦ４１０、ＴＳＦ４３００、ＴＳＦ４４４０、ＴＳＦ４４４５、ＴＳＦ−４４４６、ＴＳＦ４４５２及びＴＳＦ４４６０（モメンティブ・パフォーマンス・マテリアルズ・ジャパン合同会社製）等が挙げられる。
【０３５０】
前記のフッ素系界面活性剤としては、分子内にフルオロカーボン鎖を有する界面活性剤等が挙げられる。具体的には、フロラード（登録商標）ＦＣ４３０、同ＦＣ４３１（住友スリーエム（株）製）、メガファック（登録商標）Ｆ１４２Ｄ、同Ｆ１７１、同Ｆ１７２、同Ｆ１７３、同Ｆ１７７、同Ｆ１８３、同Ｆ５５４、同Ｒ３０、同ＲＳ−７１８−Ｋ（ＤＩＣ（株）製）、エフトップ（登録商標）ＥＦ３０１、同ＥＦ３０３、同ＥＦ３５１、同ＥＦ３５２（三菱マテリアル電子化成（株）製）、サーフロン（登録商標）Ｓ３８１、同Ｓ３８２、同ＳＣ１０１、同ＳＣ１０５（旭硝子（株）製）及びＥ５８４４（（株）ダイキンファインケミカル研究所製）等が挙げられる。
【０３５１】
前記のフッ素原子を有するシリコーン系界面活性剤としては、分子内にシロキサン結合及びフルオロカーボン鎖を有する界面活性剤等が挙げられる。具体的には、メガファック（登録商標）Ｒ０８、同ＢＬ２０、同Ｆ４７５、同Ｆ４７７及び同Ｆ４４３（ＤＩＣ（株）製）等が挙げられる。
【０３５２】
レベリング剤（Ｆ）の含有量は、着色硬化性樹脂組成物の総量に対して、好ましくは０．００１質量％以上０．２質量％以下であり、好ましくは０．００２質量％以上０．１質量％以下、より好ましくは０．００５質量％以上０．０５質量％以下である。尚、この含有量に、前記顔料分散剤の含有量は含まれない。レベリング剤（Ｆ）の含有量が前記の範囲内にあると、カラーフィルタの平坦性を良好にすることができる。
【０３５３】
＜その他の成分＞
本発明の着色硬化性樹脂組成物は、必要に応じて、充填剤、他の高分子化合物、密着促進剤、酸化防止剤、光安定剤、連鎖移動剤等、当該技術分野で公知の添加剤を含んでもよい。
【０３５４】
本発明で使用するポリメチン化合物は、光吸収剤、増感剤、染料等として、光学フィルム、光学フィルタ、感光写真材料、染物、塗料、インク、電子写真感光体、トナー、感熱記録紙、転写リボン、光学記録色素、太陽電池、光電変換素子、半導体材料、臨床検査試薬、レーザー治療用色素、染色等の用途に用いることができる。本発明で使用するポリメチン化合物は、特に、光学フィルム又は光学フィルタに用いる光吸収剤として好適である。
【０３５５】
＜着色硬化性樹脂組成物の製造方法＞
前記着色剤（Ａ）は、そのまま、或いはその全部又は一部を必要に応じて着色剤分散液にした後、樹脂（Ｂ）、重合性化合物（Ｃ）、及び重合開始剤（Ｄ）と混合することで着色硬化性樹脂組成物を得ることができる。
着色剤（Ａ）の量は、着色硬化性樹脂組成物の固形分全体１００質量部に対して、例えば、１０質量部以上、好ましくは２０質量部以上、より好ましくは３０質量部以上であり、例えば、６０質量部以下、好ましくは５０質量部以下、より好ましくは４５質量部以下である。
着色剤（Ａ２）を用いる場合の顔料は、予め溶剤（Ｅ）の一部又は全部と混合し、顔料の平均粒子径が０．２μｍ以下程度となるまで、ビーズミルなどを用いて分散させることが好ましい。この際、必要に応じて前記顔料分散剤、樹脂（Ｂ）の一部又は全部を配合してもよい。このようにして得られた顔料分散液に、残りの成分を、所定の濃度となるように混合することにより、目的の着色硬化性樹脂組成物を調製できる。
ポリメチン化合物（Ａ１）は、予め溶剤（Ｅ）の一部又は全部にそれぞれ溶解させて溶液を調製してもよい。該溶液を、孔径０．０１〜１μｍ程度のフィルタでろ過することが好ましい。
混合後の着色硬化性樹脂組成物を、孔径０．０１〜１０μｍ程度のフィルタでろ過することが好ましい。
【０３５６】
＜カラーフィルタの製造方法＞
本発明の着色硬化性樹脂組成物から着色パターンを製造する方法としては、フォトリソグラフ法、インクジェット法、印刷法等が挙げられる。中でも、フォトリソグラフ法が好ましい。フォトリソグラフ法は、前記着色硬化性樹脂組成物を基板に塗布し、乾燥させて着色組成物層を形成し、フォトマスクを介して該着色組成物層を露光して、現像する方法である。フォトリソグラフ法において、露光の際にフォトマスクを用いないこと、及び／又は現像しないことにより、上記着色組成物層の硬化物である着色塗膜を形成することができる。このように形成した着色パターンや着色塗膜が本発明のカラーフィルタである。
作製するカラーフィルタの膜厚は、特に限定されず、目的や用途等に応じて適宜調整することができ、通常０．１〜３０μｍ、好ましくは０．１〜２０μｍ、さらに好ましくは０．５〜６μｍである。
【０３５７】
基板としては、ガラス板や、樹脂板、シリコン、前記基板上にアルミニウム、銀、銀／銅／パラジウム合金薄膜等を形成したものが用いられる。これらの基板上には、別のカラーフィルタ層、樹脂層、トランジスタ、回路等が形成されていてもよい。
【０３５８】
フォトリソグラフ法による各色画素の形成は、公知又は慣用の装置や条件で行うことができる。例えば、下記のようにして作製することができる。
まず、着色硬化性樹脂組成物を基板上に塗布し、加熱乾燥（プリベーク）及び／又は減圧乾燥することにより溶剤等の揮発成分を除去して乾燥させ、平滑な着色組成物層を得る。
塗布方法としては、スピンコート法、スリットコート法、スリット  アンド  スピンコート法等が挙げられる。
【０３５９】
次に、着色組成物層は、目的の着色パターンを形成するためのフォトマスクを介して露光される。該フォトマスク上のパターンは特に限定されず、目的とする用途に応じたパターンが用いられる。
露光に用いられる光源としては、２５０〜４５０ｎｍの波長の光を発生する光源が好ましい。例えば、３５０ｎｍ未満の光を、この波長域をカットするフィルタを用いてカットしたり、４３６ｎｍ付近、４０８ｎｍ付近、３６５ｎｍ付近の光を、これらの波長域を取り出すバンドパスフィルタを用いて選択的に取り出したりしてもよい。具体的には、水銀灯、発光ダイオード、メタルハライドランプ、ハロゲンランプ等が挙げられる。
【０３６０】
露光面全体に均一に平行光線を照射したり、フォトマスクと着色組成物層が形成された基板との正確な位置合わせを行うことができるため、マスクアライナ及びステッパ等の露光装置を使用することが好ましい。
【０３６１】
露光後の着色組成物層を現像液に接触させて現像することにより、基板上に着色パターンが形成される。現像により、着色組成物層の未露光部が現像液に溶解して除去される。現像液としては、例えば、水酸化カリウム、炭酸水素ナトリウム、炭酸ナトリウム、水酸化テトラメチルアンモニウム等のアルカリ性化合物の水溶液が好ましい。これらのアルカリ性化合物の水溶液中の濃度は、好ましくは０．０１〜１０質量％であり、より好ましくは０．０３〜５質量％である。さらに、現像液は、界面活性剤を含んでいてもよい。
現像方法は、パドル法、ディッピング法及びスプレー法等のいずれでもよい。さらに現像時に基板を任意の角度に傾けてもよい。
現像後は、水洗することが好ましい。
【０３６２】
さらに、得られた着色パターンに、ポストベークを行うことが好ましい。ポストベーク温度は、１５０〜２５０℃が好ましく、１６０〜２３５℃がより好ましい。ポストベーク時間は、１〜１２０分間が好ましく、１０〜６０分間がより好ましい。
【０３６３】
本発明の着色硬化性樹脂組成物を用いることにより、特に高明度なカラーフィルタを製造できる。該カラーフィルタは、表示装置（例えば、液晶表示装置、有機ＥＬ装置、電子ペーパー等）及び固体撮像素子に用いられるカラーフィルタとして有用である。
【実施例】
【０３６４】
以下、実施例を挙げて本発明をより具体的に説明するが、本発明はもとより下記実施例によって制限を受けるものではなく、前・後記の趣旨に適合し得る範囲で適当に変更を加えて実施することも勿論可能であり、それらはいずれも本発明の技術的範囲に包含される。
【０３６５】
以下、実施例によって本発明で使用するポリメチン化合物及び本発明の着色硬化性樹脂組成物について、より詳細に説明する。実施例中の「％」及び「部」は、特記ない限り、質量％及び質量部である。
【０３６６】
（１）ポリメチン化合物
〔参考例１〕化合物Ｎｏ．１の製造
化合物Ｎｏ．１及びその中間体の製造について下記に示す。
【０３６７】
＜ステップ１；中間体１Ａの製造＞
フラスコに（４−ニトロベンゾイル）酢酸エチル（１５６．６ｇ、０．６６ｍｏｌ）、４−ヒドラジノベンゼンスルホンアミド塩酸塩（１４７．６３ｇ、０．６６ｍｏｌ）、ピリジン（４７５．６０ｇ）を入れ、１００℃で２時間攪拌後、これにメタノールを滴下して析出した固体をろ別し、減圧下、１２０度で溶剤留去し、中間体１Ａの１８０．６０ｇを得た（収率７５．９％）。
【０３６８】
【化１２４】
2018039874.tif 000125
【０３６９】
＜ステップ２；中間体１Ｂの製造＞
２Ｌフラスコに１，１，２，３−テトラメチル−１Ｈ−ベンズ［ｅ］インドリウム＝ヨージド（２４５．８６ｇ、０．７ｍｏｌ）、Ｎ，Ｎ’−ジフェニルホルムアミジン（１６４．８５ｇ、０．８４ｍｏｌ）、ＢｕＯＨ（６３６．１ｇ）を加え、内温８５℃で３時間反応を行った。ＨＰＬＣで反応完結を確認し、水（１２．６ｇ、０．７ｍｏｌ）を滴下し３０分攪拌後、これに酢酸エチルを滴下して析出した固体をろ別し、減圧下、８０℃で乾燥し、中間体１Ｂの２６２．１ｇを得た（収率８２．４％）。
【０３７０】
【化１２５】
2018039874.tif 000126
【０３７１】
＜ステップ３；化合物Ｎｏ．１の製造＞
２Ｌフラスコに中間体１Ｂ（１１３．６ｇ、０．２５ｍｏｌ）とピリジン（７３６ｇ）を仕込み攪拌後、これに無水酢酸（３８ｇ、０．３７５ｍｏｌ）を常温で滴下し、５０℃で撹拌を１時間行った。これに中間体１Ａ（９０．１ｇ、０．２５ｍｏｌ）を加え３時間反応後、油水分離（クロロホルム／水）を行い、取り出した水層に塩酸を酸性になるまで滴下し、ろ過をし、目的物を８０．７ｇ得た（収率５４．４％）。
【０３７２】
〔参考例２〜１１〕化合物Ｎｏ．２〜７及びＮｏ．４３〜４６の製造
対応する中間体を用いて参考例１と同様の製造方法によって化合物Ｎｏ．２〜７及び４３〜４６を得た。
【０３７３】
参考例１〜１１でそれぞれ得られた化合物Ｎｏ．１〜Ｎｏ．７、Ｎｏ．４３〜Ｎｏ．４６、及び比較化合物Ｎｏ．１、Ｎｏ．２、Ｎｏ．３について、以下の分析を行った。尚、比較化合物Ｎｏ．１〜Ｎｏ．３の構造は、以下の通りである。
【０３７４】
【化１２６】
2018039874.tif 000127
【０３７５】
【化１２７】
2018039874.tif 000128
【０３７６】
【化１２８】
2018039874.tif 000129
【０３７７】
＜最大吸収波長（λｍａｘ）及びモル吸光係数（ε）＞
化合物Ｎｏ．１〜Ｎｏ．７又はＮｏ．４３〜Ｎｏ．４６を１０ｍｇ秤量し、１００ｍｌメスフラスコに入れ、これにクロロホルムを標線まで加え、超音波で１０分震盪させ、均一化した溶液をホールピペットで２ｍｌ取り出し、空の１００ｍｌメスフラスコに入れた後、これにクロロホルムを標線まで加え、測定サンプルを調整した。
上記測定サンプルを日本分光製Ｕ−３９００にて下記の測定を行った。即ちクロロホルムのベースラインを測定後、上記測定サンプルを光路長１ｃｍのクォーツセルに入れ、８００〜３００ｎｍの可視光領域を０．５ｎｍ間隔で３００ｎｍ／ｍｉｎで吸光度測定し、６００〜４００ｎｍで最大吸光度となる波長をλｍａｘとした。またλｍａｘの吸光度とその分子量からランベルトベールの法則を用い、モル吸光係数εを計算した。結果を［表１］に示す。
【０３７８】
＜分解温度＞
セイコーインスツルメンツ製示差熱同時熱重量測定装置ＴＧ−ＤＴＡ６２００を用い、試料アルミパンに化合物Ｎｏ．１〜Ｎｏ．７又はＮｏ．４３〜Ｎｏ．４６を２ｍｇ秤量し、窒素フロー２００ｍｌ／ｍｉｎ、昇温スピード１０℃／ｍｉｎ、測定温度範囲３５℃〜５５０℃にて、測定を行い、得られたＴＧ曲線の重量減少０％の接線と、１０％重量減少時の接線の交点から分解温度を算出した。結果を［表１］に示す。
【０３７９】
＜1Ｈ−ＮＭＲ＞
化合物を重溶媒（ＤＭＳＯ−ｄ６）にそれぞれ溶解し、1Ｈ−ＮＭＲを測定した。結果を［表２］に示す。
【０３８０】
【表１】
2018039874.tif 000130
【０３８１】
【表２−１】
2018039874.tif 000131
【０３８２】
【表２−２】
2018039874.tif 000132
【０３８３】
〔評価例１〜２及び比較評価例１〕
化合物Ｎｏ．３、Ｎｏ．４及び比較化合物Ｎｏ．３の酸化電位を下記の方法に従い評価した。結果を［表３］に示す。
【０３８４】
＜酸化電位測定＞
過塩素酸テトラブチルアンモニウム（ナカライテスク製ポーラログラフィー用試薬）を脱水ジクロロメタンに０．１Ｍの濃度で溶解し、この溶液に色素（化合物Ｎｏ．３、Ｎｏ．４又は比較化合物Ｎｏ．３）を１．０×１０-3Ｍで溶解させた。この色素溶液を電気化学セルに５ｍｌ入れ、Ａｇ／ＡｇＣｌ参照電極と白金ワイヤー型対極、白金作用極を取り付け、ＢＡＳ製電気化学アナライザー６００Ｃにて−０．４Ｖ〜１．５Ｖまで掃引し、酸化電位のピーク値を求めた。
【０３８５】
【表３】
2018039874.tif 000133
【０３８６】
［表３］より、評価例１〜２のポリメチン化合物（化合物Ｎｏ．３及びＮｏ．４）は、一般式（Ｉ）中のＲ8に相当する基がメチル基である比較化合物（比較化合物Ｎｏ．３）と比較して、酸化電位が高いことは明らかである。
【０３８７】
〔参考例１２〜２１並びに比較参考例１及び２〕
化合物Ｎｏ．２〜７若しくはＮｏ．４３〜４６又は上記比較化合物Ｎｏ．１〜Ｎｏ．３の０．５質量％アセトン溶液０．４ｇと、ポリメチルメタクリレートの２５質量％トルエン溶液３．０ｇを混合し、１５分間超音波照射を行い、塗工液を調製した。詳細を［表４］に示す。
【０３８８】
【表４】
2018039874.tif 000134
【０３８９】
上記で得られた塗工液を、易密着処理した１８８μｍ厚のポリエチレンテレフタレートフィルムに、バーコーター＃３０により塗布した後、７０℃で１５分間乾燥し、光学フィルタ（膜厚７〜８μｍ）を作製した。
【０３９０】
〔評価例３〜１２及び比較評価例２〜４〕
上記光学フィルタについて、以下の耐光性試験を行った。
光学フィルタに、キセノン耐光性試験機（ＡＴＬＡＳ製ＳＵＮＴＥＳＴ  ＣＰＳ＋）にて光を４８時間照射した。光照射前後の光学フィルタの吸収極大波長における吸光度を測定し、初期値（光照射前）を１００として光照射後の相対値（吸光度保持率）を算出した。吸光度保持率は高い方が好ましい。結果を［表５］に示す。
【０３９１】
【表５】
2018039874.tif 000135
【０３９２】
［表５］より、評価例３〜１２の光学フィルタは耐光性に優れることが明らかである。
【０３９３】
（２）着色硬化性樹脂組成物
以下の実施例において、化合物の構造は質量分析（ＬＣ；Ａｇｉｌｅｎｔ製１２００型、ＭＡＳＳ；Ａｇｉｌｅｎｔ製ＬＣ／ＭＳＤ型）で同定した。
【０３９４】
〔着色剤（Ａ２）の合成例〕
式（ＶＩ）で表される化合物５０部及びイソプロピルアルコール（和光純薬工業（株）製）３５０部を室温で混合した。得られた混合物に、ジエチルアミン（東京化成工業（株）製）１８．１部を、２０℃を超えない温度で滴下し、２０℃で３時間攪拌した。得られた反応混合物を１０％塩酸２１００部に加え、固体を析出させた。析出物を濾過により取得し、得られた固体を、水で洗浄した後乾燥し、式（Ｉ−１−Ａ）で表される化合物２３．６部を得た。収率は４３％であった。
【０３９５】
【化１２９】
2018039874.tif 000136
【０３９６】
式（Ｉ−１−Ａ）で表される化合物の同定
【０３９７】
【化１３０】
2018039874.tif 000137
【０３９８】
式（Ｉ−１−Ａ）で表される化合物の同定
（質量分析）イオン化モード＝ＥＳＩ+：  ｍ／ｚ＝[Ｍ＋Ｈ]+  ４４２．１
Ｅｘａｃｔ  Ｍａｓｓ：  ４４１．１
【０３９９】
式（Ｉ−１−Ａ）で表される化合物３０部及び脱水クロロホルム（関東化学（株）製）１５０部を室温で混合した。得られた混合物に、トリメトキシ［３−（メチルアミノ）プロピル］シラン（東京化成工業（株）製）２６．３部を、４０℃を超えない温度で滴下し、７０℃で３時間攪拌した。得られた反応混合物を室温まで冷却した。得られた混合物を酢酸エチル８２５部に加え、固体を析出させた。得られた析出物を濾過し、得られた固体を酢酸エチルで洗浄、乾燥し、式（Ｉ−１）で表される化合物３５．５部を得た。収率は８７％であった。
【０４００】
式（Ｉ−１）で表される化合物の同定
【０４０１】
【化１３１】
2018039874.tif 000138
【０４０２】
式（Ｉ−１）で表される化合物の同定
（質量分析）イオン化モード＝ＥＳＩ+：  ｍ／ｚ＝［Ｍ＋Ｈ］+  ５９９．２
Ｅｘａｃｔ  Ｍａｓｓ：  ５９８．２
【０４０３】
式（Ｉ−１）で表される化合物０．３５ｇをクロロホルムに溶解して体積を２５０ｃｍ３とし、そのうちの２ｃｍ3をイオン交換水で希釈して体積を１００ｃｍ3として（濃度：０．０２８ｇ／Ｌ）、分光光度計（石英セル、光路長；１ｃｍ）を用いて吸収スペクトルを測定した。この化合物は、λｍａｘ＝５４６ｎｍであった。
【０４０４】
〔樹脂（Ｂ）の合成例〕
還流冷却器、滴下ロート及び攪拌機を備えたフラスコ内に窒素を適量流し窒素雰囲気に置換し、１−メトキシ−２−プロピルアセテート３７１部を入れ、攪拌しながら８５℃まで加熱した。次いで、該フラスコ内に、アクリル酸５４部、３，４−エポキシトリシクロ［５．２．１．０2,6］デカン−８又は／及び９−イルアクリレートの混合物（商品名「Ｅ−ＤＣＰＡ」、株式会社ダイセル製）２２５部、ビニルトルエン（異性体混合物）８１部、１−メトキシ−２−プロピルアセテート８０部の混合溶液を４時間かけて滴下した。一方、重合開始剤２，２−アゾビス（２，４−ジメチルバレロニトリル）３０部を１−メトキシ−２−プロピルアセテート１６０部に溶解した溶液を５時間かけて滴下した。開始剤溶液の滴下終了後、４時間同温度で保持した後、室温まで冷却して、Ｂ型粘度（２３℃）で測定した粘度は２４６ｍＰａｓであった。樹脂（Ｂ−１）溶液の固形分は３７．５重量％、固形分換算の酸価は１１５ｍｇ−ＫＯＨ／ｇであった。生成した共重合体の重量平均分子量Ｍｗは１０６００、分子量分布［Ｍｗ／Ｍｎ］は２．０１であった。樹脂（Ｂ−１）は、以下の構造単位を有する。
【０４０５】
【化１３２】
2018039874.tif 000139
【０４０６】
樹脂のポリスチレン換算の重量平均分子量（Ｍｗ）及び数平均分子量（Ｍｎ）の測定は、ＧＰＣ法により以下の条件で行った。
装置            ；ＨＬＣ−８１２０ＧＰＣ（東ソー（株）製）
カラム          ；ＴＳＫ−ＧＥＬＧ２０００ＨＸＬ
カラム温度      ；４０℃
溶媒            ；ＴＨＦ（テトラヒドロフラン）
流速            ；１．０ｍＬ／ｍｉｎ
被検液固形分濃度；０．００１〜０．０１質量％
注入量          ；５０μＬ
検出器          ；ＲＩ
校正用標準物質  ；ＴＳＫ  ＳＴＡＮＤＡＲＤ  ＰＯＬＹＳＴＹＲＥＮＥ
Ｆ−４０、Ｆ−４、Ｆ−２８８、Ａ−２５００、Ａ−５００
（東ソー（株）製）
上記で得られたポリスチレン換算の重量平均分子量及び数平均分子量の比（Ｍｗ／Ｍｎ）を分子量分布とした。
【０４０７】
実施例１
〔メロシアニン分散液ａ１の調製〕
ポリメチン化合物（Ａ１）：ポリメチン化合物Ｎｏ．１                  ８．０部；
アクリル系顔料分散剤                                                ６．４部；
樹脂（Ｂ）：樹脂Ｂ−１（固形分換算）                                ３．２部；
溶剤（Ｅ）：プロピレングリコールモノメチルエーテルアセテート        １４３部
を混合し、ビーズミルを用いて顔料を十分に分散させてメロシアニン分散液ａ１を得た。ポリメチン化合物Ｎｏ．１の構造は以下のとおりである。
【０４０８】
【化１３３】
2018039874.tif 000140
【０４０９】
〔顔料分散液ｂ１の調製〕
着色剤（Ａ２）：５００ｎｍ以上の着色剤（ｂ）：Ｃ．１．ピグメントレッド２５４（顔料）                                                            １９．５部；
アクリル系顔料分散剤                                                ６．９部；
樹脂（Ｂ）：樹脂Ｂ−１（固形分換算）                                ９．９部；
溶剤（Ｅ）：プロピレングリコールモノメチルエーテルアセテート        １４５部
を混合し、ビーズミルを用いて顔料を十分に分散させて顔料分散液ｂ１を得た。
顔料分散液ｂ１のクロロホルム中における極大吸収波長（λmax）は５５１ｎｍであった。
【０４１０】
〔着色硬化性樹脂組成物の調製〕
下記成分を混合して着色硬化性樹脂組成物を得た。
ポリメチン化合物（Ａ１）：メロシアニン分散液ａ１                    １６１部；
着色剤（Ａ２）：顔料分散液ｂ１                                      ５９７部；
着色剤（Ａ２）：キサンテン染料（ａ）：式（Ｉ−１）で表される化合物      ８部；
樹脂（Ｂ）：樹脂Ｂ−１（固形分換算）                              １９．２部；
重合性化合物（Ｃ）：ジペンタエリスリトールペンタアクリレート及びジペンタエリスリトールヘキサアクリレートの混合物（ＫＡＹＡＲＡＤ（登録商標）  ＤＰＨＡ；日本化薬（株）製）                                                            ４５部；
重合開始剤（Ｄ）：Ｎ−ベンゾイルオキシ−１−（４−フェニルスルファニルフェニル）オクタン−１−オン−２−イミン（イルガキュア（登録商標）ＯＸＥ−０１；ＢＡＳＦ社製；Ｏ−アシルオキシム化合物）                                        １２部；
溶剤（Ｅ）：プロピレングリコールモノメチルエーテルアセテート        １６５部；
溶剤（Ｅ）：４−ヒドロキシ−４−メチル−２−ペンタノン              ３３７部；
レベリング剤（Ｆ）：ポリエーテル変性シリコーンオイル
（トーレシリコーンＳＨ８４００；東レ・ダウコーニング（株）製）        ０．１部；
【０４１１】
比較例１
下記成分を混合し、着色硬化性樹脂組成物を調製した。
シアニン化合物：下記式で表される化合物（特開２００９−２３５３９２号公報に記載のＮＫ−９４２２、（株）林原生物化学研究所製）                    ８部；
【０４１２】
【化１３４】
2018039874.tif 000141
着色剤（Ａ２）：顔料分散液ｂ１                                    ５９７部；
着色剤（Ａ２）：キサンテン染料（ａ）：式（Ｉ−１）で表される化合物    ８部；
樹脂（Ｂ）：樹脂Ｂ−１（固形分換算）                            ２２．４部；
重合性化合物（Ｃ）：ジペンタエリスリトールペンタアクリレート及びジペンタエリスリトールヘキサアクリレートの混合物（ＫＡＹＡＲＡＤ（登録商標）  ＤＰＨＡ；日本化薬（株）製）                                                          ４５部；
重合開始剤（Ｄ）：Ｎ−ベンゾイルオキシ−１−（４−フェニルスルファニルフェニル）オクタン−１−オン−２−イミン（イルガキュア（登録商標）ＯＸＥ−０１；ＢＡＳＦ社製；Ｏ−アシルオキシム化合物）                                      １２部；
溶剤（Ｅ）：プロピレングリコールモノメチルエーテルアセテート      ２８６部；
溶剤（Ｅ）：４−ヒドロキシ−４−メチル−２−ペンタノン            ３２７部；
レベリング剤（Ｆ）：ポリエーテル変性シリコーンオイル
（トーレシリコーンＳＨ８４００；東レダウコーニング（株）製）        ０．１部；
【０４１３】
＜着色パターンの作製＞
５ｃｍ角のガラス基板（イーグル２０００；コーニング社製）上に、着色硬化性樹脂組成物をスピンコート法で塗布したのち、１００℃で３分間プリベークして着色組成物層を得た。放冷後、着色組成物層が形成された基板と石英ガラス製フォトマスクとの間隔を１００μｍとして、露光機（ＴＭＥ−１５０ＲＳＫ；トプコン（株）製）を用いて、大気雰囲気下、１５０ｍＪ／ｃｍ2の露光量（３６５ｎｍ基準）で光照射した。フォトマスクとしては、１００μｍラインアンドスペースパターンが形成されたものを使用した。光照射後の着色組成物層を、非イオン系界面活性剤０．１２％と水酸化カリウム０．０４％を含む水系現像液に２４℃で６０秒間浸漬現像し、水洗後、オーブン中、２３０℃で２０分間ポストベークを行い、着色パターンを得た。
【０４１４】
＜膜厚測定＞
得られた着色パターンについて、膜厚を、膜厚測定装置（ＤＥＫＴＡＫ３；日本真空技術（株）製））を用いて測定した。
【０４１５】
＜色度評価＞
得られた着色パターンについて、測色機（ＯＳＰ−ＳＰ−２００；オリンパス（株）製）を用いて分光を測定し、Ｃ光源の特性関数を用いてＣＩＥのＸＹＺ表色系におけるｘｙ色度座標（ｘ、ｙ）と三刺激値Ｙとを測定した。
【０４１６】
＜耐熱性評価＞
得られた着色塗膜をオーブン中、２３０℃で２時間加熱した。加熱前後でｘｙ色度座標（ｘ、ｙ）及びＹを測定し、該測定値からＪＩＳ  Ｚ  ８７３０：２００９（７．色差の計算方法）に記載される方法で色差△Ｅａｂ＊を計算した。比較例１で得られた着色硬化性組成物の△Ｅａｂ＊を基準とし、下記式に従って、耐熱性の改善率を計算した。結果を表６に示した。
改善率（％）＝｛（比較例１の△Ｅａｂ＊−実施例１の△Ｅａｂ＊）／比較例１の△Ｅａｂ＊｝×１００
【０４１７】
＜耐光性評価＞
得られた着色塗膜の上に紫外線カットフィルター（ＣＯＬＯＲＥＤ  ＯＰＴＩＣＡＬ  ＧＬＡＳＳ  Ｌ３８；ホヤ社製；３８０ｎｍ以下の光をカットする。）を配置し、耐光性試験機（サンテストＣＰＳ＋：東洋精機社製）にて、キセノンランプ光を４８時間照射した。
照射前後でｘｙ色度座標（ｘ、ｙ）及びＹを測定し、該測定値からＪＩＳ  Ｚ  ８７３０：２００９（７．色差の計算方法）に記載される方法で色差△Ｅａｂ＊を計算した。比較例１で得られた着色硬化性組成物の△Ｅａｂ＊を基準とし、下記式に従って、耐光性の改善率を計算した。結果を表６に示した。
改善率（％）＝｛（比較例１の△Ｅａｂ＊−実施例１の△Ｅａｂ＊）／比較例１の△Ｅａｂ＊｝×１００
【０４１８】
【表６】
2018039874.tif 000142
【０４１９】
実施例２
〔顔料分散液ｂ２の調製〕
着色剤（Ａ２）：５００ｎｍ以上着色剤（ｂ）：Ｃ．Ｉ．ピグメントレッド１７７（顔料）                                                              ２１．５部；
アクリル系顔料分散剤                                            １１．４部；
樹脂（Ｂ）：樹脂Ｂ−１（固形分換算）                              ６．１部；
溶剤（Ｅ）：プロピレングリコールモノメチルエーテルアセテート      １５６部
を混合し、ビーズミルを用いて顔料を十分に分散させて顔料分散液ｂ２を得た。
顔料分散液ｂ２のクロロホルム中における極大吸収波長（λmax）は５６２ｎｍであった。
【０４２０】
〔着色硬化性樹脂組成物の調製〕
下記成分を混合して着色硬化性樹脂組成物を得た。
ポリメチン化合物（Ａ１）：メロシアニン分散液ａ１                １５８部；
着色剤（Ａ２）：顔料分散液ｂ１                                  ２９３部；
着色剤（Ａ２）：顔料分散液ｂ２                                  ３５９部；
樹脂（Ｂ）：樹脂Ｂ−１（固形分換算）                            ２４．６部；
重合性化合物（Ｃ）：ジペンタエリスリトールヘキサアクリレート（ＫＡＹＡＲＡＤ（登録商標）  ＤＰＨＡ；日本化薬（株）製）                              ４５部；
重合開始剤（Ｄ）：Ｎ−ベンゾイルオキシ−１−（４−フェニルスルファニルフェニル）オクタン−１−オン−２−イミン（イルガキュア（登録商標）ＯＸＥ−０１；ＢＡＳＦ社製；Ｏ−アシルオキシム化合物）                                        ８部；
溶剤（Ｅ）：プロピレングリコールモノメチルエーテルアセテート      １０９部；
溶剤（Ｅ）：４−ヒドロキシ−４−メチル−２−ペンタノン            ３３０部；
レベリング剤（Ｆ）：ポリエーテル変性シリコーンオイル
（トーレシリコーンＳＨ８４００；東レダウコーニング（株）製）        ０．１部；
【０４２１】
比較例２
下記成分を混合し、着色硬化性樹脂組成物を調製した。
シアニン化合物：下記式で表される化合物（特開２００９−２３５３９２号公報に記載のＮＫ−９４２２、（株）林原生物化学研究所製）                    ８部；
【０４２２】
【化１３５】
2018039874.tif 000143
【０４２３】
着色剤（Ａ２）顔料分散液ｂ１                                  ２９３部；
着色剤（Ａ２）：顔料分散液ｂ２                                  ３５９部；
樹脂（Ｂ）：樹脂Ｂ−１（固形分換算）                                ５５部；
重合性化合物（Ｃ）：ジペンタエリスリトールヘキサアクリレート（ＫＡＹＡＲＡＤ（登録商標）  ＤＰＨＡ；日本化薬（株）製）                              ４５部；
重合開始剤（Ｄ）：Ｎ−ベンゾイルオキシ−１−（４−フェニルスルファニルフェニル）オクタン−１−オン−２−イミン（イルガキュア（登録商標）ＯＸＥ−０１；ＢＡＳＦ社製；Ｏ−アシルオキシム化合物）                                        ８部；
溶剤（Ｅ）：プロピレングリコールモノメチルエーテルアセテート      ２２８部；
溶剤（Ｅ）：４−ヒドロキシ−４−メチル−２−ペンタノン            ３２１部；
レベリング剤（Ｆ）：ポリエーテル変性シリコーンオイル
（トーレシリコーンＳＨ８４００；東レダウコーニング（株）製）        ０．１部；
【０４２４】
上記のように得られた実施例２および比較例２の着色硬化性樹脂組成物について、実施例１と同様の評価を行い、比較例２で得られた着色硬化性組成物の△Ｅａｂ＊を基準とし、下記式に従って、耐熱性および耐光性の改善率を計算した。結果を表７に示す。
改善率（％）＝｛（比較例２の△Ｅａｂ＊−実施例２の△Ｅａｂ＊）／比較例２の△Ｅａｂ＊｝×１００
【０４２５】
【表７】
2018039874.tif 000144
【０４２６】
実施例３
〔顔料分散液ｂ３の調製〕
着色剤（Ａ２）：５００ｎｍ以上着色剤（ｂ）：Ｃ．Ｉ．ピグメントレッド２４２（顔料）                                                                ２３．４部；
アクリル系顔料分散剤                                              １１．９部；
樹脂（Ｂ）：樹脂Ｂ−１（固形分換算）                                ５．２部；
溶剤（Ｅ）：プロピレングリコールモノメチルエーテルアセテート        １５４部
を混合し、ビーズミルを用いて顔料を十分に分散させて顔料分散液ｂ３を得た。
顔料分散液ｂ３のクロロホルム中における極大吸収波長（λmax）は５０２ｎｍであった。
【０４２７】
〔着色硬化性樹脂組成物の調製〕
下記成分を混合して着色硬化性樹脂組成物を得た。
ポリメチン化合物（Ａ１）：メロシアニン分散液ａ１                ２５１部；
着色剤（Ａ２）：顔料分散液ｂ２                                  ３８０部；
着色剤（Ａ２）：顔料分散液ｂ３                                  ２４４部；
樹脂（Ｂ）：樹脂Ｂ−１（固形分換算）                          ３１．５部；
重合性化合物（Ｃ）：ジペンタエリスリトールヘキサアクリレート（ＫＡＹＡＲＡＤ（登録商標）  ＤＰＨＡ；日本化薬（株）製）                            ４５部；
重合開始剤（Ｄ）：Ｎ−ベンゾイルオキシ−１−（４−フェニルスルファニルフェニル）オクタン−１−オン−２−イミン（イルガキュア（登録商標）ＯＸＥ−０１；ＢＡＳＦ社製；Ｏ−アシルオキシム化合物）                                      ８部；
溶剤（Ｅ）：プロピレングリコールモノメチルエーテルアセテート    １０９部；
溶剤（Ｅ）：４−ヒドロキシ−４−メチル−２−ペンタノン          ３５６部；
レベリング剤（Ｆ）：ポリエーテル変性シリコーンオイル
（トーレシリコーンＳＨ８４００；東レダウコーニング（株）製）      ０．１部；
【０４２８】
比較例３
下記成分を混合し、着色硬化性樹脂組成物を調製した。
シアニン化合物：下記式で表される化合物（特開２００９−２３５３９２号公報に記載のＮＫ−９４２２、（株）林原生物化学研究所製）                  １３部；
【０４２９】
【化１３６】
2018039874.tif 000145
【０４３０】
着色剤（Ａ２）：顔料分散液ｂ２                                    ３８０部；
着色剤（Ａ２）：顔料分散液ｂ３                                    ２４４部；
樹脂（Ｂ）：樹脂Ｂ−１（固形分換算）                            ３６．５部；
重合性化合物（Ｃ）：ジペンタエリスリトールヘキサアクリレート（ＫＡＹＡＲＡＤ（登録商標）  ＤＰＨＡ；日本化薬（株）製）                              ４５部；
重合開始剤（Ｄ）：Ｎ−ベンゾイルオキシ−１−（４−フェニルスルファニルフェニル）オクタン−１−オン−２−イミン（イルガキュア（登録商標）ＯＸＥ−０１；ＢＡＳＦ社製；Ｏ−アシルオキシム化合物）                                        ８部；
溶剤（Ｅ）：プロピレングリコールモノメチルエーテルアセテート      ２９８部；
溶剤（Ｅ）：４−ヒドロキシ−４−メチル−２−ペンタノン            ３４１部；
レベリング剤（Ｆ）：ポリエーテル変性シリコーンオイル
（トーレシリコーンＳＨ８４００；東レダウコーニング（株）製）        ０．１部；
【０４３１】
上記のように得られた実施例３及び比較例３の着色硬化性樹脂組成物について、実施例１と同様に評価を行い、比較例３で得られた着色硬化性組成物の△Ｅａｂ＊を基準とし、下記式に従って、耐熱性および耐光性の改善率を計算した。結果を表８に示す。
改善率（％）＝｛（比較例３の△Ｅａｂ＊−実施例３の△Ｅａｂ＊）／比較例３の△Ｅａｂ＊｝×１００
【０４３２】
【表８】
2018039874.tif 000146
【０４３３】
上記の結果から、本発明の着色硬化性樹脂組成物から形成されたパターンは、耐熱性および耐光性に優れることが確認された。このことから、本発明の着色硬化性樹脂組成物によれば、耐熱性および耐光性に優れるカラーフィルタを製造することが可能であることがわかる。
【産業上の利用可能性】
【０４３４】
本発明の着色硬化性樹脂組成物によれば、高い耐熱性かつ高い耐光性を持つカラーフィルタを形成できる。